(57)【特許請求の範囲】
【請求項１】
異なる不飽和度および／または不飽和数を有している複数の分子の混合物を分離するための、還元されている金属部位を含んでいる多孔質の結晶のＭＯＦ固体の使用であって、
上記ＭＯＦ固体が、以下の式（Ｉ）：
ＭｍＯｋＸ１Ｌｐ  （Ｉ）
（ここで、
ｙ＝Ｍ（ｚ−１）＋／Ｍｚ＋の割合が０＜ｙ≦ｘの範囲にあり、ｘが上記ＭＯＦ固体の接触可能なイオンＭｚ＋の部分である条件において、存在しているＭのそれぞれが独立して、Ｆｅ、Ｍｎ、Ｃｏ、ＮｉおよびＶを包含している群から選択される遷移金属のイオンＭｚ＋またはそれらの還元されている形態Ｍ（ｚ−１）＋を表しており、ｚが３または４であり、
ｍが、１から１２であり、
ｋが、０から４であり、
ｌが、０から１８であり、
ｐが、１から６であり、
Ｘが、ＯＨ−、Ｃｌ−、Ｆ−、Ｉ−、Ｂｒ−、ＳＯ４２−、ＮＯ３−、ＣｌＯ４−、ＰＦ６−、ＢＦ４−、Ｒ−（ＣＯＯ−）ｎ、Ｒ１−（ＣＯＯ−）ｎ、Ｒ１−（ＳＯ３−）ｎ、Ｒ１−（ＰＯ３２-）ｎを包含している群から選択されるアニオンであり、Ｒ１が、水素原子、直鎖状もしくは分枝鎖状の任意に置換されているＣ１−Ｃ１２アルキル、または直鎖状もしくは分枝鎖状の任意に置換されているＣ６−Ｃ１０アリールであり、ｎが、１から４までの整数を表しており、
Ｌが、ｑのカルボン酸塩の原子団
【化１】
0005756748.tif 000019
を含有しているラジカルＲを含んでいるスペーサ配位子であり、ここで、
ｑが、２、３、４、５または６であり、
＊が、上記ラジカルＲに対する上記カルボン酸塩の原子団の結合点を示し、
＃が、上記金属イオンに対する上記カルボン酸塩の原子団の予想される結合点を示し、
Ｒが、以下の（ｉ）〜（ｉｖ）：
（ｉ）Ｃ１−１２アルキルラジカル、Ｃ２−１２アルケンラジカルまたはＣ２−１２アルキンラジカル、
（ｉｉ）６〜５０の炭素原子を含んでいる、単環式または多環式の縮合または非縮合のアリール、
（ｉｉｉ）１〜５０の炭素原子を含んでいる、単環式または多環式の縮合または非縮合のヘテロアリール、
（ｉｖ）フェロセン、ポルフィリンおよびフタロシアニンを包含している群から選択される、金属元素を含有している有機ラジカルを表しており、
上記ラジカルＲが、１つ以上の基Ｒ２によって任意に置換されており、ここで、１つ以上の基Ｒ２が独立して、Ｃ１−１０アルキル基、Ｃ２−１０アルケン基、Ｃ２−１０アルキン基、Ｃ３−１０シクロアルキル基、Ｃ１−１０ヘテロアルキル基、Ｃ１−１０ハロアルキル基、Ｃ６−１０アリール基、Ｃ３−２０ヘテロ環基、Ｃ１−１０アルキル基、Ｃ６−１０アリール基、Ｃ１−１０アルキル基、Ｃ３−１０ヘテロアリール基、Ｆ基、Ｃｌ基、Ｂｒ基、Ｉ基、−ＮＯ２基、−ＣＮ基、−ＣＦ３基、−ＣＨ２ＣＦ３基、−ＯＨ基、−ＣＨ２ＯＨ基、−ＣＨ２ＣＨ２ＯＨ基、−ＮＨ２基、−ＣＨ２ＮＨ２基、−ＮＨＣＨＯ基、−ＣＯＯＨ基、−ＣＯＮＨ２基、−ＳＯ３Ｈ基、−ＣＨ２ＳＯ２ＣＨ３基または−ＰＯ３Ｈ２基を包含している群から選択される）
を有している部分の３次元構造を含んでいる、使用。
【請求項２】
配位子Ｌが、Ｃ２Ｈ２（ＣＯ２−）２（フマル酸塩）、Ｃ２Ｈ４（ＣＯ２−）２（コハク酸塩）、Ｃ３Ｈ６（ＣＯ２−）２（グルタル酸塩）、Ｃ４Ｈ４（ＣＯ２−）２（ムコン酸塩）、Ｃ４Ｈ８（ＣＯ２−）２（アジピン酸塩）、Ｃ５Ｈ３Ｓ（ＣＯ２−）２（２，５−チオフェンジカルボン酸塩）、Ｃ６Ｈ４（ＣＯ２−）２（テレフタル酸塩）、Ｃ６Ｈ２Ｎ２（ＣＯ２−）２（２，５−ピラジンジカルボン酸塩）、Ｃ７Ｈ１６（ＣＯ２−）２（アゼライン酸塩）、Ｃ１０Ｈ６（ＣＯ２−）２（ナフタレン−２，６−ジカルボン酸塩）、Ｃ１２Ｈ８（ＣＯ２−）２（ビフェニル−４，４’−ジカルボン酸塩）、Ｃ１２Ｈ８Ｎ２（ＣＯ２−）２（アゾベンゼンジカルボン酸塩）、Ｃ１２Ｈ６Ｃｌ２Ｎ２（ＣＯ２−）２（ジクロロアゾベンゼンジカルボン酸塩）、Ｃ１２Ｈ６Ｎ２（ＣＯ２−）４（アゾ−ベンゼンテトラカルボン酸塩）、Ｃ１２Ｈ６Ｎ２（ＯＨ）２（ＣＯ２−）２（ジヒドロキソ−アゾベンゼンジカルボン酸塩）、Ｃ６Ｈ３（ＣＯ２−）３（ベンゼン−１，２，４−トリカルボン酸塩）、Ｃ６Ｈ３（ＣＯ２−）３（ベンゼン−１，３，５−トリカルボン酸塩）、Ｃ２４Ｈ１５（ＣＯ２−）３（ベンゼン−１，３，５−トリ安息香酸塩）、Ｃ４２Ｈ２７（ＣＯ２−）３（１，３，５−トリス［４’−カルボキシ（１，１’−ビフェニル−４−イル）］ベンゼン）、Ｃ６Ｈ２（ＣＯ２−）４（ベンゼン−１，２，４，５−テトラカルボン酸塩、Ｃ１０Ｈ４（ＣＯ２−）４（ナフタレン−２，３，６，７−テトラカルボン酸塩）、Ｃ１０Ｈ４（ＣＯ２−）４（ナフタレン−１，４，５，８−テトラカルボン酸塩）、Ｃ１２Ｈ６（ＣＯ２−）４（ビフェニル−３，５，３’，５’−テトラカルボン酸塩）、ならびに２−アミノ−テレフタル酸塩、２−ニトロテレフタル酸塩、２−メチルテレフタル酸塩、２−クロロテレフタル酸塩、２−ブロモテレフタル酸塩、２，５−ジヒドロキソテレフタル酸塩、２，５−ジパーフルオロテレフタル酸塩、テトラフルオロテレフタル酸塩、２，５−ジカルボキシテレフタル酸塩、ジメチル−４，４’−ビフェニルジカルボン酸塩、テトラメチル−４，４’−ビフェニルジカルボン酸塩およびジカルボキシ−４，４’−ビフェニルジカルボン酸塩を包含している群から選択される修飾されている類似物を包含している群から選択されるジカルボン酸塩のラジカル、トリカルボン酸塩のラジカル、テトラカルボン酸塩のラジカルまたはヘキサカルボン酸塩のラジカルである、請求項１に記載の使用。
【請求項３】
アニオンＸが、ＯＨ−、Ｃｌ−、Ｂｒ−、Ｆ−、Ｒ−（ＣＯＯ−）ｎ、ＰＦ６−、ＮＯ３−、ＳＯ４２−およびＣｌＯ４−を包含している群から選択され、Ｒおよびｎが請求項１に規定の通りである、請求項１または２に記載の使用。
【請求項４】
分子の上記混合物が、
少なくとも１つの飽和炭化水素と少なくとも１つの不飽和炭化水素との混合物、
１つ以上の遊離電子対を含んでいる少なくとも１つの化合物と遊離電子対を含んでいない少なくとも１つの化合物との混合物、ならびに
水素（Ｈ２）と一酸化炭素および／または二酸化炭素との混合物から選択される、請求項１〜３のいずれか１項に記載の使用。
【請求項５】
複数の炭化水素の上記混合物が、プロパンとプロペンとの混合物、ｎ−ブタンとブテンとの混合物、アセチレンとエチレンとの混合物、またはアセチレンと二酸化炭素との混合物である、請求項４に記載の使用。
【請求項６】
ＭがＦｅであり、ｚが３であり、ｙ＝Ｍ（ｚ−１）＋／Ｍｚ＋の割合が０＜ｙ≦１／３の範囲にある、請求項１〜５のいずれか１項に記載の使用。
【請求項７】
上記ＭＯＦ固体が、
Ｍ３ＯＸ［Ｃ６Ｈ３（ＣＯ２）３］２（ＭＩＬ−１００型の構造）、
Ｍ３ＯＸ［Ｃ６Ｈ４（ＣＯ２）２］３（ＭＩＬ−１０１型の構造）、
Ｍ３ＯＸ［Ｃ６（ＣＨ３）４（ＣＯ２）２］３（ＭＩＬ−８８Ｂ＿４ＣＨ３型の構造）、
Ｍ６Ｏ２Ｘ２［Ｃ１０Ｈ２（ＣＯ２）４］３（ＭＩＬ−１０２型の構造）、
Ｆｅ６Ｏ２［Ｃ１２Ｈ６Ｎ２−（ＣＯ２）４］３・Ｘ２・ｎＨ２Ｏ（ＭＩＬ−１２７型の構造）を包含している群から選択される式（Ｉ）の部分の３次元的な連続を含んでおり、
Ｍが、Ｆｅ、Ｍｎ、Ｃｏから選択され、Ｘが請求項１または２に規定の通りである、請求項１〜６のいずれか１項に記載の使用。
【請求項８】
ＭがＦｅである、請求項７に記載の使用。
【請求項９】
請求項１〜８のいずれか１項において記載されている多孔質の結晶のＭＯＦ固体に対する、より高い不飽和度および／または不飽和数を有している分子の選択吸着によって、異なる不飽和度および／または不飽和数を有している複数の分子の混合物を分離する方法であって、
（ｉ）金属、Ｍの金属塩、またはＭの金属イオンを含んでいる配位化合物の形態として存在している少なくとも１つの無機金属前駆体を含んでいる少なくとも１つの溶液、
ｑの原子団＊−Ｃ（＝Ｏ）−Ｒ３を含んでいるラジカルＲを含んでいる、少なくとも１つの配位子Ｌ’
を極性溶媒において混合して、ＭＯＦ物質を得るステップであって、
Ｍ、ｑおよびＲが、請求項１に規定の通りであり、
＊が、ラジカルＲに対する上記原子団の結合点を表し、
Ｒ３が、ＯＨ、ＯＹを包含する群から選択され、Ｙが、アルカリンカチオン、ハロゲン、−ＯＲ４ラジカル、−Ｏ−Ｃ（＝Ｏ）Ｒ４ラジカルまたは−ＮＲ４Ｒ４’ラジカルであり、Ｒ４およびＲ４’がＣ１−１２アルキルラジカルであるステップ、
（ｉｉ）（ｉ）において得られた上記ＭＯＦ物質を活性化するステップ、ならびに
（ｉｉｉ）異なる不飽和度および／または不飽和数を有している複数の分子の混合物と接触させて、（ｉｉ）において得られた上記ＭＯＦ物質を配置するステップ
からなる反応段階を少なくとも１つ包含している、方法。
【請求項１０】
ステップ（ｉｉ）が、上記ＭＯＦ物質の金属中心Ｍｚ＋をＭ（ｚ−１）＋に還元するステップであり、ｚが３である、請求項９に記載の方法。
【請求項１１】
活性化するステップ（ｉｉ）が、２５〜３００℃の温度において実施される、請求項９または１０に記載の方法。
【請求項１２】
ステップ（ｉ）において得られた上記ＭＯＦ物質を、Ｆ−イオンを用いて処理するステップ（ｉ’）をさらに包含している、請求項９または１０に記載の方法。
【請求項１３】
活性化するステップ（ｉｉ）が、５０〜２５０℃の温度において実施される、請求項１２に記載の方法。
【請求項１４】
複数の分子の上記混合物が、
少なくとも１つのパラフィンと少なくとも１つのオレフィンとの混合物、
アセチレンと二酸化炭素との混合物、
水素（Ｈ２）と一酸化炭素および／または二酸化炭素の混合物から選択される、請求項９〜１３のいずれか１項に記載の方法。
【請求項１５】
複数の分子の上記混合物が、プロパンとプロペンとの混合物、ｎ−ブタンとブテンとの混合物、アセチレンとエチレンとの混合物、またはアセチレンと二酸化炭素との混合物である、請求項１４に記載の方法。
【請求項１６】
複数の分子の上記混合物が、少なくとも１つの飽和炭化水素と少なくとも１つの不飽和炭化水素または二酸化炭素との混合物であり、ステップ（ｉｉ）において得られた上記ＭＯＦのブレンステッド酸性度が不飽和炭化水素の重合体化を引き起こさせない、請求項９〜１５のいずれか１項に記載の方法。
【請求項１７】
複数の分子の上記混合物が気相として存在する、請求項９〜１６のいずれか１項に記載の方法。
【請求項１８】
選択吸着された分子を脱離するステップ（ｉｖ）をさらに包含している、請求項９〜１７のいずれか１項に記載の方法。
【請求項１９】
上記脱離が、低圧における少なくとも９８％の純度の気体を用いた置換、圧力変化、温度変化、またはこれらの組み合せから選択される脱離手法によってもたらされる、請求項１８に記載の方法。
【請求項２０】
水素（Ｈ２）を精製するための、請求項１〜８のいずれか１項に記載の使用。
【発明の詳細な説明】
【発明の詳細な説明】
【０００１】
［優先権］
本発明は、仏国特許出願第０８／０３２４５号（出願日：２００８年６月１１日）に対する優先権を主張する。上記仏国特許出願は、参照によってその全体が本明細書に援用される。
【０００２】
［明細書］
〔技術分野〕
本発明は、異なる不飽和度および／または不飽和数を有している複数の分子の混合物を分離するための、有機金属骨格から構成されている多孔質の結晶の固体の使用に関する。
【０００３】
本発明のＭＯＦ固体は、オレフィン／パラフィン混合物の分離に使用され得る。例えば、それらは、プロパン／プロペン混合物の分離に使用され得る。また例えば、それらは、アセチレンおよび二酸化炭素の混合物の分離に使用され得る。
【０００４】
大括弧内の引用［Ｘ］は、実施例の末尾にある参考文献の一覧を指している。
【０００５】
〔技術の説明〕
有機金属骨格（ＭＯＦ）は、金属イオン、および当該金属イオンに配位している無機の配位子を含んでいる無機−有機の混成骨格の配位重合体である。これらの物質は、一次元、二次元または三次元の骨格に構成されており、金属クラスターは、スペーサ配位子によって互いに周期的に結合されている。結晶構造を有しているこれらの物質は、ほとんどの場合に多孔質であり、多くの産業用途（例えば、気体の貯蔵、液体の吸着、液体または気体の分離、触媒など）に使用されている。
【０００６】
例えば、米国特許出願公開第２００３−００７８３１１号［参考文献１］が引用され得、当該文献には、亜鉛に基づくＭＯＦ物質を含んでいる触媒系を利用する反応過程について記載されている。米国特許第６，９２９，６７９号［参考文献２］では、この同じ物質がまた、気体の貯蔵に使用されている。
【０００７】
さらに、同じ位相幾何学の骨格に基づくＭＯＦ物質は、“等細網状（isoreticular）”と説明されている。これらの空間的に構成化されている骨格によって、より均質な多孔性を得ることができた。したがって、米国特許第６，９３０，１９３号［参考文献３］には、気体の貯蔵に使用される、亜鉛に基づく種々のＩＲＭＯＦ（等細網状の有機金属骨格）物質について記載されている。
【０００８】
さらに、気相または液相における化合物の混合物の分離は、化学、石油化学および／または製薬の産業領域に関する、主な産業上の課題である。例えば、パラフィンからのオレフィンの分離は、分離の分野における最も重要な課題の１つである。オレフィンの回収は、石油派生物の分留からの気体残余物に由来する液化産物から得られたオレフィンおよびパラフィンの混合物からもたらされる。世界的な需要は、ますます増大しており、低エネルギーコストの新規な分離法の開発に高い関心が集まっている。例えば、多くの重合体（例えば、ポリプロピレン）の合成にとっての重要な前駆体であるプロピレンについて考える。プロピレンの製造は、経済的に許容される費用における、プロパンからのプロピレンの分離の困難さに直面している。
【０００９】
現在の技術は、多くの不利な点を有している。例えば、これらは、Ｃ2Ｈ4／Ｃ2Ｈ6および／またはＣ3Ｈ6／Ｃ3Ｈ8の混合物の低温蒸留または高圧分離を使用する［参考文献３６］。しかし、オレフィンとパラフィンとの間の揮発性の差がわずかであり、多段階（＞１００）の高価な還流システムが必要であり、したがって非常に費用がかかる。
【００１０】
近年、低温分離に対する代替法（膜、吸着技術）がこれまでに教示されている［参考文献４］一方で、オレフィン精製用の新規な吸着剤の開発に対する研究の試みがしばらくなされている。
【００１１】
炭素を用いた研究［参考文献５］またはシリカゲルを用いた研究［参考文献６］が、これまでに報告されている一方で、代替法は、Ａｇ+またはＣｕ2+種のカチオンが含浸によって導入されているメソ細孔のシリカまたは重合体に基づいている［参考文献７］。上述のイオンは、デュワー−チャット−ダンカンソン（Dewar-Chatt-Duncanson）モデルにしたがって［参考文献９］、これらの物質のオレフィンとの相互作用を支持する真空下における熱処理によって必要に応じて還元される［参考文献８］。それにもかかわらず、これらの相互作用は、これらが錯体化学を生じるほどに強くはなく、したがってその相互作用は、上述の系における加熱または減圧によってアルケンを非常に容易く脱離させる。この場合に、この種の吸着剤のアルケン／アルカンの選択性は、銀イオンまたは銅イオンを担持させたメソ細孔のシリカにとって典型的に２から８の間である［参考文献７］。それらの吸着能は、ゼオライトと同等であり、相対的に低く、１バールおよび室温においてほぼ１ｍｍｏｌ・ｇ-1である。さらに、分子、特に大きなサイズの分子の拡散率は、それらの孔径に起因するこの種の物質にとって比較的に制限される。一方で、これらの物質の選択性は、困難性をともなって、分離される混合物（例えば、プロペン／プロパン）に応じて変更／調節され得る。
【００１２】
また、ゼオライトは、オレフィン／パラフィン混合物を分離するための吸着剤として使用されている。例えば１２から１５のエチレン／エタンの選択性（３２３Ｋにおける）を有している、５Ａ種または１３Ｘ種の主にカチオン性のゼオライトがある［参考文献１０］。これらの吸着剤を用いた問題点は、所望の生成物が、この物質に非常に強く吸着されるオレフィンであることに由来する。したがって、オレフィンの回収が困難になり、これらの物質に基づく分離過程の開発に歯止めをかけている。
【００１３】
一方で、制限された孔径を有しているゼオライトの使用は、細孔における内部の結晶内拡散率の問題を引き起こし、したがって非常に低い再生性をともなう、物質移行の高い抵抗性を生じる。これらの問題を改善するために、１００℃から２００℃の高い脱離温度が必要になり、吸着剤の細孔におけるオレフィンの重合体化のおそれがあり、したがって選択性および吸着能の低下のおそれがある［参考文献１１］。実際に、これらの酸性ゼオライトは、当該用途に関して産業レベルでは使用されていない。
【００１４】
上述の酸性ゼオライトは、オレフィン／パラフィンの分離にとって不利な点を多く有していると同時に、現在関心が寄せられている再生が、８環式の種の、中性の“珪酸の”ゼオライトまたはアルミニウムリン酸塩（斜方沸石）に関するものと考えられている［参考文献１２］。実際に、細孔におけるカチオンの非存在において無視し得る熱力学的な選択性にもかかわらず、これらのうちの後者は、１０4のオーダーのアルケン／アルカン拡散係数を有して、良好な動的選択性を示し、これらのうちの後者がオレフィンの精製に使用され得ることを示唆している。分離の原理は、孔径（範囲：３．７−４．２＊４．１−４．５Å）と幾何学的であり、アルカンに対してよりもアルケンに対してより好ましくねじれ（楕円）である。ＰＳＡ（圧力変動吸着）型の精製過程にとって、ｓ＝（ＫＣ3Ｈ6／ＫＣ3Ｈ8）／ＳＲ（ＤＣ3Ｈ6／ＤＣ3Ｈ8）によって規定される非常に高純度のオレフィンを得ることが必須である（ここで、Ｋは平衡定数を表し、Ｄは拡散係数を表す）。ＣＨＡ型またはＤＤ３Ｒ型の吸着は、純度において９９％の性能を有しており、この種の分離にこれらを使用する実現性を支持している。それにもかかわらず、選択性を低下させないために、平衡容量を４５％未満にする必要があり（ヘンリーの法則）、サイクルの頻度を最も速く拡散する種（プロピレン）の頻度（すなわち、ここではこれらの２つの吸着にとって５秒から２０００秒）に一致させなければならないという制限がある。
【００１５】
同種の原理において、純粋に珪酸のゼオライトであるＩＴＱ−１２は、温度の作用であるプロパン／プロピレンの選択性を示す独特の特性をを有している［参考文献１３］。３０℃においてアルケンがプロパンの１００倍以上速く吸着される一方で、８０℃における細孔の変形が、プロピレンの排他的な吸着を生じ、ＰＳＡ型の予備的な試験によって９９．５％の純度のプロピレンの生成が示されている。しかし、この吸着の費用の高さ（すなわちＨＦおよび構成剤１，３，４−トリメチルイミダゾリウムの使用）が、工業的な過程における使用の妨げになっている。
【００１６】
最後に、特定のＭＯＦまたは有機金属骨格は、気体の分離に関して研究されている。例えば、トリメシン酸銅ＨＫＵＳＴ−１（香港大学におけるＨＫＵＳＴ）に関する研究が引用され得る［参考文献１４］。この多孔性の銅（ＩＩ）カルボン酸塩は、直径９Åのケージの系、１８００ｍ2・ｇ-1の比表面積（その研究中に生成された固体に関して）および銅の二量体を有している。これらのうちの後者は、脱水によってそれらの水の錯体化分子を失って、不飽和の銅（ＩＩ）の金属中心になっている。これらは、ＮＯ型の不飽和分子の錯体化を可能にするルイス酸性度を有している［参考文献１５］。プロパンおよびプロピレンの相互作用の予備的な研究がこの固体に関して実施された。これらの２つの分子の算出された吸着熱は、ＨＫＵＳＴ−１と近く、−３０ＫＪ／ｍｏｌ（プロパン）および−３３ＫＪ／ｍｏｌ（プロピレン）であり、低い熱分離を予想させる一つである。この点について、あらかじめ活性化された固体を用いて充填されているカラムに対する破過試験によって、２０℃において４０分間にわたって滞留されるプロパン、および６０分後にカラムからのみ現れてくるプロピレンの間における滞留時間の差異が示されている。しかし、これらの破過曲線から算出される「２」に等しい選択性は、工業規模におけるオレフィン／パラフィン混合物の分離過程にこの物質を適用することを検討させるには十分ではない。さらに、これらの物質の選択性は、分離される混合物、例えば、プロペン／プロパン混合物に応じて、困難をともなって変更／調整され得る。
【００１７】
また、米国特許第６，４９１，７４０号［参考文献１６］には、炭化水素の混合物から夾雑物（ＣＨ4、Ｈ2、Ｎ2、Ｏ2）を除去するか、またはガス流から炭化水素を取り出すための、銅ＩＩに基づくＭＯＦ物質の使用について記載されており、当該文献が引用され得る。実施例に記載の固体はＨＫＵＳＴ−１であり、したがってこの物質の制限および欠陥に関する以前の段落に成されているような同じ見解が当てはまる。銅に基づくＭＯＦが相対的に高価であることも注目され得る。さらに、水性溶液における水の存在においてそれらの安定性が、あまり良好ではない［参考文献１５］。
【００１８】
現状において、工業的なパラフィン／オレフィン分離に対する要求の一覧を満たすと同時に、適切な選択性、費用および拡散特性を有しており、プロピレンの重合体化を起こさない吸着剤がない。したがって、アルカン／アルケン分離は、現在、低温経路によって成されており、非常にエネルギーコストが高い。この高価な方法に代わって、要求される基準（選択性、拡散性、再生）を満たし得る吸着剤の発見は、この分野における大変な進歩に貢献するだろう。
【００１９】
既知の過程の不利な点のなかから、以下のものが例として挙げられ得る：
−非常に高価な実施費用、
−システム／分離材料の選択性の不足、
−分離材料において分離される種の不十分な拡散性、
−存在する分離材料を用いた浸出の問題。
【００２０】
したがって、オレフィン／パラフィン混合物、ならびに異なる不飽和度および／または不飽和数を有している複数の分子の他の混合物を、効率的に分離可能な系の開発に対する実際の要求がある。
【００２１】
〔発明の開示〕
本発明の目的は、多孔質の結晶のＭＯＦ固体の使用を提案することによって従来技術のこれらの必要性および不利な点に明確に対応することである。当該ＭＯＦ固体は、異なる不飽和度および／または不飽和数を有している複数の分子の混合物を分離するための還元されている金属部位を含んでおり、以下の式（Ｉ）：
ＭｍＯｋＸ１Ｌｐ  （Ｉ）
（ここで、
ｙ＝Ｍ（ｚ−１）＋／Ｍｚ＋の割合が０＜ｙ≦ｘの範囲にあり、ｘが上記ＭＯＦ固体の接触可能なイオンＭｚ＋の部分である条件において、存在しているＭのそれぞれが独立して、Ｆｅ、Ｍｎ、Ｃｏ、ＮｉおよびＶを包含している群から選択される遷移金属のイオンＭｚ＋またはそれらの還元されている形態Ｍ（ｚ−１）＋を表しており、ｚが３または４であり、
ｍが、１から１２であり、
ｋが、０から４であり、
ｌが、０から１８であり、
ｐが、１から６であり、
Ｘが、ＯＨ−、Ｃｌ−、Ｆ−、Ｉ−、Ｂｒ−、ＳＯ４２−、ＮＯ３−、ＣｌＯ４−、ＰＦ６−、ＢＦ４−、Ｒ−（ＣＯＯ−）ｎ、Ｒ１−（ＣＯＯ−）ｎ、Ｒ１−（ＳＯ３−）ｎ、Ｒ１−（ＰＯ３２-）ｎを包含している群から選択されるアニオンであり、Ｒ１が、水素原子、直鎖状もしくは分枝鎖状の任意に置換されているＣ１〜Ｃ１２アルキル、または直鎖状もしくは分枝鎖状の任意に置換されているＣ６〜Ｃ１０アリールであり、ｎが、１から４までの整数を表しており、
Ｌが、ｑのカルボン酸塩の原子団
【００２２】
【化１】
0005756748.tif 000002
【００２３】
を含有しているラジカルＲを含んでいるスペーサ配位子であり、ここで、
ｑが、２、３、４、５または６であり、
＊が、上記ラジカルＲに対する上記カルボン酸塩の原子団の結合点を示し、
＃が、上記金属イオンに対する上記カルボン酸塩の原子団の予想される結合点を示し、
Ｒが、以下の（ｉ）〜（ｉｖ）：
（ｉ）Ｃ１−１２アルキルラジカル、Ｃ２−１２アルケンラジカルまたはＣ２−１２アルキンラジカル、
（ｉｉ）６〜５０の炭素原子を含んでいる、単環式または多環式の縮合または非縮合のアリール、
（ｉｉｉ）１〜５０の炭素原子を含んでいる、単環式または多環式の縮合または非縮合のヘテロアリール、
（ｉｖ）フェロセン、ポルフィリンおよびフタロシアニンを包含している群から選択される、金属元素を含有している有機ラジカルを表しており、
上記ラジカルＲが、１つ以上の基Ｒ２によって任意に置換されており、ここで、１つ以上の基Ｒ２が独立して、Ｃ１−１０アルキル基、Ｃ２−１０アルケン基、Ｃ２−１０アルキン基、Ｃ３−１０シクロアルキル基、Ｃ１−１０ヘテロアルキル基、Ｃ１−１０ハロアルキル基、Ｃ６−１０アリール基、Ｃ３−２０ヘテロ環基、Ｃ１−１０アルキル基、Ｃ６−１０アリール基、Ｃ１−１０アルキル基、Ｃ３−１０ヘテロアリール基、Ｆ基、Ｃｌ基、Ｂｒ基、Ｉ基、−ＮＯ２基、−ＣＮ基、−ＣＦ３基、−ＣＨ２ＣＦ３基、−ＯＨ基、−ＣＨ２ＯＨ基、−ＣＨ２ＣＨ２ＯＨ基、−ＮＨ２基、−ＣＨ２ＮＨ２基、−ＮＨＣＨＯ基、−ＣＯＯＨ基、−ＣＯＮＨ２基、−ＳＯ３Ｈ基、−ＣＨ２ＳＯ２ＣＨ３基または−ＰＯ３Ｈ２基を包含している群から選択される）
を有している部分の３次元構造を含んでいる、使用。
【００２４】
特定の実施形態において、ＭはＶを表し得、ｚは４であり得る（Ｖ4+／Ｖ3+酸化還元対）。
【００２５】
特定の他の実施形態において、ＭはＮｉを表し得、ｚは３であり得る（Ｎｉ3+／Ｎｉ2+酸化還元対）。
【００２６】
好ましくは存在しているそれぞれのＭは独立して、Ｆｅ、Ｍｎ、Ｎｉ（ｚはこのとき３である）およびＶ（ｚはこのとき４である）を包含している群から選択される遷移金属のイオンＭZ+またはそれらの還元された形態Ｍ(z-1)+を表す。
【００２７】
本明細書に使用されるとき、ＭＯＦ固体ｘの接触可能なＭ+イオンの割合は、ＭＯＦ固体における接触可能なＭ+イオンの数およびＭＯＦ固体に存在しているＭ+イオンの総数の間の割合を指す。ＭＯＦ固体の接触可能なＭ+イオンの数は、Ｍ(z-1)+イオンに還元され得る、ＭＯＦ固体の接触可能なＭ+イオンの数を表す。したがって、ｘは本発明に係るＭＯＦ固体が含み得るＭ(z-1)+イオンの最大の比率を表す。
【００２８】
本発明に鑑みてｘは確実に０を超える。
【００２９】
特定の実施形態において、ｘは、０（０を含まない）〜１／３（１／３が含まれる）の間にある任意の割合を指す。好ましくはｘが１／３を表す。この実施形態は、自己還元の現象によって、還元されたＭＯＦに関する（すなわち初期の期間における＜１５０℃、または＜１００℃の温度によってＭz+部位に配位されている水および溶媒の分子を除去が可能になる。１００℃、特に１５０℃を超えると、Ｍz+部位が還元され始める。還元は、ＭＯＦ固体の電気的な中性を維持するために負に荷電している配位子（−１）の除去によって起こされ得る）。例えば、ｘは０．１０、０．１５、０．２０、０．２５、０．３０または１／３であり得、この最後の値は、自己還元の現象によるＭz+部位の還元によるＭＯＦ物質の理論的な最大の活性化に対応している（すなわちＭＯＦ固体の電気的な中性が負に荷電している配位子（−１）の除去によって維持される）。
【００３０】
特定の実施形態において、ｘは１／３を超え得る。これは、酸化され得る少なくとも１つの配位子（酸化還元配位子）（例えば、キノンが酸化されている形態であるヒドロキノン）を含んでいるＭＯＦに関する。その場合に、多孔質のＭＯＦ固体の還元は、金属の対イオンの消失（これまでの実施態様に見られるような）だけでなく、有機配位子の酸化に起因する電荷補償によって起こされ得る。したがって、還元されているＭ(z-1)+イオンの含有量を、ｘ＝１／３の割合を超えて増加させ得る。実際の例について後述の実施例３１を参照すればよい。理論上は、Ｍz+イオンの還元の比率は１００％に達し得る（すなわちｘ＝１）。例えば、ｘは０．３５、０．４０、０．５０、０．６０、０．７０、０．８０、０．９０または１でさえあり得る。
【００３１】
本発明に鑑みて、用語“置換されている”は、例えば、示されている構造における水素ラジカルの、すでに規定されているＲ2ラジカルによる置換を表す。２以上の位置が置換され得る場合に、置換は、それぞれの位置において同じであるか、または異なり得る。
【００３２】
本発明の意味するところでは、“スペーサ配位子”は、少なくとも２つの金属と配位している配位子（例えば、中性の種およびイオンが挙げられる）を意味すると理解され、当該配位子は、これらの金属の間に間隔を置くこと、および自由空間もしくは細孔の形成に関与する。スペーサ配位子は、上述のように規定される通り、一座配位または二座配位であり得る（すなわち金属との１または２の結合点を含んでいる）１〜６のカルボン酸塩基を含み得る。金属との結合点は、上記式において記号＃によって表されている。基Ａの構造が２の結合点＃を含んでいる場合に、これは、金属に対する配位が結合点の一方、他方または両方によって生じ得ることを意味する。
【００３３】
本発明の意味するところでは、“アルキル”は、１〜１２（例えば、１〜１０、１〜８、１〜６）の炭素原子を含んでいる、直鎖状、分枝鎖状もしくは環状の、飽和もしくは不飽和の任意に置換されている炭素ラジカルを意味すると理解される。
【００３４】
本発明の意味するところでは、“アルケン”は、炭素−炭素二重結合を少なくとも１つ有している、上記に規定されているようなアルキルラジカルを意味すると理解される。
【００３５】
本発明の意味するところでは、“アルキン”は、炭素−炭素三重結合を少なくとも１つ有している、上記に規定されているようなアルキルラジカルを意味すると理解される。
【００３６】
本発明の意味するところでは、“アリール”は、ヒュッケルの芳香族性の規則を満たしている少なくとも１つの環を含んでいる芳香族系を意味すると理解される。上記アリールは、任意に置換されており、６〜５０（例えば、６〜２０、６〜１０）の炭素原子を含み得る。
【００３７】
本発明の意味するところでは、“ヘテロアリール”は、５〜５０の構成原子の少なくとも１つの芳香族環を含んでおり、当該芳香族環の少なくとも１つの構成原子が異種原子である系を意味すると理解される。当該異種原子は、硫黄、酸素、窒素およびホウ素を包含している群から特に選択される。上記ヘテロアリールは、任意に置換されており、１〜５０の炭素原子、好ましくは１〜２０の炭素原子、より好ましくは３〜１０の炭素原子を含み得る。
【００３８】
本発明の意味するところでは、“シクロアルキル”は、３〜２０の炭素原子、好ましくは３〜１０の炭素原子を含んでいる、任意に置換されている飽和もしくは不飽和の環状の炭素含有ラジカルを意味すると理解される。
【００３９】
本発明の意味するところでは、“ハロアルキル”は、少なくとも１つのハロゲンを含んでいる、上記に規定されているようなアルキルラジカルを意味すると理解される。
【００４０】
本発明の意味するところでは、“ヘテロアルキル”は、少なくとも１つの異種原子を含んでいる、上記に規定されているようなアルキルラジカルを意味すると理解される。当該異種原子は、硫黄、酸素、窒素およびホウ素を包含している群から特に選択される。
【００４１】
本発明の意味するところでは、“ヘテロ環”は、２〜２０の炭素原子、好ましくは５〜２０の炭素原子、より好ましくは５〜１０の炭素原子および少なくとも１つの異種原子を含んでいる、任意に置換されている飽和もしくは不飽和の環状の炭素含有ラジカルを意味すると理解される。当該異種原子は、例えば、硫黄、酸素、窒素およびホウ素を包含している群から選択され得る。
【００４２】
本発明の意味するところでは、“アルコキシ”、“アリールオキシ”、“ヘテロアルコキシ”および“ヘテロアリールオキシ”は、酸素原子が結合しているアルキルラジカル、アリールラジカル、ヘテロアルキルラジカル、およびヘテロアリールラジカルをそれぞれ意味すると理解される。
【００４３】
本発明の意味するところでは、“アルキルチオ”、“アリールチオ”、“ヘテロアルキルチオ”および“ヘテロアリールチオ”は、硫黄原子が結合しているアルキルラジカル、アリールラジカル、ヘテロアルキルラジカル、およびヘテロアリールラジカルをそれぞれ意味すると理解される。
【００４４】
本明細書に使用されるとき、“三次元構造”は、ＭＯＦ物質の分野において従来、理解される通りに、式（Ｉ）の部分の三次元的な連続または繰返しを指し、“金属−有機重合体”として特徴付けられている。
【００４５】
本明細書に使用されるとき、“不飽和”は、多重結合（二重結合または三重結合）、またはＯ、Ｓ、ＮおよびＰから選択される異種原子上に存在する遊離電子対を指す。
【００４６】
この場合に、多重結合は、
２つの炭素原子（Ｃ＝Ｃ、Ｃ≡Ｃ）、
炭素原子および異種原子（Ｃ＝Ｏ、Ｃ＝Ｓ、−Ｃ＝Ｎ−、Ｃ≡Ｎ）、または
２つの異種原子（Ｎ＝Ｎ、Ｐ＝Ｏ、Ｐ＝Ｓ）を結合し得る。
【００４７】
用語“不飽和度”は、多重結合、すなわち二重結合または三重結合の性質を指す。後者は、二重結合（２）よりも大きい不飽和度（３）を有している。
【００４８】
不飽和数は、上記に規定されているような分子の不飽和の総数である。これは、多重結合、および上記に規定されているような所定の分子に存在している遊離電子対の合計Ｎである。
【００４９】
一例として、不飽和は、二重結合Ｃ＝Ｃ、三重結合Ｃ≡Ｃ、カルボキシル基−ＣＯ2Ｈ、およびオキソ基Ｃ＝Ｏ、アルデヒド基−Ｃ（＝Ｏ）Ｈ、シアニド基−ＣＮ、ニトロ基−ＮＯ2、エステル基−ＣＯ2Ｒ、Ｃ＝Ｓ、−Ｃ＝Ｎ−、Ｃ≡Ｎ、Ｎ＝Ｎ、Ｐ＝Ｏ、Ｐ＝Ｓ、フェニル基、アリール基および／またはヘテロアリール基の形態として存在し得る。
【００５０】
本発明の他の目的は、異なる不飽和度および／または不飽和数を有している複数の分子の混合物を、上記に規定されているような多孔質の結晶のＭＯＦ固体に対する、より大きい程度および／または数の不飽和を有している当該分子の好ましい吸着によって、分離する方法である。当該方法は、
（ｉ）金属Ｍ、Ｍの金属塩、またはＭの金属イオンを含んでいる配位化合物の形態として存在している少なくとも１つの無機金属前駆体を含んでいる少なくとも１の溶液、
ｑの原子団＊−Ｃ（＝Ｏ）−Ｒ3を含んでいるラジカルＲを含んでいる、少なくとも１つの配位子Ｌ’
を極性溶媒において混合して、ＭＯＦ物質を得るステップであって、
Ｍ、ｑおよびＲが、請求項１に規定の通りであり、
＊が、ラジカルＲに対する上記原子団の結合点を表し、
Ｒ3が、ＯＨ、ＯＹを包含する群から選択され、ここで、Ｙが、アルカリンカチオン、ハロゲン、−ＯＲ4ラジカル、−Ｏ−Ｃ（＝Ｏ）Ｒ4ラジカルもしくは−ＮＲ4Ｒ4'ラジカルであり、ここで、Ｒ4およびＲ4'がＣ1-12アルキルラジカルであるステップ、
（ｉｉ）（ｉ）において得られた上記ＭＯＦ物質を活性化するステップ、ならびに
（ｉｉｉ）異なる不飽和度および／または不飽和数を有している複数の分子の混合物と接触させて、（ｉｉ）において得られた上記ＭＯＦ物質を配置するステップ
からなる反応段階を少なくとも１つ包含している。
【００５１】
Ｍは、上記に規定されているような、Ｆｅ、Ｍｎ、Ｃｏ、ＮｉおよびＶを包含している群から選択される遷移金属のイオンである。
【００５２】
特に断りがない限り、ＭＯＦ物質に関する種々の実施形態は、上記使用に対するのと同様に、本発明の上記方法に対して適用される。
【００５３】
本発明に係るＭＯＦ固体の特有の結晶構造、およびこれらの固体の結晶構造に影響することなく特定の金属部位（接触可能な金属部位）をＭ(z-1)+イオンに還元する実現性によって、異なる不飽和度および／または不飽和数を有している複数の分子の混合物の分離にとって特に好適である特殊な特性が、これらの物質にもたらされる。
【００５４】
本発明のＭＯＦ固体において、Ｍは、Ｆｅ、Ｍｎ、Ｃｏ、ＮｉおよびＶを包含している群から選択される。また、本発明のＭＯＦ固体は、これらの金属の混合物を含み得る。好ましくは、Ｍは、Ｆｅ、Ｆｅの酸化されている形態（Ｆｅ（ＩＩＩ））またはＦｅ（ＩＩＩ）の還元されている形態（Ｆｅ（ＩＩ））である。
【００５５】
上述のように、Ｍは、遷移金属のイオンＭz+（ｚは３）である。したがって、存在しているＭのそれぞれは独立して、Ｆｅ（ＩＩＩ）、Ｍｎ（ＩＩＩ）、Ｃｏ（ＩＩＩ）もしくはＶ（ＩＩＩ）、またはそれらの還元された形態Ｆｅ（ＩＩ）、Ｍｎ（ＩＩ）、Ｃｏ（ＩＩ）もしくはＶ（ＩＩ）であり得る。
【００５６】
また、Ｍは、Ｖ（ＩＶ）またはその還元された形態Ｖ（ＩＩＩ）であり得る。この場合、ｚは４である。
【００５７】
また、Ｍは、Ｎｉ（ＩＩＩ）またはその還元された形態Ｎｉ（ＩＩ）であり得る。この場合、ｚは３である。
【００５８】
Ｍがそれぞれの金属に関する混合物である場合に、ｚは、同じ値または異なる値を有し得る。
【００５９】
本発明の一実施形態において、本発明の固体は、式（Ｉ）の部分の三次元構造を含んでおり、Ｍは１種の金属（例えば、Ｆｅ（ＩＩ）および／またはＦｅ（ＩＩＩ）の形態のＦｅ（すなわちｚ＝３））であり得る。
【００６０】
一般的に、割合ｙ＝Ｆｅ2+／Ｆｅ3+は、確実に０を超えている。
【００６１】
特定の実施形態において、割合ｙ＝Ｆｅ2+／Ｆｅ3+は、０＜ｙ≦１／３の間に存在し得る。
【００６２】
他の実施形態において、多孔質のＭＯＦ固体が、酸化され得る少なくとも１つの酸化還元配位子を含んでいる場合に、ｙは１／３を超え得る。したがって、特定の実施形態において、０＜ｙ≦１（例示的な実施形態にとっての実施例３１を参照すればよい）。
【００６３】
本発明の他の実施形態において、本発明の固体は、式（Ｉ）の部分の三次元構造を含み得、Ｍは、異なる金属（例えば、ＦｅおよびＭｎ、各金属のｚ＝３）の混合物であり得る。
【００６４】
本発明の他の実施形態において、本発明の固体は、式（Ｉ）の部分の三次元構造を含み得、Ｍは、異なる金属（例えば、Ｆｅ、Ｃｏ、ＮｉもしくはＭｎ（各金属のｚ＝３）、またはＶ（ｚ＝４））の混合物であり得る。
【００６５】
特定の一実施態様において、Ｍz+は、ｚ＝３である、八面体の三価Ｆｅである。当該実施態様において、Ｆｅは配位数６を有している。
【００６６】
“配位数”は、カチオンＭに結合しているアニオンの数を意味すると理解される。
【００６７】
本発明に係るＭＯＦ物質の有用性は、ＭＯＦ物質の構造が、金属イオンＭz+からＭ(z-1)+イオンに還元された後に、安定に維持されている事実にある。実際に予想外なことに、ＭＯＦ物質の接触可能なＭz+イオンのすべてまたは一部が対応するＭ(z-1)+イオンに還元される場合に、本発明に係るＭＯＦ物質がそれらの統合的な構造を維持していることが見出されている。異なる不飽和度および／または不飽和数を有している複数の分子の混合物の分離に、本発明のＭＯＦ物質を使用可能であるので、この特性は顕著なものである。さらに、分離方法において問題になっているＭＯＦ物質の選択性を調節可能である。
【００６８】
実際に、不飽和の金属中心Ｍz+およびＭ(z-1)+が、電子の受容性を有しており（ルイス酸）、電子供与性を有している分子（ルイス塩基）（例えば、本発明の意味するところにおける１以上の不飽和を含んでいる分子）とπ複合体を形成し得る。不飽和を含んでいる分子がアルケンまたはアルキンである場合に、このようにして形成された複合体は、一方においてオレフィンにおける炭素−炭素の二重結合もしくは三重結合の電子構造、および他方において吸着部位の空の軌道を考慮して、デュワー−チャット−ダンカンソンモデル［参考文献９］にしたがって理論的に説明される。アルケンまたはアルキンにおける結合は、（ｉ）不飽和炭化水素のπ結合軌道の電子の、吸着部位の空の軌道に対する非局在化（供与体−受容体のσ結合を介する相互作用）、（ｉｉ）吸着部位の部分的に埋まっているｄ軌道の電子の、不飽和炭化水素のπ＊非結合軌道に対する非局在化（π結合）に関する。還元された金属イオンＭ(z-1)+は、Ｍz+と比べて、炭化水素に対するπ結合を補強し、したがって形成された複合体の安定性を増大させる付加的なｄ電子を有している。したがって、Ｍz+金属イオンおよびその還元された形態Ｍ(z-1)+を同時に含んでいる式（Ｉ）のＭＯＦ物質（割合ｙ＝Ｍ(z-1)+／Ｍz+が厳密に０を超える）は、そのような分子とより強固に相互作用する。
【００６９】
上述の論理的思考は、１つ以上の遊離電子対を含んでいる分子にとって同じく維持され得る。同様に、Ｍz+金属イオンおよびその還元された形態Ｍ(z-1)+を同時に含んでいる式（Ｉ）のＭＯＦ物質（割合ｙ＝Ｍ(z-1)+／Ｍz+が厳密に０を超える）は、そのような分子とより強固に相互作用する。
【００７０】
本発明者らは、以下の“実施例”の項に説明されているように、本発明のＭＯＦ固体のこの特性を実験的に証明している。
【００７１】
特定の一実施態様において、ＭＯＦ物質の金属イオンＭz+の還元は、十分に高い温度における物質の活性化によってもたらされて、Ｍz+部位のＭ(z-1)+への還元を自己還元現象によって生じ得る。例えば、Battiston et al.［参考文献４１］およびMagnacca et al.［参考文献４２］を参照すればよい。初期において、温度＜１５０℃または＜１００℃でさえ、Ｍz+部位に配位している水および溶媒の分子を除去可能である。１００℃、特に１５０℃を超えると、Ｍz+部位は還元を受け始める。還元は、ＭＯＦ固体の電気的な中性を維持するために、負に荷電した配位子（−１）の除去によってもたらされ得る。また、還元は、以下に特定されているように、真空下におけるポンプ作用または還元剤によって生じ得る。
【００７２】
他の実施態様において、ＭＯＦ物質の金属イオンＭz+の還元は、Ｆ-イオンの原料を用いた物質の処理の後に行われ得る。例えば、Ｆ-イオンの原料は、ＫＦ、ＣｓＦ、ＬｉＦ、ＭｇＦ2、ＣａＦ2、またはアミンのフッ素塩（例えば、ＮＨ4Ｆ）であり得る。好ましくは、これは、例えば水溶液としてのＮＨ4Ｆであり得る。
【００７３】
特定の理論に何ら縛られることなく、この処理が、物質の細孔に存在する硝酸塩をＦ-イオンに交換可能であることが提唱され得ると思われる。この種のアニオン交換は、他の物質において観察されている（Philip L. Llewellyn, Sandrine Bourrelly, Christian Serre, Alexandre Vimont, Marco Daturi, Lomig Hamon, Guy De Weireld, Jong-San Chang, Do-Young Hong, Young Kyu Hwang, Sung Hwa Jhung, Gerard Ferey "High Uptakes of CO2 and CH4 in Mesoporous Metal Organic Frameworks MIL-100 and MIL-101", Langmuir, 2008, 24, 7245-7250［参考文献５７］）。
【００７４】
したがって、Ｆ-イオンの原理を用いた前処理は、低温における金属部位ＭZ+の還元（Ｆ-イオンはより小さくかつ軽く、したがってより不安定である）、およびより大きな比表面積の還元された物質の入手を可能にする。
【００７５】
特定の一実施態様において、式（Ｉ）のＭＯＦ物質における還元されたイオンＭ(z-1)+の含有量は、分離される種に対するＭＯＦ固体の選択性を調節するために、制御／調整され得る。還元されたイオンＭ(z-1)+の含有量は、かなり高い温度および／またはかなり長い活性化時間に曝露することによって、調節され得る。これに関して、“活性化時間”は、接触可能な金属部位Ｍz+の還元がもたらされる時間を意味すると理解される。同一条件において温度が高いほど、ＭＯＦ物質における還元されたイオンＭ(z-1)+の含有量が一般的により多くなる。同様に、活性化時間が長いほど、ＭＯＦ物質における還元されたイオンＭ(z-1)+の含有量がより多くなる。これまでの段落に記載したように、熱活性化は、Ｆ-イオンの原料（例えば、ＫＦ、ＣｓＦ、ＬｉＦ、ＭｇＦ2、ＣａＦ2、またはアミンのフッ素塩（例えば、ＮＨ4Ｆ））を用いた処理の後に実施され得る。これは、活性化温度および／または活性化時間の低減を可能にする作用を有している。
【００７６】
ＭＯＦ物質の調製方法は、当業者に公知であり、本明細書には詳細に記載されていない。
【００７７】
“不飽和の金属部位Ｍz+”は、配位数が、金属原子Ｍz+がσ結合によって結合し得る配位子の最大数未満であるＭz+イオンを意味すると理解される。例えば、式（Ｉ）のＭＯＦ固体が八面体の三価のＦｅ3+イオンに基づいている場合に、Ｆｅ3+イオンの最大の配位数は６である。したがって、ＭがＦｅでありｚが３である式（Ｉ）のＭＯＦにおける不飽和の金属部位は、５配位のＦｅ3+イオンであり得る。例えば、配位数６の金属イオンＦｅ3+が水の分子と配位し得る場合の（配位数６）そのような固体において、不飽和のＦｅ3+金属部位は、接触可能なＦｅ3+部位から水および／または溶媒の分子を除去するために、真空下においてＭＯＦ物質を加熱することによって、入手され得る。同じ論理的説明が金属イオンＭｎ3+、Ｖ3+およびＣｏ3+について維持され得る。中性の配位子は、不飽和なＭｎ3+、Ｖ3+および／またはＣｏ3+の部位を生成するために十分な温度における加熱によって、接触可能なＭｎ3+、Ｖ3+およびＣｏ3+の部位から除去され得る。同じ論理的説明が酸化還元対Ｖ4+／Ｖ3+およびＮｉ3+／Ｎｉ2+について維持され得る。
【００７８】
より高い温度における加熱の後に、不飽和のＦｅ2+、Ｍｎ2+、Ｖ2+および／またはＣｏ2+の部位が、上述の自己還元現象によって入手され得る。同様に、不飽和のＶ3+の部位がＶ4+イオンの自己還元によって入手され得る。同様にして、不飽和のＮｉ2+の部位がＮｉ3+イオンの自己還元によって入手され得る。
【００７９】
金属イオンは、金属“クラスター”に単離され得るか、または分類され得る。本発明に係るＭＯＦ固体は、例えば、八面体の鎖、または八面体の三量体から構築され得る。
【００８０】
本発明の意味するところでは、“金属クラスター”は、アニオン（例えば、Ｏ、ＯＨ、Ｃｌなど）または有機配位子によって直接的に、イオン性の共有結合によって結合されている少なくとも２つの金属イオンを含んでいる原子の集団を意味すると理解される。
【００８１】
さらに、本発明に係るＭＯＦ固体は、金属イオンまたは金属基に対する配位子の組織化および結合に関する逆の可能性に鑑みて、異なる形態または“相”において存在し得る。
【００８２】
本発明の意味するところでは、“相”は、明確な結晶構造を有している、少なくとも１つの金属および少なくとも１つの有機配位子を含んでいる混成の組成物を意味すると理解される。
【００８３】
本発明の固体の空間的な結晶の構成は、これらの物質の特定の性質および特性の中心をなす。特に、それが、細孔の大きさを決定し、物質の比表面積および吸着特性に対する影響を有している。また、それは、物質の密度を決定し、これらの物質における金属の比率、物質の安定性、構造の厳格さなどが相対的に低い。
【００８４】
さらに、細孔の大きさは、適切な配位子Ｌの選択によって調節され得る。
【００８５】
特定の一実施態様において、本発明のＭＯＦ固体の式（Ｉ）の部分の配位子Ｌは、
【００８６】
【化２】
0005756748.tif 000003
【００８７】
【化３】
0005756748.tif 000004
【００８８】
（ここで、
Ｘ1がＯまたはＳを表し、
ｓが１〜４の整数を表し、
存在しているｔのそれぞれが独立して、１〜４の整数を表し、
ｕが１〜６の整数を表し、
ＲL1およびＲL2が独立して、Ｈ、ハロゲンまたはＣ1〜Ｃ6アルキル（好ましくはメチルまたはエチル）を表し、
存在しているＲL3のそれぞれが独立して、Ｈ，ハロゲン（好ましくはＦ，ＣｌまたはＢｒ）、ＯＨ、ＮＨ2、ＮＯ2、またはＣ1〜Ｃ6アルキル（好ましくはメチルまたはエチル）を表す）
を包含している群から選択されるジ−、トリ−、テトラ−またはヘキサ−カルボン酸塩配位子であり得る。
【００８９】
特に、本発明のＭＯＦ固体における式（Ｉ）の部分の配位子Ｌは、Ｃ2Ｈ2（ＣＯ2-）2（フマル酸塩）、Ｃ2Ｈ4（ＣＯ2-）2（コハク酸塩）、Ｃ3Ｈ6（ＣＯ2-）2（グルタル酸塩）、Ｃ4Ｈ4（ＣＯ2-）2（ムコン酸塩）、Ｃ4Ｈ8（ＣＯ2-）2（アジピン酸塩）、Ｃ5Ｈ3Ｓ（ＣＯ2-）2（２，５−チオフェンジカルボン酸塩）、Ｃ6Ｈ4（ＣＯ2-）2（テレフタル酸塩）、Ｃ6Ｈ2Ｎ2（ＣＯ2-）2（２，５−ピラジンジカルボン酸塩）、Ｃ7Ｈ16（ＣＯ2-）2（アゼライン酸塩）、Ｃ10Ｈ6（ＣＯ2-）2（ナフタレン−２，６−ジカルボン酸塩）、Ｃ12Ｈ8（ＣＯ2-）2（ビフェニル−４，４’−ジカルボン酸塩）、Ｃ12Ｈ8Ｎ2（ＣＯ2-）2（アゾベンゼンジカルボン酸塩）、Ｃ12Ｈ6Ｃｌ2Ｎ2（ＣＯ2-）2（ジクロロアゾ−ベンゼンジカルボン酸塩）、Ｃ12Ｈ6Ｎ2（ＣＯ2-）4（アゾベンゼンテトラカルボン酸塩）、Ｃ12Ｈ6Ｎ2（ＯＨ）2（ＣＯ2-）2（ジヒドロキソアゾベンゼン−ジカルボン酸塩）、Ｃ6Ｈ3（ＣＯ2-）3（ベンゼン−１，２，４−トリカルボン酸塩）、Ｃ6Ｈ3（ＣＯ2-）3（ベンゼン−１，３，５−トリカルボン酸塩）、Ｃ24Ｈ15（ＣＯ2-）3（ベンゼン−１，３，５−トリ安息香酸塩）、Ｃ42Ｈ27（ＣＯ2-）3（１，３，５−トリス［４’カルボキシ（１，１’−ビフェニル−４−イル）］ベンゼン）、Ｃ6Ｈ2（ＣＯ2-）4（ベンゼン−１，２，４，５−テトラカルボン酸塩）、Ｃ10Ｈ4（ＣＯ2-）4（ナフタレン−２，３，６，７−テトラカルボン酸塩）、Ｃ10Ｈ4（ＣＯ2-）4（ナフタレン−１，４，５，８−テトラカルボン酸塩）、Ｃ12Ｈ6（ＣＯ2-）4（ビフェニル−３，５，３’，５’−テトラカルボン酸塩）、ならびに２−アミノテレフタル酸塩、２−ニトロテレフタル酸塩、２−メチルテレフタル酸塩、２−クロロテレフタル酸塩、２−ブロモテレフタル酸塩、２，５−パーフルオロテレフタル酸塩、２，５−ジヒドロキソテレフタル酸塩、テトラフルオロテレフタル酸塩、２，５−ジカルボキシテレフタル酸塩、テトラメチル−４，４’−ビフェニルジカルボン酸塩およびジカルボキシ−４，４’−ビフェニルジカルボン酸塩を包含している群から選択される修飾されている類似物を包含している群から選択されるジ−、トリ−、テトラ−またはヘキサ−カルボン酸塩配位子であり得る。
【００９０】
上記に挙げられているカルボン酸塩配位子のほとんどが市販されている。市販されていない利用可能なカルボン酸塩配位子の調製については、実施例の項を参照すればよい。
【００９１】
特に、本発明の式（Ｉ）の部分のアニオンは、ＯＨ−、Ｃｌ−、Ｂｒ−、Ｆ−、Ｒ−（ＣＯＯ−）ｎ、ＰＦ６−、ＮＯ３−、ＳＯ４２−およびＣｌＯ４−を包含している群から選択され得る（ここで、Ｒおよびｎは上記に規定されている通りである）。特定の一実施態様において、アニオンＸは、ＯＨ−、Ｃｌ−、Ｆ−およびＲ−（ＣＯＯ−）ｎを包含している群から選択され得る（ここで、Ｒは、−ＣＨ３、−Ｃ６Ｈ３、−Ｃ６Ｈ４、−Ｃ１０Ｈ４または−Ｃ６（ＣＨ３）４を表す）。
【００９２】
特に、本発明に係るＭＯＦ固体は、乾燥相において５〜５０重量％、好ましくは１８〜３１重量％のＭを含み得る。
【００９３】
重量％（ｗｔ％）は、混合物または合金の組成（すなわち混合物における各成分の比率）を説明するための化学または金属学に使用される測定単位である。
【００９４】
１重量％の成分＝１００ｇの混合物における１ｇの成分、同様に１００ｋｇの混合物における１ｋｇの成分。
【００９５】
本発明のＭＯＦ固体は、３５０℃以下の温度までにおいて熱安定性を示すという利点を特に有している。より詳細には、これらの固体は、１２０℃〜３５０℃において熱安定性を示す。
【００９６】
上述の通り、本発明のＭＯＦ固体において、少なくとも１つの不飽和を含んでいる（複数の）分子（ルイス塩基）の少なくとも一部は、Ｍと配位する。１ｇの乾燥固体ごとに、少なくとも１〜５ｍｍｏｌの分子が、Ｍと配位する。
【００９７】
少なくとも１つの不飽和を含んでいる、Ｍと配位しない（複数の）分子の一部は、細孔の自由空間を首尾よく満たし得る。
【００９８】
本発明者らは、式（Ｉ）の部分の三次元構造を含んでいるＭＯＦ物質が、強固または柔軟な構造の形態を採ることを証明している。実際にＭＯＦ物質は、膨張し、かつ収縮して、細孔の開口が例えば溶媒および／または気体であり得る吸着される分子の性質に依存して変化を生じ得る。
【００９９】
本発明の意味するところでは、“強固な構造”は、非常にわずかに（すなわち１０％以下の程度に）のみ膨張するか、または収縮する構造を意味すると理解される。
【０１００】
本発明の意味するところでは、“柔軟な構造”は、大きな程度、特に１０％、好ましくは５０％を超える程度に膨張するか、または収縮する構造を意味すると理解される。特に、柔軟な構造のＭＯＦ物質は、１０％〜３００％、好ましくは５０％〜３００％の程度に膨張し得るか、または収縮し得る。
【０１０１】
本発明は、強固または柔軟な構造のＭＯＦ物質を用いて実施され得る。
【０１０２】
実験の結果は、強固な構造のＭＯＦ物質が本発明の実施に好適であったことを証明している。
【０１０３】
本発明のＭＯＦ固体は、例えば溶媒、配位しないカルボン酸などであり得る内容物が細孔に入っていない場合に、強固な骨格を有しており、非常にわずかにのみ収縮する強固な構造の形態であることが好ましい。特に、本発明に係るＭＯＦ固体は、例えば溶媒および／または気体であり得る吸着される分子の性質に依存して０〜１０％の範囲において膨張するか、または収縮する強固な構造を有している。
【０１０４】
ＭＯＦ固体の構造は、例えば八面体の鎖または三量体に基づいて構築され得る。
【０１０５】
本発明の一実施形態によれば、強固な構造のＭＯＦ固体は、乾燥相において、５〜５０重量％、好ましくは１８〜３１重量％のＭを有し得る。
【０１０６】
本発明に係る強固な構造のＭＯＦ固体は、０．４〜６ｎｍ、詳細には０．５〜５．２ｎｍ、より詳細には０．５〜３．４ｎｍの細孔の大きさを有している。
【０１０７】
本発明に係る強固な構造のＭＯＦ固体は、０．５〜４ｃｍ3／ｇ、詳細には０．０５〜２ｃｍ3／ｇの細孔容積を有し得る。
【０１０８】
本発明に関して、細孔容積は、気体および／または液体の分子に対して接触可能な容積を意味している。
【０１０９】
特に、本発明に係るＭＯＦ固体は、５〜６０００ｍ2／ｇ、好ましくは５〜４５００ｍ2／ｇの比表面積（ＢＥＴ）を有し得る。
【０１１０】
本発明の特定の一実施形態において、柔軟な構造のＭＯＦ固体は、乾燥相において５〜４０重量％、好ましくは１８〜３１重量％のＭを有し得る。ここでは、Ｍは鉄を表すことが好ましい。
【０１１１】
例えば、本発明に関して、柔軟な構造のＭＯＦ固体は、０．４〜６ｎｍ、詳細には０．５〜５．２ｎｍ、より詳細には０．５〜１．６ｎｍの孔径を有し得る。
【０１１２】
例えば、本発明に係る柔軟な構造のＭＯＦ固体は、０〜３ｃｍ3／ｇ、詳細には０〜２ｃｍ3／ｇの細孔容積を有し得る。
【０１１３】
本発明のＭＯＦ固体は、０〜４ｃｍ3／ｇ、より詳細には０．５〜４ｃｍ3／ｇの細孔容積を有し得る。
【０１１４】
本発明のＭＯＦ固体は、不飽和を含んでいる分子について、乾燥した固体の１ｇごとに０．５〜５０ｍｍｏｌの物質の積込み容量を有し得る。
【０１１５】
本発明に関して、積込み容量は、分子の貯蔵容量または物質に吸着される分子の量を意味する。積込み容量は、許容重量（グラム／グラム）もしくは許容モル数（ｍｏｌ／ｍｏｌ）または他の単位（ｍｏｌ／グラム、グラム／ｍｏｌなど）として表され得る。
【０１１６】
“ＭＩＬ（Materials of institut Lavoisier）”と指定されている異なるＭＯＦ物質は、Institut Lavoisier de Versaillesにおいて発明者らによって開発されている。これらの名称“ＭＩＬ”の後には、異なる固体を特定するために、発明者らによって与えられた任意の数字ｎが付されている。
【０１１７】
他の構造は、“ＰＩＺＡ（Porphyrinic Illinois Zeolite Analogue）”または“ＣＰＯ（Coordination Polymer Oslo）”と名付けられている。
【０１１８】
名称ＭＩＬ、ＰＩＺＡおよびＣＰＯは、当該分野における従来の名称であり、当業者に公知である。それらは、実際に科学雑誌において一般的に使用されている。
【０１１９】
構造の特定の番号は、本発明者らによって本出願日に公開されている。詳細にはＭＩＬ−８８Ａ、ＭＩＬ−８９、ＭＩＬ−１００、ＭＩＬ−１０１、ＭＩＬ−１０２、ＭＩＬ−８８Ｂ−４ＣＨ3、ＭＩＬ−８８Ｂ−２ＯＨ、ＭＩＬ−１２６、ＭＩＬ−１２７、ＣＰＯ−２７およびＰＩＺＡ−１と名付けられている構造がある。
【０１２０】
これらの構造の結晶特性は、公知であり、多くの報告がなされている。例えば、以下に述べられているものがある。
【０１２１】
ＭＩＬ−８８Ａ：(a) Serre et al., "Role of solvent-host interactions that lead to very large swelling of hybrid frameworks", Science, 2007, Vol. 315, 1828-1831［参考文献３３］、(b) Surble et al., "A new isoreticular class of metal-organic frameworks with the MIL-88 topology", Chem. Comm., 2006, 284-286［参考文献４７］、(c) Mellot-Draznieks et al., "Very large swelling in hybrid frameworks: a combined computational and power diffraction study", J. Am. Chem. Soc., 2005, Vol. 127, 16273-16278［参考文献４８］。水和されたＭＩＬ−８８Ａ固体の構造は図４０に示されており、結晶データは上述の刊行物に挙げられている。
【０１２２】
ＭＩＬ−８８Ｂ〜Ｄ：Serre et al., "Role of solvent-host interactions that lead to very large swelling of hybrid frameworks", Science, 2007, Vol. 315, 1828-1831［参考文献３３］。
【０１２３】
ＭＩＬ−８９：C. Serre, F. Millange, S. Surble, G. Ferey Angew. Chem. Int. Ed. 2004, 43, 6286: A new route to the synthesis of trivalent transition metals porous carboxylates with trimeric SBU［参考文献１７］。ＭＩＬ−８９固体の構造は図４１に示されており、結晶データは上述の刊行物に挙げられている。
【０１２４】
ＭＩＬ−１００：Horcajada et al., "Synthesis and catalytic properties of MIL-100(Fe), an iron(III) carboxylate with large pores", Chem. Comm., 2007, 2820-2822［参考文献２８］。ＭＩＬ−１００固体の構造は図１８および１９に示されており、結晶データは上述の刊行物に挙げられている。
【０１２５】
ＭＩＬ−１０１：Ferey et al., "A chromium terephthalate-based solid with unusually large pore volumes and surface area", Science, 2005, Vol. 309, 2040-2042［参考文献４９］。ＭＩＬ−１０１固体の構造は図３１に示されており、結晶データは上述の刊行物に挙げられている。
【０１２６】
ＭＩＬ−１０２：S. Surble, F. Millange, C. Serre, T. Duren, M. Latroche, S. Bourrelly, P.L. Llewellyn and G. Ferey "MIL-102: A Chromium Carboxylate Metal Organic Framework with Gas Sorption Analysis" J. Am. Chem. Soc. 128 (2006), 46, 14890［参考文献５０］。ＭＩＬ−１０２固体の構造は図３１に示されており、結晶データは上述の刊行物に挙げられている。
【０１２７】
ＭＩＬ−８８Ｂ＿４ＣＨ3、ＭＩＬ−８８Ｂ＿２ＯＨ：この構造のタイプに関して、上述のタイプＭＩＬ−８８に関する刊行物を参照すればよい。すなわち、(a) Serre et al., "Role of solvent-host interactions that lead to very large swelling of hybrid frameworks", Science, 2007, Vol. 315, 1828-1831［参考文献３３］、(b) Surble et al., "A new isoreticular class of metal-organic frameworks with the MIL-88 topology", Chem. Comm., 2006, 284-286［参考文献４７］、(c) Mellot-Draznieks et al., "Very large swelling in hybrid frameworks: a combined computational and power diffraction study", J. Am. Chem. Soc., 2005, Vol. 127, 16273-16278［参考文献４８］。水和されたＭＩＬ−８８Ｂ＿４ＣＨ3固体の構造は図３３に示されており、結晶データは上述の刊行物に挙げられている。
【０１２８】
ＭＩＬ−１２７：Y. Liu and al, Angew. Chem. Int. Ed. 2007, 46, 3278-3283［参考文献５１］。この物質に関する結晶データは上述の刊行物に挙げられている。
【０１２９】
ＰＩＺＡ−１："A functional zeolite analogue assembled from metalloporphyrins", M.E. Kosal, J-H Chou, S. R. Wilson, K. S. Suslick, Nature, 2002, 1, 118-121［参考文献５２］。この物質に関する結晶データは上述の刊行物に挙げられている。
【０１３０】
ＣＰＯ−２７："Hydrogen adsorption in a nickel based coordination polymer with open metal sites in the cylindrical cavities of the desolvated framework", P.D.C. Dietzel, B. Panella, M. Hirscher, R. Blom, H. Fjellvag, Chem. Commun., 2006, 959-961［参考文献５３］。この物質に関する結晶データは上述の刊行物に挙げられている。
【０１３１】
したがって、本発明者らは、式（Ｉ）の部分の三次元構造を有しているＭＯＦ物質がそれら組成および／またはそれらの調製様式に依存して異なる相として存在し得ることを証明している。例えば、式（Ｉ）の部分が以下の式の何れかに対応するＭＯＦ物質について述べられる。
Ｍ3ＯＸ［Ｃ6（ＣＨ3）4（ＣＯ2）2］3、例えばＭＩＬ−８８Ｂ＿４ＣＨ3
Ｍ3ＯＸ［Ｃ6Ｈ3（ＣＯ2）3］2、例えばＭＩＬ−１００
Ｍ3ＯＸ［Ｃ6Ｈ4（ＣＯ2）3］3、例えばＭＩＬ−１０１
Ｍ3Ｏ2Ｘ2［Ｃ10Ｈ2（ＣＯ2）4］3、例えばＭＩＬ−１０２またはＭＩＬ−１２６
Ｆｅ6Ｏ2［Ｃ12Ｈ6Ｎ2−（ＣＯ2）4］3・Ｘ2・ｎＨ2Ｏ、例えばＭＩＬ−１２７
［ＣｏＴ（ｐ−ＣＯ2）ＰＰＣｏ１．５］、例えばＰＩＺＡ−１
Ｆｅ2（Ｏ2Ｃ−Ｃ6Ｈ2（ＯＨ）2−ＣＯ2）（Ｈ2Ｏ）・ｘＨ2Ｏ、例えば、ＣＰＯ−２７
ここで、Ｘは上記に規定されている通りである。
【０１３２】
さらに、本発明者らは、同じ一般式（Ｉ）の部分を有しているが、異なる構造を有しているＭＯＦ物質が同じカルボン酸配位子Ｌおよび同じ金属塩基（三量体）から入手され得ることを証明している。これは、例えば、ＭＯＦ物質ＭＩＬ−８８Ｂ＿４ＣＨ3およびＭＩＬ−１０１を用いる場合である。実際にＭＩＬ−８８Ｂテトラ（すなわちＭＩＬ−８８Ｂ＿４ＣＨ3）およびＭＩＬ−１０１の間の差異は、八面体の三量体に対する配位子の結合の様式にある。ＭＩＬ−１０１固体において、配位子Ｌは強固な八面体の形態として集合し、一方でＭＩＬ−８８Ｂ固体において、それらは三方晶系の両錐を形成し、三量体間の分離を可能にする。
【０１３３】
これらの配位子の集合の様式は、例えばｐＨを調節することによって、合成の間に制御され得る。例えば、ＭＩＬ−８８固体は、以下の“実施例”の項に記載のように、ＭＩＬ−１０１固体より弱い酸性溶媒において得られる。
【０１３４】
強固な構造のＭＯＦ物質は、分離の間に固体におけるより良好な拡散特性を得るために好ましく使用される。
【０１３５】
したがって、特定の一実施態様において、ＭＯＦ固体は、式（Ｉ）の以下の部分の連続を含んでいる：
Ｍ3ＯＸ［Ｃ6Ｈ3（ＣＯ2）3］2（ＭＩＬ−１００型の構造）
Ｍ3ＯＸ［Ｃ6Ｈ4（ＣＯ2）3］3（ＭＩＬ−１０１型の構造）
Ｍ3ＯＸ［Ｃ6（ＣＨ3）4（ＣＯ2）2］3（ＭＩＬ−８８Ｂ＿４ＣＨ3型の構造）
Ｍ3Ｏ2Ｘ2［Ｃ10Ｈ2（ＣＯ2）4］3（ＭＩＬ−１０２型の構造）
Ｆｅ6Ｏ2［Ｃ12Ｈ6Ｎ2−（ＣＯ2）4］3・Ｘ2・ｎＨ2Ｏ（ＭＩＬ−１２７型の構造）。
【０１３６】
特定の一実施態様において、上記構造においてＭはＦｅを表す。
【０１３７】
ＭＯＦ物質の調製方法は、当業者に公知であり、本明細書には詳細に説明されない。（ｉ）金属、Ｍの金属塩、またはＭの金属イオンを含んでいる配位化合物の形態として存在している少なくとも１つの無機金属前駆体を含んでいる少なくとも１の溶液、
ｑの原子団＊−Ｃ（＝Ｏ）−Ｒ3を含んでいるラジカルＲを含んでいる、少なくとも１つの配位子Ｌ’
を極性溶媒において混合して、ＭＯＦ物質を得るステップであって、
Ｍ、ｑおよびＲが、上記に規定の通りであり、
＊が、ラジカルＲに対する上記原子団の結合点を表し、
Ｒ3が、ＯＨ、ＯＹを包含している群から選択され、ここで、Ｙが、アルキンカチオン、ハロゲン、−ＯＲ4ラジカル、−Ｏ−Ｃ（＝Ｏ）Ｒ4ラジカルもしくは−ＮＲ4Ｒ4'ラジカルであり、ここで、Ｒ4およびＲ4'がＣ1-12アルキルラジカルであるステップからなる反応段階を少なくとも１つ包含している方法によって、一般的に調製され得ることに単に留意されるべきである。
【０１３８】
ＭＯＦ物質の調製は、例えば加熱（例えば、熱水または熱溶媒の条件など）、マイクロ波、超音波、摩擦、超臨界流体に関する処理によって供給され得るエネルギーの存在下において好ましく実施され得る。対応する手順は、当業者に公知である。熱水または熱溶媒の条件にとって有用な手順の非限定的な例が、例えば、［参考文献１８］に記載されている。マイクロ波法による合成に関して、有用な手順の非限定的な例が例えば、［参考文献１９、２０、２１、２２］に記載されている。ローラーミルを用いた条件は、例えば、［参考文献２３、２４、２５］の刊行物を参照すればよい。
【０１３９】
反応温度が０〜２２０℃の間を変化し得る熱水または熱溶媒の条件は、反応温度が溶媒の沸点より低い場合に、ガラス（またはプラスティック）の容器において、一般的に達成される。反応温度がより高い場合、または反応がフッ素の存在下において達成される場合、金属性のボンベに挿入されたテフロン（登録商標）容器が使用される［参考文献２２］。
【０１４０】
使用される溶媒は一般的に極性である。特に、以下の溶媒：水、アルコール、ジメチルホルムアミド、ジメチルスルホキシド、アセトニトリル、テトラヒドロフラン、ジエチルホルムアミド、クロロホルム、シクロヘキサン、アセトン、シアノベンゼン、ジクロロメタン、ニトロベンゼン、エチレングリコール、ジメチルアセトアミドまたはこれらの溶媒の混合物が使用され得る。
【０１４１】
また、１つ以上の共溶媒が、混合物の化合物のより良好な溶解のために合成の任意のステップにおいて加えられ得る。それらは、特にモノカルボン酸（例えば、酢酸、蟻酸、安息香酸など）であり得る。
【０１４２】
また、１つ以上の添加剤が、混合物のｐＨを調節するために合成の間に加えられ得る。これらの添加剤は、無機酸もしくは有機酸、または無機塩基もしくは有機塩基から選択される。一例として、添加剤は、ＨＦ、ＨＣｌ、ＨＮＯ3、Ｈ2ＳＯ4、ＮａＯＨ、ＫＯＨ、ルチジン、エチルアミン、メチルアミン、アンモニア、尿素、ＥＤＴＡ、トリプロピルアミンおよびピリジンを包含している群から選択され得る。
【０１４３】
混合反応ステップ（ｉ）は、以下の反応条件の少なくとも１つにしたがって好ましく達成され得る。
０〜２２０℃、好ましくは５０〜１５０℃の反応温度、
０〜１０００ｒｐｍ、好ましくは０〜５００ｒｐｍの攪拌速度（または１分間ごとの回転）、
１分間〜１４４時間、好ましくは１分間〜１５時間にわたる反応時間、
ｐＨ０〜７、好ましくはｐＨ１〜５、
溶媒、前駆体、配位子またはこれらの混合物に対する、酢酸、蟻酸および安息香酸を包含している群から選択される共溶媒の添加、
水、アルコール（Ｒsが直鎖状または分枝鎖状のＣ1〜Ｃ6のアルキルラジカルであるＲs−ＯＨ）、ジメチルホルムアミド、ジメチルスルホキシド、アセトニトリル、テトラヒドロフラン、ジエチルホルムアミド、クロロホルム、シクロヘキサン、アセトン、シアノベンゼン、ジメチルアセトアミド、または混和性もしくは非混和性のこれらの溶媒の混合物を包含している群から選択される溶媒の存在下、
超臨界媒体（例えば、超臨界ＣＯ2）において、
マイクロ波および／または超音波の条件下、
電気化学的な電気分解の条件下、
ローラーミルを用いた条件下、
ガス流の条件下。
【０１４４】
上述のように、一局面によれば、本発明は、上記に規定されているような多孔質の結晶のＭＯＦ固体上におけるより大きい不飽和度および／または不飽和数を有している分子の選択吸着によって、異なる不飽和度および／または不飽和数を有している複数の分子の混合物を分離する方法に関する。当該方法は、
（ｉ）金属Ｍ、Ｍの金属塩、またはＭの金属イオンを含んでいる配位化合物の形態として存在している少なくとも１つの無機金属前駆体を含んでいる少なくとも１の溶液、
ｑの原子団＊−Ｃ（＝Ｏ）−Ｒ3を含んでいるラジカルＲを含んでいる、少なくとも１つの配位子Ｌ’
を極性溶媒において混合して、ＭＯＦ物質を得るステップであって、
Ｍ、ｑおよびＲが、請求項１に規定の通りであり、
＊が、ラジカルＲに対する上記原子団の結合点を表し、
Ｒ3が、ＯＨ、ＯＹを包含している群から選択され、ここで、Ｙが、アルキンカチオン、ハロゲン、−ＯＲ4ラジカル、−Ｏ−Ｃ（＝Ｏ）Ｒ4ラジカルもしくは−ＮＲ4Ｒ4'ラジカルであり、ここで、Ｒ4およびＲ4'がＣ1-12アルキルラジカルであるステップ、
（ｉｉ）（ｉ）において得られた上記ＭＯＦ物質を活性化するステップ、ならびに
（ｉｉｉ）異なる不飽和度および／または不飽和数を有している複数の分子の混合物と接触させて、（ｉｉ）において得られた上記ＭＯＦ物質を配置するステップ
からなる反応段階を少なくとも１つ包含している。
【０１４５】
したがって、ステップ（ｉｉｉ）において、異なる不飽和度および／または不飽和数を有している複数の分子の混合物と接触させてＭＯＦ物質を配置する前に、ステップ（ｉ）から得られた物質がステップ（ｉｉ）において活性化される必要がある。
【０１４６】
特定の一実施態様において、活性化ステップ（ｉｉ）は、以下の２つの作用を有し得る。
ＭＯＦ物質の細孔を空にし、それから分離される（複数の）分子の配位子を細孔に接触可能にさせ得る。
（ｉｉ）において得られたＭＯＦ物質の金属中心Ｍz+の、Ｍ(z-1)+イオン（ｚは３または４である）への還元を可能にし得る。
【０１４７】
空の状態は、例えば、２５〜３００℃、詳細には５０〜２５０℃、より詳細には１００〜２５０℃の温度における固体の加熱のあり、またはなしの下に、一次真空もしくは二次真空の条件または気体（ヘリウム、窒素、大気、・・・）の流れにおける活性化による反応媒体に存在する水および／または溶媒の分子の脱離によって生じ得る。加熱は、１時間〜９６時間、典型的に３時間〜１５時間の期間にわたって実施され得る。活性化は、動的な現象であり、活性化温度が高いほど、脱水および還元が速くなる。特定の理論に何ら縛られることなく、所定の温度における最大の還元の度合いは間違いなく熱動態によって制御されることを提唱し得ると思われる。
【０１４８】
活性化ステップ（ｉｉ）は、（ｉｉ）において得られるＭＯＦ物質のＭz+イオンのいくつかをＭ(z-1)+イオンに還元することを特に可能にする。この活性化ステップは、少なくとも１つの不飽和を含んでいる分子に対してより選択的なＭＯＦ物質をもたらす作用を有している。上述のように、還元された金属イオンＭ(z-1)+は、Ｍz+と比べて、付加的なｄ電子を有している。当該ｄ電子は、少なくとも不飽和を含んでいる分子に対する配位結合を補強し、したがって形成された複合体の安定性を増強する。
【０１４９】
ＭＯＦ物質の金属部位Ｍz+のすべてがこの活性化ステップ（ｉｉ）において還元されるわけではないことが理解される。接触可能な金属部位のみが還元され得る。
【０１５０】
“接触可能な金属部位”は、分子と配位し得る金属部位Ｍz+またはＭ(z-1)+を意味すると理解される。
【０１５１】
活性化（ｉｉ）の条件に依存して、ＭＯＦ物質の接触可能な金属中心は、部分的または全体的に還元され得る。“部分的に還元される”は、接触可能な金属部位Ｍz+の１００％未満が対応するＭ(z-1)+イオンに還元されることを意味すると理解される。特定の一実施態様において、金属イオンに対する還元されたイオンＭ(z-1)+の割合（ｙ＝Ｍ(z-1)+／Ｍz+）は、厳密に０を超える。
【０１５２】
一実施態様において、本発明に係る方法は、Ｆ-イオンの原料（例えば、ＫＦ、ＣｓＦ、ＬｉＦ、ＭｇＦ2、ＣａＦ2またはアミンフッ化物塩（例えば、ＮＨ4Ｆ））を用いて、ステップ（ｉ）において得られたＭＯＦ物質を処理するステップ（ｉ’）をさらに包含し得る。好ましくはＦ-イオンの原料は、例えばＮＨ4Ｆ水溶液である。このようにして得られた物質は、それから上述のように、ステップ（ｉｉ）および（ｉｉｉ）に供され得る。この場合に、活性化ステップ（ｉｉ）に使用される温度は、物質がＦ-イオンの原料を用いた処理に供されない場合よりも一般的に低い。
【０１５３】
一実施態様によれば、ＭはＦｅを表し得、三分の一以下の金属部位Ｆｅ3+がＦｅ2+に還元されている。酸化還元配位子（それの酸化が、１／３を超えるｘの値を得ることが可能な電荷補償を導き得る）を含んでいないＭＯＦ固体が一般的にある。このような場合に、ｙ＝１／３は、自己還元現象による部位のＦｅ3+還元によるＭＯＦ物質の理論的な活性化の最大に対応する（すなわち初期において、温度＜１５０℃、＜１００℃によって、Ｆｅ2+部位に対して配位している水および溶媒の分子の除去が可能になる。１００℃、特に１５０℃を超えると、Ｆｅ2+部位が還元され始める。還元は、ＭＯＦ固体の電気的な中性を維持するために、負に帯電した配位子（−１）の除去を生じ得る）。言い換えると、本発明の特定の一実施態様において、Ｍ＝Ｆｅ、ｙ＝Ｍ(z-1)+／Ｍz+が１／３以下である。したがって、特定の一実施態様において、ＭはＦｅを表し、ｙ＝Ｍ(z-1)+／Ｍz+は０＜ｙ≦１／３の範囲にあり得る。
【０１５４】
他の実施態様によれば、ＭはＦｅを表し得、多孔質のＭＯＦ固体は、酸化され得る少なくとも１つの酸化還元配位子を含んでおり、ｙは１／３〜１の範囲の任意の値を取り得る。例えば、酸化還元配位子は、ヒドロキノン（還元形態）またはキノン（酸化形態）の型の配位子であり得る。この型のＭＯＦ固体は、鉄カルボン酸塩ＭＩＬ−８８Ｂ−２ＯＨ（Ｆｅ）、Ｆｅ3Ｏ［Ｃ6Ｈ4（ＯＨ）2−（ＣＯ2）2］3・Ｘ・ｎＨ2Ｏ（Ｘ＝Ｆ、Ｃｌ、ＯＨ）である。実際的な例に関しては実施例３１を参照すればよい。
【０１５５】
同じＭＯＦ物質の金属中心は、同じか、または異なる金属（例えば、単独の鉄、またはいくつかの金属（例えば、マンガンおよび／またはコバルトとともにある鉄））から入手され得る。
【０１５６】
接触可能な金属中心が部分的に還元されている場合、特に鉄の一部が酸化レベル＋ＩＩ（ｚ＝３）であるか、マンガンの一部が酸化レベル＋ＩＩ（ｚ＝３）であるか、および／またはコバルトの一部が酸化レベル＋ＩＩ（ｚ＝３）であるか、および／またはバナジウムＩＶの一部が酸化レベル＋ＩＩＩ（ｚ＝４）に還元されている場合、混合物の分子の一部が逆供与作用によって金属とより強固に配位し得る。
【０１５７】
逆供与作用は、少なくとも１つの不飽和を含んでいる分子の非結合軌道への、金属Ｍの電子密度の移動を意味すると理解される。これは、少なくとも１つの不飽和を含んでいる、金属中心ごとに配位する分子の数の増加を導く。その結果、最終的なＭＯＦ固体は、還元された金属イオンに配位しているより大量の分子を含んでいるであろう。その結果、生じたＭＯＦ固体は、異なる不飽和度および／または不飽和数を有している複数の分子の混合物の分離においてより高い選択性を有している。還元されたイオンＭ(z-1)+の存在によって、所定の混合物における不飽和度および／または不飽和数のより大きい分子に対するＭＯＦ固体の親和性を増大させることが可能である（例えば、２つの二重結合を含んでいる分子は１つの二重結合を有している分離より選択的にＭＯＦ固体に吸着される）。
【０１５８】
したがって、還元ステップ（ｉｉ）は、異なる不飽和度および／または不飽和数を有している複数の分子の混合物の差別的な分離に使用され得るＭＯＦ物質の入手を可能にし、相対的に大きい不飽和度および／または不飽和数を有している分子は、より長く物質に留まる（不飽和を含んでいる分子に対する、還元された金属イオンＭ(z-1)+のより大きい親和性に起因する）。
【０１５９】
さらに、還元された金属中心の割合は、ＭＯＦ固体における混合物の分子の滞留時間に対する影響を有しており、これは実質的に増大している。ＭＯＦ固体における還元されたイオンの含有量が多いほど、より大きい不飽和度および／または不飽和数を有している分子の、ＭＯＦ固体における滞留時間が長くなる。
【０１６０】
活性化ステップ（ｉｉ）は、ＭＯＦ物質を脱水（Ｍz+部位に配位している水分子の除去）し得る方法、および接触可能なＭz+部位の少なくとも一部をＭ(z-1)+イオンに還元し得る方法によって、達成され得る。
【０１６１】
一実施態様において、活性化ステップ（ｉｉ）は、中性もしくは還元性の雰囲気、または減圧の条件の、高温において達成され得る。
【０１６２】
一実施態様において、活性化ステップ（ｉｉ）は、不活性化ガスの流れ（例えば、ヘリウム、アルゴン、窒素またはこれらの混合物）の、高温において達成され得る。例えば、活性化ステップ（ｉｉ）は、ヘリウム流の、２５〜４００℃、より好ましくは１００〜３００℃、非常に好ましくは１５０〜２８０℃において行われ得る。
【０１６３】
一実施態様において、活性化ステップ（ｉｉ）は、還元性の雰囲気（例えば、Ｈ2、ＣＯまたはＮＯ）の、高温において達成され得る。例えば、活性化ステップ（ｉｉ）は、水素ガス雰囲気の、２５〜４００℃、より好ましくは１００〜３００℃、非常に好ましくは１５０〜２８０℃において行われ得る。
【０１６４】
特定の一実施態様において、活性化ステップ（ｉｉ）は、高温および減圧において実施され得る。減圧は、１〜１０-5Ｐａ、好ましくは１〜１０-2またはさらに１０-3〜１０-5Ｐａの範囲の圧力を意味すると理解される。
【０１６５】
例えば、活性化ステップ（ｉｉ）は、１〜１０-2Ｐａ、または１０-3〜１０-5の圧力の５０〜２５０℃において行われ得る。
【０１６６】
使用される温度条件は使用されるＭＯＦ物質に依存していることが理解される。また、温度条件は、Ｆ-イオンの原料（例えば、ＫＦ、ＣｓＦ、ＬｉＦ、ＭｇＦ2、またはアミンフッ化物の塩（例えば、ＮＨ4Ｆ））を用いた物質の適切な前処理が実施されているか否かに依存し得る。例えば、前処理は、２４時間にわたる７０℃におけるＮＨ4Ｆ水溶液を用いたＭＯＦ物質の処理であり得る。
【０１６７】
また、上述の温度および圧力の条件は、多孔質のＭＯＦ固体がＦ-イオンの原料（例えば、ＫＦ、ＣｓＦ、ＬｉＦ、ＭｇＦ2、またはアミンフッ化物の塩（例えば、ＮＨ4Ｆ））を用いた処理にあらかじめ供されている場合に、一般的に使用され得る。したがって、Ｆ-イオンの原料を用いてあらかじめ処理されているＭＯＦに関して、活性化ステップ（ｉｉ）は、１〜１０-2Ｐａ、または１０-3〜１０-5Ｐａの圧力の５０〜２５０℃において行われ得る。
【０１６８】
活性化ステップ（ｉｉ）における温度は、ＭＯＦ固体の変性温度を超えないことが好ましい。特定の一実施態様において、活性化ステップ（ｉｉ）は、２５〜３００℃、好ましくは５０〜２５０℃の温度において実施される。産業上の観点から、活性化条件の選択は、実際的な検討事項（費用、使用される気体の有効性など）に基づいてなされ得る。
【０１６９】
活性化ステップ（ｉｉ）が実施されると、部分的に還元されたＭＯＦ固体が、起こり得る再度の酸化を防止するために、真空または不活性な雰囲気において保存され得る。代わりに、ステップ（ｉｉ）の終わりに得られた部分的に還元されたＭＯＦ固体は、方法のステップ（ｉｉｉ）のために直ちに使用され得る。
【０１７０】
本発明の方法のステップ（ｉｉｉ）において、ステップ（ｉｉ）において活性化されたＭＯＦ物質は、異なる不飽和度および／または不飽和数を有している複数の分子の混合物と接触させて、配置される。混合物は気体または液体であり得る。
【０１７１】
混合物が気体である場合、混合物はそのまま分離され得るか、または不活性ガス（キャリアガスとして作用し得る不活性ガス）と混合され得る。
【０１７２】
混合物が液体である場合、混合物は、単独の溶媒、または溶媒の混合物に溶解され得る。溶媒との接触がＭＯＦ固体の不飽和部位を害しないように、（複数の）溶媒は、本発明に鑑みて不飽和を有していないことが好ましい。例えば、溶媒は飽和の炭化水素であり得る。
【０１７３】
ステップ（ｉｉｉ）における分子の混合物とのＭＯＦ固体の接触は、−１５０〜２００℃の範囲の温度において実施され得る。
【０１７４】
さらに、ステップ（ｉｉｉ）は、１０4〜１０7Ｐａの範囲の圧力において実施され得る。
【０１７５】
混合物の組成、ＭＯＦ固体（Ｆｅ、Ｍｎ、Ｃｏ、Ｎｉ、Ｖまたはこれらの混合物に基づくＭＯＦ固体）の性質、分離条件（気相または液相、熱動態分離または動的流体下）、および所望の分離プロファイル（分離時間、分離度）に基づいて、所定の混合物の分離をもたらすためにどのような温度および圧力の範囲を選択すべきであるかは、当業者にとって公知である。温度および圧力の条件の選択は、使用される分離方法（例えば、圧力を変動させた吸着（圧力変動吸着）による空気の分別または誘導された移動層）、および方法の実施の費用に、一般的に依存している。温度および圧力の条件の選択において、能力−エネルギー費用の解決について考慮することよって手引きされる。
【０１７６】
一例として、温度および圧力の条件は、いくつかの特定の混合物にとって以下に示される。特定の一実施態様において、分子の混合物は、少なくとも１つの飽和炭化水素および少なくとも１つの不飽和炭化水素の混合物である。これは、例えば、少なくとも１つのパラフィン（アルカン）および少なくとも１つのオレフィン（アルケン）の混合物であり得る。また、これは、少なくとも１つのオレフィンおよび少なくとも１つのアルキンの混合物であり得る。例えば、これは、Ｃ２、Ｃ３、Ｃ４またはＣ５の炭化水素の混合物であり得る。一例として、以下のものが挙げられ得る：
プロパン／プロピレン、
ｎ−ブタン／イソブテン
ｎ−ブタン／ブテンの混合物、
アセチレン／エチレン。
【０１７７】
（プロパン／プロピレン）
プロパン−プロピレン混合物の分離は、化学工業および石油化学工業において産業上、非常に重要なものである。ほぼ６０年にわたってプロパン／プロピレン分離は、−３０℃（２４３Ｋ）および３０ｐｓｉｇ（０．３０８ＭＰａ）、ほぼ１００層のカラムにおける低温蒸留という非常にエネルギーコストの高い方法によって実施されている。これらの極端な条件の理由は、これらの２つの炭化水素が非常に近い沸点を有していることに由来する。
【０１７８】
プロピレンは、多数の重合体の基本的な前駆体の１つである。精製装置から得られる流れからのプロピレンの回収物は、プロピレンに基づく重合体の工業的な製造の要求を満たすために、集中的に使用される。対応する規格を満たすためには、工業的な流れは、少なくとも９９．５％のプロピレンを含んでいなければならず、微量のジオレフィンおよびアセチレンを含んでいてはならない。
【０１７９】
（ブタン／イソブテン）
イソブテンは重合体化のための試薬である。イソブテンは９９％を超えるレベルの純度を有している必要があり、微量の（数百の百万分率（ｐｐｍ）の重量）１−ブテンおよび２−ブテンであっても含んでいてはならない。実際に、イソブテンにおける不純度が高すぎると、得られる重合体は、低品質になり、重合体化の収率が低下する。したがって、イソブテンを含んでいる炭化水素のカットから他のオレフィンの炭化水素を除去することが必要である。
【０１８０】
この場合における困難性は、１−ブテンおよびイソブテンが非常に近い沸点を有しているために、蒸留によって経済的にそれらを分離できないことである。
【０１８１】
したがって、高純度のイソブテンを生成するために生じる主な問題点は、イソブテンからの１−ブテンの分離である（ＷＯ９８／００６６８４［参考文献４５］）。
【０１８２】
（アセチレン／エチレン）
アセチレンは、エチレンの生成において得られる副産物であり、エチレンからポリエチレンを製造するために使用される触媒にとっての抑制剤として作用する。したがって、エチレンに基づく重合体は、５ｐｐｍを超えるアセチレンを含んでいてはならない。したがって、これらの微量のアセチレンの除去は、反応器における低濃度のアセチレンおよびそれらの条件におけるそれらのほぼすべての変換に起因して、エチレンの製造者および触媒の供給者にとっての実際の課題である。
【０１８３】
さらに、アセチレンは、爆発性の共雑物である金属アセチリドを形成し得る。したがって、エチレン流におけるアセチレンの濃度を許容可能な程度にまで低下させる必要がある（さらなる情報に関して、http://kolmetz.com/Article-039.htmを参照すればよい）。
【０１８４】
本発明のＭＯＦ物質の特に重要な用途は、オレフィンおよびパラフィンの分離に関する。上述のように、オレフィンおよびパラフィンの混合物からのオレフィンの回収は、分離の分野における最も重要な課題の１つである。例えば、多くの重合体（例えば、ポリエチレンまたはポリプロピレン）の合成にとっての基本的な前駆体であるエチレンおよびポリプロピレンについて述べる。現在の分離技術は、非常に費用がかかり、多くの不利な点を有している。実施の容易さ、相対的に低いコスト、ならびに本明細書に開示されている構造および電気的な特性から考えて、本発明のＭＯＦ物質は、工業規模におけるオレフィン／パラフィン分離にとって有用な代替物となる。
【０１８５】
したがって、特定の一実施態様において、分離される混合物は、プロパンおよびプロピレンの混合物である。この実施態様において、ステップ（ｉｉｉ）は、０℃〜＋１５０℃の温度において実施され得る。この実施態様において、ステップ（ｉｉｉ）は、１０4〜１０6Ｐａの圧力において実施され得る。この実施態様において、ステップ（ｉｉ）において得られるＭＯＦ物質は、プロパンおよび／またはプロピレンに対して、０．５〜２０ｍｍｏｌ／ｇの吸着容量を好ましく有している。
【０１８６】
特定の一実施様態において、分離される混合物は、エタンおよびエチレンの混合物である。この実施態様において、ステップ（ｉｉｉ）は、０℃〜＋１５０℃の温度において実施され得る。この実施態様において、ステップ（ｉｉｉ）は、１０4〜１０6Ｐａの圧力において実施され得る。この実施態様において、ステップ（ｉｉ）において得られるＭＯＦ物質は、エタンおよび／またはエチレンに対して、０．５〜２０ｍｍｏｌ／ｇの吸着容量を好ましく有している。
【０１８７】
特定の一実施様態において、分離される混合物は、イソブタンおよびイソブテンの混合物である。この実施態様において、ステップ（ｉｉｉ）は、０℃〜＋１５０℃の温度において実施され得る。この実施態様において、ステップ（ｉｉｉ）は、１０4〜１０6Ｐａの圧力において実施され得る。この実施態様において、ステップ（ｉｉ）において得られるＭＯＦ物質は、イソブタンおよび／またはイソブテンに対して、０．５〜２０ｍｍｏｌ／ｇの吸着容量を好ましく有している。
【０１８８】
特定の一実施様態において、複数の分子の混合物は、１つ以上の遊離電子対を含んでいる少なくとも１つの化合物、および遊離電子対を含んでいない少なくとも１つの化合物の混合物である。特定の一実施様態において、複数の分子の混合物は、少なくとも１つの飽和炭化水素および少なくとも１つの不飽和炭化水素もしくは二酸化炭素の混合物である。例えば、それは、アセチレンおよび二酸化炭素の混合物、そうでなければ水素（Ｈ2）ならびに一酸化炭素および／または二酸化炭素の混合物であり得る。
【０１８９】
また、それは、プロパンおよびプロペンの混合物、ｎ−ブタンおよびイソブテンの混合物、ｎ−ブタンおよびブテンの混合物、アセチレンおよび二酸化炭素の混合物、ＣＯおよび水素（Ｈ2）の混合物、ＣＯ2および水素（Ｈ2）の混合物、水素（Ｈ2）ならびに少なくとも１つの不飽和炭化水素および／または１つ以上の遊離電子対を含んでいる１つ以上の化合物を含んでいる混合物、または水素（Ｈ2）および他の気体（オレフィン、アルキン、一酸化炭素、二酸化炭素、・・・）の混合物であり得る。
【０１９０】
特定の一実施態様において、複数の分子の混合物は、
少なくとも１つの飽和炭化水素と少なくとも１つの不飽和炭化水素との混合物、
１つ以上の遊離電子対を含んでいる少なくとも１つの化合物と遊離電子対を含んでいない少なくとも１つの化合物との混合物、ならびに
水素（Ｈ2）と一酸化炭素および／または二酸化炭素との混合物から選択される。
【０１９１】
特定の一実施態様において、複数の分子の混合物は、
少なくとも１つのパラフィンと少なくとも１つのオレフィンとの混合物、
少なくとも１つのオレフィンと１つのアルキンとの混合物、
アセチレンと酸化炭素との混合物、
水素（Ｈ2）ならびに一酸化炭素および／または二酸化炭素の混合物から選択される。
【０１９２】
実際に、本発明のＭＯＦ物質の特に興味深い用途は、微量のＣＯおよび／またはＣＯ2を除去することによる、水素（Ｈ2）の精製である。現在、水素（Ｈ2）に対する需要は、燃料電池の用途にとって非常に大きく、この技術は、将来のエネルギーの必要性を満たすための最も有望なものの１つであると考えられる［参考文献２６］。水素（Ｈ2）は、天然ガスまたは他の化石燃料からのストリームリフォーミングによって一般的に生成される。リフォーミングは、水素（Ｈ2）を含んでいる燃料がＨ2を豊富に含む気体混合物に変換される熱化学的処理である。
【０１９３】
ストリームリフォーミング反応は、アルミナ担体に堆積されているニッケルに基づく触媒に通して、４００〜７００℃の高温において一般的に実施され、一酸化炭素の形成によって達成される。ストリームリフォーミングの後には、一酸化炭素を二酸化炭素に酸化させるための水の存在下における反応（水−気体反応）が一般的に行われる。
【０１９４】
燃料電池の必要条件に関して、上述の処理によって工業的に生成された水素（Ｈ2）を精製する必要がある。現在、使用されている精製方法は、非常に高価であり、希少さが増しているプラチナスポンジ膜に基づいている。本発明のＭＯＦ物質は、この目的、すなわち水素（Ｈ2）から微量のＣＯおよびＣＯ2を分離するために使用され得る。実際に、ＣＯおよびＣＯ2は、本発明の方法によって不飽和を含んでいない水素（Ｈ2）から分離され得る。
【０１９５】
したがって、本発明は、ＭＯＦ固体の使用および水素（Ｈ2）の精製のための本発明に係る方法に及ぶ。したがって一局面によれば、本発明は水素を精製する方法に関する。したがって、一実施態様において、本発明の方法のステップ（ｉｉｉ）における分子の混合物は、Ｈ2およびＣＯ2の混合物である。
【０１９６】
工業的に非常に興味深い本発明のＭＯＦ物質の他の使用は、二酸化炭素からのアセチレンの分離である。アセチレンは、元素分析用の原子吸着分光法および光学的な分光法における燃焼気体として使用される計測気体である。
【０１９７】
アセチレンは、炭化カルシウムと水との反応から得られる合成気体である。
ＣａＣ2＋２Ｈ2Ｏ→Ｃ2Ｈ2＋Ｃａ（ＯＨ）2
また、アセチレンは、メタンの部分的な燃焼によって入手され得る。
３ＣＨ4＋３Ｏ2→Ｃ2Ｈ2＋ＣＯ＋５Ｈ2Ｏ
ＣＯ2回収処理においてほぼ必ず存在しているアセチレンおよび二酸化炭素は、非常に近い特性（大きさ）を有しており、したがって、それらは蒸留（低温であるか否か）によって分離することが困難である。ＣＯ2回収の問題点に関するさらなる詳細について、例えば、米国特許第６，０２４，７８１号［参考文献４４］を参照すればよい。
【０１９８】
したがって、本発明は、二酸化炭素からのアセチレンの分離ための、本発明に係るＭＯＦ固体および方法の使用に及ぶ。したがって一局面によれば、本発明は、二酸化炭素からアセチレンを分離するための方法に関する。したがって、一実施態様において、本発明の方法のステップ（ｉｉｉ）における分子の混合物は、アセチレンおよび二酸化炭素の混合物であり得る。
【０１９９】
また、本発明は、上記に規定されているようなＭＯＦ固体の使用：
空気の浄化（特に微量のＣＯ2、Ｈ2Ｏ、Ｎ2Ｏ、および気体流における油分の量を低減させること、またはさらにはそれらを除去すること）、
ＣＯ2および炭化水素の混合物（例えばＣＯ2／エチレン混合物）の分離、
気体混合物における微量のＨ2Ｏの捕捉（乾燥剤としての使用）に関する。
【０２００】
特定の一実施態様において、本発明の方法は、より大きな不飽和度および／または不飽和数を有している分子を、本発明の多孔質の結晶のＭＯＦ固体から脱離させるステップ（ｉｖ）をさらに包含し得る。脱離は、固相における分離の分野において公知の任意の方法によって達成され得る。例えば、脱離は、他のガスを用いた置換、圧力の変化、温度の変化、またはこれらの組み合せから選択される脱離技術によって達成され得る。例えば、脱離は、低圧（例えば、１〜８バール）における純粋または実質的に純粋（例えば、少なくとも９８％の純度の）な気体を用いた置換によって達成され得る。また、脱離は、温度の変化および圧力の変化の組み合せによって達成され得る。使用される方法および分離される混合物に依存してどのような温度／圧力の組み合せを選択すべきであるかは、当業者にとって公知である。
【０２０１】
したがって、一局面において、本発明は、少なくとも１つの不飽和を有している分子（例えば、パラフィン／オレフィン混合物）に対する分離特性を向上させるための、還元可能な不飽和の金属中心を有している、金属カルボン酸塩の多孔質のＭＯＦ物質の活性化に基づく。
【０２０２】
特に、本発明は、より低い不飽和度および／または不飽和数を有している同じ混合物内の分子に対する親和性と比べて、より大きい不飽和度および／または不飽和数を有している所定の混合物内の分子（例えば、アルケン（またはアルキン））に対する、逆供与作用によって金属の親和性を向上させるために、真空下（または還元性の雰囲気もしくは中性の雰囲気の下）における活性化によって上述の金属中心を部分的に還元することに関する。
【０２０３】
特定の一実施態様において、当該ＭＯＦ物質は、多くの（１〜３ｍｍｏｌ・ｇ-1）不飽和金属中心を有している八面体の三量体に基づく、強固な構造の多孔質の鉄（ＩＩＩ）カルボン酸塩である。活性化によって、鉄（ＩＩＩ）の形態として最初に存在している鉄の３３％以下が還元され得る。
【０２０４】
したがって、本発明のＭＯＦ物質は、圧力条件下の動的な流れにおいて、異なる不飽和度および／または不飽和数を有している分子の上記混合物（例えば、アルケン／アルカン（またはアルキン／アルケン））の分離を可能にする。分離は、分離される混合物の分子およびＭＯＦ物質（詳細には、不飽和に対する強い親和性を有している不飽和の金属部位Ｍ(z-1)+）の間の親和性における差異に基づいている。
【０２０５】
本発明のＭＯＦ物質の独自の特性は、十分に制御された前活性化（例えば、所定の活性化時間および／または活性化温度）によるＭＯＦ物質における還元されたイオンの量の調節であり、選択される工業的な処理、詳細には分離される分子の混合物に依存して、ＭＯＦ物質の性能（選択性、再生、拡散）の最適化および／または適合を可能にする。
【０２０６】
本発明のＭＯＦ物質の利点の１つは、それらが、少ない工程数および高い収率において純粋である均質な結晶の形態として入手され得ることである。これは、合成の時間および製造費用を低減させる。
【０２０７】
一方で、本発明のＭＯＦ物質は、ＭＯＦ物質の構造が当該物質の金属イオンＭz+のＭ(z-1)+イオンへの還元の後に、安定な状態を維持していることによって特徴付けられている。これは、オレフィンの精製に関してこれまでに研究されているＣｕ（ＩＩ）に基づくＭＯＦ物質を用いた場合［参考文献１４および１６］ではない。実際に、従来技術のこれらのＭＯＦにおいて、Ｃｕ（ＩＩ）のＣｕ（Ｉ）への還元は、複合体の構造（骨格）の崩壊を引き起こす。これとは対照的に、本発明者らは、ＭＯＦ物質の接触可能なＭz+イオンのすべてまたは一部が対応するＭ(z-1)+イオンに還元されている場合に、本発明のＭＯＦ物質がそれらの完全な構造を維持していることを証明している。この特性は、“実施例”の項において証明されており、異なる不飽和度および／または不飽和数を有している複数の分子の混合物の分離にとって特に好適な特有の性質を、本発明のＭＯＦ物質に与えている。
【０２０８】
さらに、本発明者らは、還元されたイオンＭ(z-1)+の含有量が本発明の方法のステップ（ｉｉ）に使用される活性化温度および／または活性化時間の条件に依存して調節され得ることを証明している（“実施例”の項、特に実施例５を参照すればよい）。このようにして、還元されたイオンＭ(z-1)+のより高い含有量は、より高い温度範囲および／またはより長い活性化時間において得られる。
【０２０９】
また、本発明者らは、還元されたイオンＭ(z-1)+のこの含有量が電子供与体を有している分子（ルイス塩基）を含んでいる混合物の分離においてＭＯＦ物質の選択性に影響を与えたことを証明している。還元されたイオンＭ(z-1)+の含有量が多いほど、ＭＯＦ物質はルイス塩基に対してより高い親和性を有しており、したがって不飽和を有している分子の吸着が多くなる。
【０２１０】
したがって、本発明のＭＯＦ物質の重要な利点の１つは、還元されたイオンＭ(z-1)+の含有量が分離される混合物に依存して、容易に変更／調節され得ることである。詳細には、これは、異なる不飽和度および／または不飽和数を有している複数の分子の混合物の分離において、ＭＯＦ物質の選択性を調節するために利用可能な、有用かつ容易な要素である。
【０２１１】
さらに、還元されたイオンＭ(z-1)+がＭＯＦ物質の骨格の必須の部分を形成しているので、オレフィン分離法に使用されるある物質（例えば、含浸によって得られる銀または銅の構成成分を有しているゼオライト（“Ａｇ−ゼオライト”または“Ｃｕ−ゼオライト”））に観察され得る流出作用または“浸出”作用が生じない。“浸出”という用語は、固体堆積物から可溶性の化合物を抽出するための固体堆積物の洗浄を指して一般的に使用される。本発明の内容に鑑みて、“浸出”は、分離方法に対してときに影響を与える、分離物質の構成要素が流出または損失する現象を意味すると理解される。
【０２１２】
したがって、本発明のＭＯＦ物質の構造（骨格）が接触可能な金属部位Ｍz+の還元の後に完全な状態を維持するだけでなく、分離方法が実施される際に、還元された金属部位Ｍ(z-1)+が損失／流出しない。したがって、これは、当該物質の劣化に起因する経済的な負担を回避し、考えられる環境汚染を防止する。
【０２１３】
一方で、上述のように、本発明の方法のステップ（ｉｉ）に係るＭＯＦ物質を活性化するために要求される温度は、この分野において使用されるゼオライトの活性化温度（約４００℃）と比べて、比較的に低い（２５〜３００℃、より詳細には１００〜２５０℃）。したがって、本発明の方法は、費用面（より低い実施費用）において利点を有している。
【０２１４】
また、本発明のＭＯＦ物質の他の利点は、成型に関連する典型的な問題（多孔質の構造、および結晶内の物質移動耐性に損傷を与える）を回避するために、膜の構成を考える前に必要なステップ、吸着剤を直接に単一体として成型する可能性である［参考文献２７］。
【０２１５】
本発明者らは、本発明のＭＯＦ物質がゼオライトより優れた吸着容量を有していたことをさらに証明している。式Ｆｅ3Ｏ［Ｃ6Ｈ3−（ＣＯ2）3］2・Ｘ・ｎＨ2Ｏ（Ｘ＝Ｆ、Ｃｌ、ＯＨ）のＭＩＬ−１００（Ｆｅ）、プロパンおよび／またはプロピレンに対する吸着容量は、乾燥固体の約１１ｍｍｏｌ／ｇである（すなわち１７２ｃｍ3／ｃｍ3ＳＴＰ（“標準の温度および圧力”）に近いと言える）（図１２）。これは、１〜３ｍｍｏｌ／ｇであるゼオライトの吸着容量よりもはるかに大きい。
【０２１６】
一方で、ゼオライトの明らかな欠点は、ゼオライトの細孔の極端に小さい孔径に部分的に起因して、それらの細孔における炭化水素の低い拡散性を有していることである。これとは対象的に、本発明のＭＯＦ物質における炭化水素の拡散性がはるかに良好であることが予測される。ゼオライトが、小さい細孔のために拡散性の問題点を有していることはよく知られている［参考文献１１］。
【０２１７】
例えば、ＭＩＬ−１００（Ｆｅ）固体の場合について考える［参考文献２８］。これは、混成の超四面体を形成することに関連しているトリメシン酸によって結合されている鉄の八面体の三量体から構成されている。したがって、全体が、結晶化されたメソ細孔の構造を生じ、２５Åおよび２９Åの開放された大きさのケージが微細孔の窓を介して接触可能である（図１８）。生じる細孔の容積は、非常に大きく、２２００ｍ2・ｇ-1の比表面積ＢＥＴに対応する１．２ｇ／ｃｍ-3に近い。したがって、鉄に配位している水またはフッ素の分子の除去は、大きな寸法のメソ細孔ケージに対する接触窓の大きさ（２５／２９Å）を利用している：８．５Åの五角形の窓および１２Åの六角形の窓（図１９）（すなわち、大きな寸法のゼオライトであるファウジャサイト（Faujasite）よりも大きな寸法と言える）。メソ細孔ケージの存在と組み合わせられたこれは、小サイズのゼオライトと比べて、ＭＩＬ−１００（Ｆｅ）の細孔における炭化水素（詳細にはプロパンおよびプロピレン）のより良好な拡散を示す。このような大孔径の固体におけるこれらのオレフィンの吸着は、窓における不飽和の金属中心Ｍ(z-1)+の存在によって疑いなく説明され、これらの後者が、分子がメソ細孔に入る前に当該分子を“ふるい分けする”。したがって、本明細書に記載のＭＯＦ物質は、拡散特性が重要であるフロー分離にとって特に好適である。
【０２１８】
一方で、本発明に係るＭＯＦ物質の統合性が、数回の分離サイクルの後に維持されたことが証明されている（実施例１０および図１４を参照すればよい）。したがって、ＭＯＦ物質は、それらの構造的および／または化学的な特性が影響を受けることなく、活性化後に数回にわたっ使用され得る。これは、工業規模の分離方法におけるそれらの適用性に関して重要な特徴である。
【０２１９】
最後に、本発明者らは、本発明のＭＯＦ物質が、ルイス酸中心である不飽和の金属中心Ｍ(z-1)+を有しているが、プロトン供与分子（例えば、水）の配位によってブレンステッド酸を生成し得る場合であってさえ、ＣＯ吸着によって測定される酸性度があまり顕著ではないことを証明している。不飽和の炭化水素を含んでいる混合物の分離のための、本発明に係るＭＯＦ物質の使用の場合に、ＭＯＦ物質のブレンステッド酸性度は、不飽和炭化水素の重合体化を引き起こすには十分ではない。
【０２２０】
したがって、本発明のＭＯＦ固体は、特にオレフィンの分離／精製のための、分離方法に従来使用されている物質に対する適用可能な代替物である。
【０２２１】
他の利点は、実例として与えられている、添付の図面によって例証されている以下の実施例に接した当業者にとって明らかであり得る。
【０２２２】
〔図面の簡単な説明〕
図１は、ＭＩＬ−１００（Ｆｅ）固体のＸ線回折ダイアグラムを示している。
【０２２３】
図２は、ＭＩＬ−１００（Ｆｅ）固体の、７７Ｋにおける窒素吸着等温線を示している。
【０２２４】
図３は、化合物ＭＩＬ−１００（Ｆｅ）の熱重量分析（空気中、２℃／分の加熱速度）を示している。
【０２２５】
図４は、ＭＩＬ−１０１（Ｆｅ）固体のＸ線回折ダイアグラム（λCu＝１．５４０６Å）を示している。
【０２２６】
図５は、化合物ＭＩＬ−１０１（Ｆｅ）の熱重量分析（空気中、２℃／分の加熱速度）を示している。
【０２２７】
図６は、未処理のＭＩＬ−１０２（Ｆｅ）固体（曲線（ａ））および基準のＭＩＬ−１０２（Ｆｅ）固体（曲線（ｂ））のＸ線回折ダイアグラムを示している。
【０２２８】
図７は、未処理の合成化合物のＭＩＬ−１０２（Ｆｅ）の熱重量分析（空気中）を示している。
【０２２９】
図８は、未処理（曲線（ｂ）、下）および水和（曲線（ｃ）、上）のＭＩＬ−８８Ｂ−４ＣＨ3（Ｆｅ）固体のＸ線回折ダイアグラムを示している。
【０２３０】
図９は、水和化合物ＭＩＬ−８８Ｂ−４ＣＨ3（Ｆｅ）の熱重量分析（空気中、２℃／分の加熱速度）を示している。
【０２３１】
図１０Ａは、１２０℃において活性化されたＭＩＬ−１００（Ｆｅ）（鉄（ＩＩＩ））を用いた３０３Ｋにおけるプロパン／プロピレン吸着等温線を示している。
【０２３２】
図１０Ｂは、２６０℃において活性化されたＭＩＬ−１００（Ｆｅ）（鉄（ＩＩ）／鉄（ＩＩＩ））を用いた３０３Ｋにおけるプロパン／プロピレン吸着等温線を示している。
【０２３３】
図１１は、ＮＨ4Ｆを用いて前処理され、ヘリウム存在下の２５０℃において活性化された（３時間）ＭＩＬ−１００（Ｆｅ）固体を用いた、プロパンおよびプロピレンの５０／５０混合物の、２．５、５、１０、１５および２０ｋＰａ、４０℃における破過曲線：プロパン／プロピレン分離に対する分圧の影響を示している（中空き：プロピレン、塗りつぶし：プロパン）。
【０２３４】
図１２は、真空条件の２５０℃において活性化されたＭＩＬ−１００（Ｆｅ）固体における、４０℃および１００℃におけるプロパンおよびプロピレンの吸収等温線を示している。
【０２３５】
図１３は、ＮＨ4Ｆを用いて前処理され、ヘリウム存在下の２５０℃において活性化された（３時間）ＭＩＬ−１００（Ｆｅ）固体を用いた、異なる温度におけるプロパンおよびプロピレンの５０／５０混合物の５ｋＰａにおける破過曲線：プロパン／プロピレン分離における、異なる温度に応じたプロパン／プロピレン分離（等モルのプロパン／プロピレン混合物のＰ＝５ｋＰａ、ヘリウム中）を示している（中空き：プロピレン、塗りつぶし：プロパン）。
【０２３６】
図１４は、ヘリウム流の下に２８０℃において活性化されたＭＩＬ−１００（Ｆｅ）固体を用いた、２９８Ｋにおけるプロパンおよびプロピレンの５０／５０混合物の１バールにおける繰返し能試験の破過曲線を示している（中空き：プロピレン、塗りつぶし：プロパン）。
【０２３７】
図１５は、ＮＨ4Ｆを用いて前処理され、ヘリウム存在下の異なる温度において活性化されたＭＩＬ−１００（Ｆｅ）固体を用いた、４０℃におけるプロパンおよびプロピレンの５０／５０混合物の５ｋＰａにおける破過曲線：４０℃におけるプロパン／プロピレン分離（合計のプロパン＋プロピレンの分圧（等モル混合物）＝５ｋＰａ）に対するヘリウム存在下の活性化温度（３時間）の影響を示している（中空き：プロピレン、塗りつぶし：プロパン）。
【０２３８】
図１６は、ＮＨ4Ｆを用いて前処理され、（ａ）ヘリウム存在下の２５０℃において（３時間）、または（ｂ）二次真空条件において１２時間にわたって活性化された、ＭＩＬ−１００（Ｆｅ）固体におけるプロパン／プロピレンの熱脱離（プロパン／プロピレンの等モル混合物のヘリウムにおける分圧＝５ｋＰａ）を示している。
【０２３９】
図１７は、２８０℃において活性化されたＭＩＬ−１００（Ｆｅ）に関する、２９８Ｋにおけるアルカンおよびアルケンの５０／５０混合物（窒素の存在下において１重量％）のパルスの分離を示している。図１７Ａ：プロパン／プロピレン混合物。図１７Ｂ：ｎ−ブタン／イソブテン混合物。
【０２４０】
図１８は、ＭＩＬ−１００（Ｆｅ）固体の構造を示している。（ａ）八面体の三量体およびトリメシン酸塩配位子、（ｂ）超四面体、（ｃ）模式的な三次元構造、（ｄ）２種類のメソ細孔ケージ。
【０２４１】
図１９は、真空下における活性化後の、ＭＩＬ−１００（Ｆｅ）の五角形および六角形の窓を示している。
【０２４２】
図２０は、３，５，３’，５’−テトラメチルビフェニル−４，４’−ジカルボン酸の調製のための反応手順を示している。
【０２４３】
図２１は、３，３’−ジメチルビフェニル−４，４’−ジカルボン酸の調製のための反応手順を示している。
【０２４４】
図２２は、真空条件の異なる温度において活性化された、フッ素化ＭＩＬ−１００（Ｆｅ）（Ｘ＝Ｆ）に存在する不飽和鉄の部位の量を示している。
【０２４５】
図２３は、ＭＩＬ−８８Ａ、ＭＩＬ−８８Ｂ、ＭＩＬ−８８Ｃ、ＭＩＬ−８８ＤおよびＭＩＬ−８９固体における呼吸（膨張および収縮）現象の模式図を示している。乾燥形態（上）および開放形態（下）の間における膨張の大きさが図面の脚部に％として示されている。
【０２４６】
図２４は、上：Ｘ線回折によるＭＩＬ−８８Ａの膨張（〜１．７９Å）の可逆性の試験、および、下：溶媒の存在下におけるＭＩＬ−８８Ａ固体のＸ線回折ダイアグラム（〜１．５４０６Å）を示している。
【０２４７】
図２５は、混合相のＭＩＬ−５３（ａ）およびＭＩＬ−８８（ｂおよびｃ）における屈曲性の説明図を示している。
【０２４８】
図２６は、ＭＩＬ−１００（Ｆｅ）固体の活性化の要約図を示している。
【０２４９】
図２７Ａは、メスバウアー分光法による真空下における活性化温度に応じたＭＩＬ−１００（Ｆｅ）における鉄（ＩＩＩ）のレベルの変動を示すグラフを示している。
【０２５０】
図２７Ｂは、ＭＩＬ−１００（Ｆｅ）固体のＸ線回折ダイアグラム（真空下におけるＸ線熱回折）を示している（λCu＝１．５４０６Å）。
【０２５１】
図２８は、ＣＯの吸着後における、ＩＲによって分析されたＭＩＬ−１００（Ｃｒ）にグラフト接合された異なる種のＯＨ基のブレンステッド酸強度のグラフ：ν（ＯＨ）置換の間の相関、Ｈ0およびν（ＣＯ）位の値を示している。
【０２５２】
図２９は、実施例６〜１３のカラム分離試験に使用された実験設備の要約図を示している。
【０２５３】
図３０は、実施例６および８に使用された量の気体を導入するためのマノメータシステムの模式図を示している。
【０２５４】
図３１は、上段：混成超四面体および最後に大孔径の混成ゼオライト構造を形成するための、鉄の八面体の三量体および１，４−ベンゼンジカルボン酸に由来するＭＩＬ−１０１固体の構造、下段：多孔質の骨格、および開放された容積を有している２種類のメソ細孔ケージの代表の模式図を示している。鉄八面体および炭素原子はそれぞれ緑および黒である。
【０２５５】
図３２は、ＭＯＦ固体の構造を示している。左：トンネルの軸（軸ｃ）に沿った図、右：トンネルに対して直行する軸（軸ｂ、軸ａに沿った類似の図）に沿った図を示している。鉄および炭素の原子、ならびに水の分子は、それぞれ緑、黒および赤である。
【０２５６】
図３３は、ＭＯＦ固体ＭＩＬ−８８Ｂ＿４ＣＨ3（Ｆｅ）の構造を示している。左：トンネルの軸（軸ｃ）に沿った図、右：ケージの軸（軸ａおよびｂに等しい）に沿った図。鉄オクタヘドラおよび炭素原子は、それぞれ橙および黒である。
【０２５７】
図３４は、ヘリウム流の下に２７０℃において活性化されたＭＩＬ−１００（Ｆｅ）を用いた、アセチレンおよびエチレンの５０／５０混合物の１バールおよび４０℃における破過曲線を示している。
【０２５８】
図３５は、４０℃における５０／５０の比率における１バールのアセチレンおよびエチレンに供され、ヘリウム流の下に２７０℃において活性化されたＭＩＬ−１００（Ｆｅ）固体からの、アセチレン／エチレン混合物の熱脱離曲線を示している図である。
【０２５９】
図３６は、Ｃ４異性体の混合物のパルス分離（４０℃）を示している図である。
【０２６０】
図３７は、１００℃において活性化されたＭＩＬ−１００（Ｆｅ）（鉄（ＩＩＩ））および２６０℃において活性化されたＭＩＬ−１００（Ｆｅ）（鉄（ＩＩ）／鉄（ＩＩＩ））を用いた、３０３ＫにおけるＣＯ／ＣＯ2吸着等温線を示している（ＣＯ2：上部における２つの曲線、ＣＯ：下部における曲線）。
【０２６１】
図３８は、ＮＨ4Ｆを用いて前処理されたＭＩＬ−１００（Ｆｅ）固体の、ヘリウム存在下における活性化温度に応じたプロピレン／プロパン選択性：４０℃におけるプロパン／プロピレン分離（プロパン＋プロピレンの合計の分圧（等モル混合物）＝５ｋＰａ）に対する、ヘリウム存在下における活性化温度の影響を示している。
【０２６２】
図３９は、ＮＨ4Ｆを用いて前処理されたＭＩＬ−１００（Ｆｅ）固体による４０℃におけるプロパン／プロピレン分離（プロパン＋プロピレンの合計の分圧（等モル混合物）＝５ｋＰａ）に対する、ヘリウム存在下の種々の温度（１００〜２５０℃）における活性化時間の影響を示している。
【０２６３】
図４０は、鉄のカルボン酸塩ＭＩＬ−８８Ａ（水和物）の構造を示している。左：トンネルの軸（軸ｃ）に沿った図、右：トンネルの軸に直行する軸（軸ｂ、同様に軸ａに沿った図）に沿った図。鉄の八面体、炭素原子および水の分子は、それぞれ緑、黒および赤である。
【０２６４】
図４１は、鉄のカルボン酸塩ＭＩＬ−８９（Ｆｅ）の構造を示している。左：トンネルの軸（軸ｃ）に沿った図、右：トンネルの軸に直行する軸（軸ｂ、同様に軸ａに沿った図）に沿った図。鉄原子、炭素原子および水の分子は、それぞれ灰色、黒および白である。
【０２６５】
図４２は、ＭＩＬ−８８Ｂ＿４ＣＨ3固体（一次真空下の１００℃において１６時間にわたって脱ガスされている）の７７Ｋにおける窒素吸着等温線を示している。
【０２６６】
図４３Ａは、ＭＩＬ−１２６（Ｆｅ）の結晶構造を示している。ＦｅＯ6の多面体は、橙または緑として示されており、それぞれの色は、ＭＩＬ−８８Ｄの網状構造を表している。炭素原子は黒である。
【０２６７】
図４３Ｂは、ＭＯＦ固体ＭＩＬ−１２６（Ｆｅ）の結晶構造を示している。
【０２６８】
図４４は、ＭＩＬ−１２６（Ｆｅ）のＸ線回折ダイアグラムを示している（λCu＝１．５４０６Å）。
【０２６９】
図４５は、大気中におけるＭＩＬ−１２６（Ｆｅ）の熱重量分析を示している（加熱速度＝２℃／分）。
【０２７０】
図４６は、ＭＩＬ−１２６（Ｆｅ）の窒素吸着等温線を示している（Ｐ0＝１気圧）。
【０２７１】
図４７は、未処理の合成した鉄３，３’，５，５’−アゾベンゼンテトラカルボン酸塩（ＩＩＩ）固体のＸ線回折ダイアグラムを示している。
【０２７２】
図４８は、未処理の合成化合物、鉄３，３’，５，５’−アゾベンゼンテトラカルボン酸塩の、２℃／分の加熱速度、大気中における熱重量分析の結果を示している（温度Ｔに応じた質量損失Ｐｍ）。
【０２７３】
図４９は、鉄３，３’，５，５’−アゾベンゼンテトラカルボン酸塩の窒素吸着等温線を示している（Ｐ0＝１気圧）。
【０２７４】
図５０は、未処理の２，５−ジヒドロクソテレフタレート（ＣＰＯ−２７（Ｆｅ））固体のＸ線回折ダイアグラムを示している。
【０２７５】
図５１は、Ｆｅ：Ｃｒの異なる割合から合成されたＭＩＬ−１００固体のＸ線回折ダイアグラムを示している（上から順に１：０、０．７：０．３、０．５：０．５、０．３：０．７、０：１）。
【０２７６】
図５２は、Ｆｅ：Ｃｒのモル比＝０．５：０．５から合成された化合物ＭＩＬ−１００  Ｆｅ／Ｃｒの窒素吸着等温線を示している（Ｐ0＝１気圧）。
【０２７７】
図５３は、一次真空下の２５０℃において前処理した（Ｐ＝１Ｐａ、１６時間）１ｇのＣＰＯ−２７（Ｎｉ）から得られる、４０℃、熱力学平衡におけるプロパンおよびプロピレンの吸着等温線を示している。
【０２７８】
図５４は、一次真空下の１５０℃において前処理した（Ｐ＝１Ｐａ、１６時間）１ｇのＣＰＯ−２７（Ｆｅ）から得られる、４０℃、熱力学平衡におけるプロパンおよびプロピレンの吸着等温線を示している。
【０２７９】
図５５は、一次真空下の２５０℃において前処理した（Ｐ＝１Ｐａ、１６時間）１ｇのＣＰＯ−２７（Ｆｅ）から得られる、４０℃、熱力学平衡におけるプロパンおよびプロピレンの吸着等温線を示している。
【０２８０】
図５６は、フッ素化されていないＭＩＬ−１００（Ｆｅ）（Ｘ＝ＯＨ、Ｃｌ）、ＮＨ4Ｆを用いて前処理されたフッ素化されているＭＩＬ−１００（Ｆｅ）（Ｘ＝Ｆ）、およびＭＩＬ−１２７（Ｆｅ）に関して得られたＦｅ2+イオンの含有量の比較を示している（鉄部位の総数に対する鉄（ＩＩ）部位の％として表されている）。
【０２８１】
図５７は、ＮＨ4Ｆを用いて前処理されたＭＩＬ−１００（Ｆｅ）固体から得られる、４０℃におけるプロパン／プロピレンの吸着等温線を示している（ＳBET＝２３４０ｍ2／ｇ）。
【０２８２】
図５８は、ＮＨ4Ｆを用いて前処理され、二次真空下の２５０℃において活性化された（１２時間）ＭＩＬ−１００（Ｆｅ）固体に関するプロパン／プロピレンの吸着等温線に対する温度の影響を示している。
【０２８３】
図５９は、ＮＨ4Ｆを用いて前処理され、ヘリウム存在下の２５０℃において活性化された（３時間）ＭＩＬ−１００（Ｆｅ）固体によるＰ（分圧）＝５ｋＰａにおけるプロパン／プロピレン分離に関する、Ｈｅにおける等モルのプロパン／プロピレン混合物の、温度に応じたプロパン／プロピレン分離の選択性の試験を示している。
【０２８４】
図６０は、ＮＨ4Ｆを用いて前処理され、二次真空下の２５０℃において活性化された（１２時間）ＭＩＬ−１００（Ｆｅ）固体に対する吸着のプロパン／プロピレン加熱の算出（純粋な物質の吸着等温線から推測される（図５９を参照））を示している。
【０２８５】
図６１は、ＮＨ4Ｆを用いて前処理され、ヘリウム存在下の２５０℃において活性化された（３時間）ＭＩＬ−１００（Ｆｅ）におけるプロパン／プロピレン分離に対する、プロパン／プロピレン混合物における水素（Ｈ2）の存在の影響を示している（Ｈｅにおける等モルのプロパン／プロピレン混合物の分圧＝５ｋＰａ）。
【０２８６】
図６２は、ＭＩＬ−１００（Ｆｅ）の顆粒を用いたＣ３吸着等温線を示している。
【０２８７】
図６３は、ＭＩＬ−１００（Ｆｅ）の顆粒を用いた分離試験を示している。吸着温度：４０℃。種々の温度。
【０２８８】
図６４は、ＮＨ4Ｆを用いて前処理されたＭＩＬ−１００（Ｆｅ）固体に関する４０℃および分圧＝５ｋＰａにおける（等モルプロパン／プロピレン混合物の）破過試験後の、ヘリウム流（３０ｃｃ／分（左）および１００ｃｃ／分（右））の４０℃における脱離等温線を示している。
【０２８９】
図６５は、ＮＨ4Ｆを用いて前処理されたＭＩＬ−１００（Ｆｅ）固体の、ヘリウム存在下における再生にともなう繰返しの破過曲線を示している。４０℃および５ｋＰａにおける破過試験。再生：１時間にわたる２００℃における３０ｍｌ／分のＨｅ（左）、または２時間にわたる４０℃における１００ｍｌ／分のＨｅ。
【０２９０】
図６６Ａは、ＮＨ4Ｆを用いて前処理されたＭＩＬ−１００（Ｆｅ）固体に関する８０℃および分圧＝５ｋＰａにおける（等モルプロパン／プロピレン混合物の）破過試験後の、ヘリウム流（１００ｃｃ／分）の４０℃における脱離等温線を示している。
【０２９１】
図６６Ｂは、ＮＨ4Ｆを用いて前処理されたＭＩＬ−１００（Ｆｅ）固体の再生の効果を示している。８０℃および５ｋＰａにおける破過試験。再生：１００ｍｌ／分のＨｅを用いて８０℃において２時間。
【０２９２】
図６７は、ＮＨ4Ｆを用いて前処理され、２５０℃のヘリウム流において３時間にわたって脱ガスされたＭＩＬ−１００（Ｆｅ）固体に関する、ヘリウム存在下におけるプロパン／プロピレン分離（等モルのプロパン＋プロピレン混合物）に対する、種々の温度（４０または８０℃）における圧力の影響を示している。
【０２９３】
図６８は、実施例２５の微小熱量試験に使用された装置の図を示している。
【０２９４】
図６９は、二次真空下の２５０℃における１２時間にわたる活性化後のＭＩＬ−１００（Ｆｅ）固体におけるプロパンおよびプロピレンの３０３Ｋにおける吸着等温線および吸着熱を示している。
【０２９５】
図７０は、二次真空下の１００℃または２５０℃における１２時間にわたる処理後のＭＩＬ−１００（Ｆｅ）固体におけるプロパンおよびプロピレンの３０３Ｋにおける吸着等温線および吸着熱を示している。
【０２９６】
図７１は、二次真空下の１００℃における１２時間にわたる処理後のＭＩＬ−１００（Ｆｅ）固体におけるＣＯおよびＣＯ2の３０３Ｋにおける吸着等温線および吸着熱を示している。
【０２９７】
図７２は、真空下の２２５℃において１２時間にわたって活性化された物質ＭＩＬ−１０２（Ｆｅ）（スペクトルａ）、ＮＨ4Ｆを用いて前処理され、真空下の２５０℃において１２時間にわたって活性化された物質ＭＩＬ−１００（Ｆｅ）（スペクトルｂ）、および真空下の１５０℃において１２時間にわたって活性化された物質ＭＩＬ−１２７（鉄）（スペクトルｃ）の配位的に不飽和なＦｅ（ＩＩ）部位と相互作用しているＮＯ分子の伸縮振動に関する赤外線バンドを示している。赤外線スペクトルは、１３３３Ｐａに等しいＮＯの圧力の下に周囲温度において記録されている。
【０２９８】
図７３は、アルゴン流の下に１５０℃（スペクトルａ）、２５０℃（ｂ）における加熱後の、３０℃におけるＨ2／ＣＯ／ＣＯ2流におけるＭＩＬ−１２７（鉄）固体の赤外線スペクトルを示している。
【０２９９】
図７４は、ＮＨ4Ｆを用いて前処理され、二次真空下の１５０℃および２５０℃において活性化されたＭＩＬ−１００（Ｆｅ）上におけるＣ3Ｈ4の２５℃における吸着等温線を示している。量は、２９３１ＣＭ−１におけるメチル基の伸縮バンドの強度から定量的に推定されている。
【０３００】
図７５は、ＮＨ4Ｆを用いて前処理され、０〜０．３ｍｍＨｇの範囲の圧力、二次真空下の１５０℃および２５０℃において活性化されたＭＩＬ−１００（Ｆｅ）に対するＣ3Ｈ4の２５℃における吸着等温線を示している。
【０３０１】
図７６は、ＮＨ4Ｆを用いて前処理され、２５０℃において活性化されたＭＩＬ−１００（Ｆｅ）の、ＦｅＩＩおよびＦｅＩＩＩの部位に、気相におけるＣ3Ｈ4の圧力（０〜２．５ｍｍＨｇの範囲）に応じて吸着されたＣ3Ｈ4赤外線バンドν（Ｃ≡Ｃ）の変動を示している。
【０３０２】
図７７は、０〜６０ｍｍＨｇの範囲の圧力、１５０℃および２５０℃において活性化されたフッ素化されているＭＩＬ−１００（Ｆｅ）（Ｘ＝Ｆ）に対するＣ3Ｈ6の吸着等温線を示している。Ｆｅ（ＩＩ）部位に吸着されたＣ3Ｈ6の量は、２９９６ｃｍ-1におけるバンドの面積によって定量的に表されている。
【０３０３】
［実施例］
〔実施例１：本発明の鉄カルボン酸塩ＭＯＦ物質に関する合成およびデータ〕
本実施例において、種々の鉄カルボン酸塩の合成について説明する。得られた固体は、それから、以下に記載の方法にしたがって性質決定された。
【０３０４】
鉄カルボン酸塩の結晶構造の分析が、シーメンスＤ５０００回折計（ＣｕＫα照射  λCu＝１．５４０６Å、モードθ−２θ）を用いて、周囲温度の空気中においてＸ線回折（Ｘ線）によって実施された。示されているダイアグラムは、角距離（２θ、°）または細網状間（inter-reticular）距離（ｄ、Åまたはオングストローム）のいずれかである。
【０３０５】
固体の多孔度（ラングミュアの比表面積および細孔容積）は、粉体工学ＡＳＡＰ２０１０装置に対する７７Ｋにおける窒素吸着によって決定された。固体は、一晩にわたって一次真空下の１５０℃においてあらかじめ脱水された。固体による窒素吸着の等温線は、基準圧力Ｐ0＝１気圧に対する圧力Ｐの割合に応じた、吸着された窒素の容積Ｖ（ｃｍ3／ｇ）を示している曲線によって得られている。
【０３０６】
熱重量分析は、ＴＡ装置  ２０５０ＴＧＡ装置を用いて空気中において実施された。加熱速度は２℃／分であった。固体の熱重量分析から得られる曲線は、温度Ｔ（単位℃）に応じた重量損失Ｐｍ（％）を示している。
【０３０７】
固体の元素分析は、以下のＣＮＲＳ Vernaison Central Analysis Serviceによって実施された。
【０３０８】
有機分析：
Ｃ、Ｈ、Ｎ、Ｏ、Ｓは、電量検出、カタロメータによる（catharometric）検出または赤外線セル検出によって、医薬品、重合体および合成の生成物を一般的に微量分析する。
【０３０９】
無機分析：
使用された主な手法：
異なる検出器を用いたＩＣＰ−ＡＥＳ（“誘導結合プラズマ−原子発光分析”）
四極子質量分析計または磁場型質量分析計を用いたＩＣＰ−ＭＳ（“誘導結合プラズマ−質量分析”）
ＣＶＶＡＳ（“冷蒸気原子吸光分析”）
ＩＣＰ／ＭＳ／ＨＰＬＣ（“誘導結合プラズマ／質量分析／”高速液体クロマトグラフィー）の組み合せ
Ｘ線蛍光
サンプルのウェット、ドライまたはマイクロ波処理。
【０３１０】
（ａ）ＭＩＬ−１００（Ｆｅ）またはＦｅ3Ｏ［Ｃ6Ｈ3−（ＣＯ2）3］2・Ｘ・ｎＨ2Ｏ（Ｘ＝Ｆ、Ｃｌ、ＯＨ）
鉄カルボン酸塩ＭＩＬ−１００（Ｆｅ）は、２つの条件：フッ化水素酸のあり、またはなしにおいて合成された。
【０３１１】
（フッ化水素酸を用いた合成に関する条件）
５６ｍｇの粉末の金属鉄（１ｍｍｏｌ、Riedel de Haenによって販売されている、９９％）１４０ｍｇの１，３，５−ベンゼントリカルボン酸（０．６ｍｍｏｌ、１，３，５−ＢＴＣ、Alcrichによって販売されている、９９％）が、０．６ｍｌの２Ｍの硝酸（VWRによって販売されている、５０％）および０．４ｍｌの５Ｍのフッ化水素酸（SDSによって販売されている、５０％）を含んでいる５ｍｌの蒸留水に分散された。これは、金属製のＰＡＡＲ型のボンベに挿入されている２３ｍｌのテフロン容器にすべて収納され、１２時間にわたる温度増加勾配および２４時間にわたる温度低下勾配を用いて、１５０℃において６日間にわたって放置される。固体はろ過によって回収される。
【０３１２】
固体は、細孔に残留するトリメシン酸を除去するために、それから攪拌しながら３時間にわたって還流する条件において１００ｍｌの蒸留水に懸濁される。固体は、それから熱ろ過によって回収される。
【０３１３】
（フッ化水素酸を用いていない合成に関する条件）
０．２７ｇのＦｅＣｌ3・６Ｈ2Ｏ（１ｍｍｏｌ、Aeserによって販売されている、９８％）および１４０ｍｇ（０．６ｍｍｏｌ）の１，３，５−ベンゼントリカルボン酸（１，３，５−ＢＴＣ、Alcrichによって販売されている、９９％）が、５ｍｌの蒸留水に分散された。このすべてが、金属製のＰＡＡＲ型のボンベに挿入されている２３ｍｌのテフロン容器において１３０℃において３日間にわたって放置される。固体は、それからろ過され、アセトンを用いて洗浄される。
【０３１４】
固体（２００ｍｇ）は、細孔に残留するトリメシン酸を除去するために、それから攪拌しながら３時間にわたって還流する条件において１００ｍｌの蒸留水に懸濁される。固体は、それから熱ろ過によって回収される。
【０３１５】
（鉄カルボン酸塩ＭＩＬ−１００（Ｆｅ）固体の特性データ）
Ｘ線回折によるＭＩＬ−１００（Ｆｅ）固体の結晶構造の分析によって、図１に示されているＸ線回折ダイアグラムが得られる。
【０３１６】
上記結晶構造の特性は、以下の通りである：
スペーサ基はＦｄ−３ｍ（２２７番）である。
セルのパラメータ：ａ＝７３．１Å、セル容積Ｖ＝３９３０００Å3。
【０３１７】
ＭＩＬ−１００（Ｆｅ）固体（圧力Ｐ0＝１気圧）の７７Ｋにおける窒素吸着等温線は、図２に示されている。この固体の比表面積（ラングミュア）は、ほぼ２９００ｍ2・ｇ-1である。
【０３１８】
化合物ＭＩＬ−１００（Ｆｅ）の熱重量分析から得られる曲線は、図３に示されている。この図は、温度Ｔ（℃）に応じた質量損失Ｐｍ（％）を示している。
【０３１９】
以下の表は、Ｘ＝Ｆである場合のＭＩＬ−１００（Ｆｅ）固体またはＦｅ3Ｏ［Ｃ6Ｈ3−（ＣＯ2）3］2・Ｘ・ｎＨ2Ｏの元素分析の結果を示している。
【０３２０】
【表１】
0005756748.tif 000005
【０３２１】
（ｂ）ＭＩＬ−１０１（Ｆｅ）またはＦｅ3Ｏ［Ｃ6Ｈ4−（ＣＯ2）2］3・Ｘ・ｎＨ2Ｏ（Ｘ＝Ｆ、Ｃｌ、ＯＨ）
（ＭＩＬ−１０１（Ｆｅ）固体の合成）
０．２７ｇのＦｅＣｌ3・６Ｈ2Ｏおよび２４９ｍｇ（１．５ｍｍｏｌ）の１，４−ベンゼンジカルボン酸（１，４−ＢＤＣ、Aldrichによって販売されている、９９％）が、１０ｍｌのジメチルホルムアミド（ＤＭＦ、Flukaによって販売されている、９８％）に分散される。混合物は、金属製のＰＡＡＲ型のボンベに挿入されている２３ｍｌのテフロン容器において１２時間にわたって１００℃において放置される。固体は、それからろ過され、アセトンを用いて洗浄される。
【０３２２】
（ＭＩＬ−１０１（Ｆｅ）固体の特性データ）
ＭＩＬ−１０１（Ｆｅ）固体のＸ線回折ダイアグラムが図４に示されている。
【０３２３】
未処理のＭＩＬ−１０１（Ｆｅ）固体の熱重量分析（空気中、２℃／分の加熱速度において）は、図５に示されている。
【０３２４】
結晶構造の特性は以下の通りである：
スペーサ基はＦｄ−３ｍ（２２７番）である。
ＭＩＬ−１０１（Ｆｅ）固体の２９８Ｋにおけるセルパラメータ：ａ＝８９．０Å、セル容積Ｖ＝７０７０００Å3。
【０３２５】
乾燥固体（Ｘ＝Ｆの場合）の理論的な元素組成は、以下の通りである：Ｆｅ  ２４．２％、Ｃ  ４１．４％、Ｈ  １．７％。
【０３２６】
（ｃ）ＭＩＬ−１０２（Ｆｅ）またはＦｅ6Ｏ2Ｘ2［Ｃ10Ｈ2−（ＣＯ2）4］3・ｎＨ2Ｏ（Ｘ＝Ｆ、Ｃｌ、・・・）
（フッ素化されていないＭＩＬ−１０２（Ｆｅ）固体の合成）
２７０ｍｇ（１ｍｍｏｌ）のＦｅＣｌ3・６Ｈ2Ｏ（Alfa Aeasr、９８％）および２６８ｍｇの１，４，５，８−ナフタレンテトラカルボン酸が、５ｍｌの蒸留水に分散される。混合物は、１５時間にわたって１００℃において、金属製のＰＡＡＲ型のボンベに挿入されている２３ｍｌのテフロン容器に放置される。固体はろ過によって回収される。
【０３２７】
（ＭＩＬ−１０２（Ｆｅ）固体の特性データ）
図６には、未処理のＭＩＬ−１０２（Ｆｅ）固体（曲線（ａ））およびＭＩＬ−１０２（Ｃｒ）固体（曲線（ｂ））のＸ線回折ダイアグラムが示されている。
【０３２８】
未処理のＭＩＬ−１０２（Ｆｅ）固体の熱重量分析（空気中、２℃／分の加熱速度において）が、図７に示されている。
【０３２９】
この化合物は、７７Ｋ、窒素において小さい比表面積（ラングミュア表面積：１０１ｍ2／ｇ）を有している。
【０３３０】
（フッ素化されているＭＩＬ−１０２（Ｆｅ）固体の調製）
上述の手法にしたがって得られた式Ｆｅ6Ｏ2Ｃｌ2［Ｃ10Ｈ2−（ＣＯ2）4］3・ｎＨ2Ｏのフッ素化されていないＭＩＬ−１０２（Ｆｅ）固体の０．２ｇが、１ｇの１００ｍｌの蒸留水において、フッ化ナトリウムＮａＦと接触させられる。混合物は、周囲温度において１５時間にわたって、攪拌しながら１２５ｍｌのテフロン容器に放置される。固体は、ろ過によって回収され、蒸留水において５回にわたって洗浄されて、微量のＮａＦを除去した。ＥＤＸによる半定量的な分析によって、鉄原子ごとに０．１７のフッ素原子が含有されていることが示される。したがって、処理されている固体は、式Ｆｅ6Ｏ2Ｆ（ＯＨ）［Ｃ10Ｈ4−（ＣＯ2）4］3・ｎＨ2Ｏ型のおおよその式を有している。
【０３３１】
（ｄ）ＭＩＬ−８８Ｂ−４ＣＨ3（Ｆｅ）またはＦｅ3Ｏ［Ｃ6（ＣＨ3）4−（ＣＯ2）2］3・Ｘ・ｎＨ2Ｏ（Ｘ＝Ｆ、Ｃｌ、ＯＨ）
（ＭＩＬ−８８Ｂ−４ＣＨ3（Ｆｅ）固体の合成）
０．２７ｇ（１ｍｍｏｌ）のＦｅＣｌ3・６Ｈ2Ｏ（Alfa Aeasr、９８％）および２２２ｍｇ（１ｍｍｏｌ）の１，４−テトラメチルテレフタル酸（Chem Service、９５％）が、０．４ｍｌの２Ｍの水酸化ナトリウム（Alfa Aeasr、９８％）を含んでいる１０ｍｌのＤＭＦ（Fluka、９８％）に分散される。混合物は、１２時間にわたって１００℃において、金属製のＰＡＡＲ型のボンベに挿入されている２３ｍｌのテフロン容器に放置される。固体はろ過によって回収される。
【０３３２】
２００ｍｇの固体は、細孔に残存する酸を除去するために、１２時間にわたって周囲温度において攪拌しながら、１００ｍＬの水に懸濁される。固体はそれからろ過によって回収される。
【０３３３】
（ＭＩＬ−８８Ｂ−４ＣＨ3（Ｆｅ）固体の特性データ）
図８は、未処理の固体（曲線（ｂ）、下）および水和された固体（曲線（ａ）、上）のＸ線回折ダイアグラムを示している。
【０３３４】
水和されたＭＩＬ−８８Ｂ−４ＣＨ3（Ｆｅ）固体の熱重量分析（空気中、２℃／分の加熱速度）は、図９に示されている。
【０３３５】
この化合物は、乾燥構造が窒素Ｎ2の取込みに十分な孔径（６〜７Å）を有しているので、７７Ｋにおいて窒素に対して１２００ｍ2／ｇのオーダーの接触可能な表面積（ラングミュアモデル）を示している。
【０３３６】
（ｄ）ＭＩＬ−８８Ａ（Ｆｅ）またはＦｅ3Ｏ［Ｃ2Ｈ2−（ＣＯ2）2］3・Ｘ・ｎＨ2Ｏ（Ｘ＝Ｆ、Ｃｌ、ＯＨ）
（ＭＩＬ−８８Ａ（Ｆｅ）固体の合成）
０．２７ｇ（１ｍｍｏｌ）のＦｅＣｌ3・６Ｈ2Ｏ（Alfa Aeasrによって販売されている、９８％）および１１６ｍｇ（１ｍｍｏｌ）のフマル酸（Aldrich、９９％）が、０．４ｍｌの２ＭのＮａＯＨ（Alfa Aeasr、９８％）を含んでいる５ｍｌのジメチルホルムアミド（ＤＭＦ、Fluka、９８％）に分散される。混合物は、１２時間にわたって１００℃において、金属製のＰＡＡＲ型のボンベに挿入されている２３ｍｌのテフロン容器に放置される。固体は、それからろ過によって回収され、アセトンを用いて洗浄される。
【０３３７】
固体（２００ｍｇ）は、細孔に残存している溶媒を除去するために、それから１２時間にわたって攪拌しながら１００ｍｌの蒸留水に懸濁される。固体はそれからろ過によって回収される。
【０３３８】
（ＭＩＬ−８８Ａ（Ｆｅ）固体の特性データ）
固体の結晶構造の分析によって、以下の表に挙げられている特性が示される。
【０３３９】
【表２】
0005756748.tif 000006
【０３４０】
水和されたＭＩＬ−８８Ａ化合物の熱重量分析（空気中、２℃／分の加熱速度）が、実施された（結果は示さず）。
【０３４１】
化合物ＭＩＬ−８８Ａは、乾燥構造が窒素Ｎ2を取り込むには小さ過ぎる孔径を有しているので、７７Ｋにおける窒素に対する接触可能な表面積（２０ｍ2／ｇを超える）を示さない。
【０３４２】
元素分析は、以下の表に示されている。
【０３４３】
【表３】
0005756748.tif 000007
【０３４４】
（ｅ）ＭＩＬ−８８Ｂ（Ｆｅ）またはＦｅ3Ｏ［Ｃ6Ｈ4−（ＣＯ2）2］3・Ｘ・ｎＨ2Ｏ（Ｘ＝Ｆ、Ｃｌ、ＯＨ）
（ＭＩＬ−８８Ｂ（Ｆｅ）固体の合成）
０．２７ｇ（１ｍｍｏｌ）のＦｅＣｌ3・６Ｈ2Ｏ（Alfa Aeasr、９８％）および１１６ｍｇ（１ｍｍｏｌ）の１，４−ベンゼンジカルボン酸（Aldrich、９８％）が、０．４ｍｌの２Ｍの水酸化ナトリウム（Alfa Aeasr、９８％）を含んでいる５ｍｌのジメチルホルムアミド（ＤＭＦ、Fluka、９８％）に分散される。混合物は、１２時間にわたって１００℃において、金属製のＰＡＡＲ型のボンベに挿入されている２３ｍｌのテフロン容器に放置される。固体は、それからろ過によって回収され、アセトンを用いて洗浄される。
【０３４５】
２００ｍｇの固体は、細孔に残存する溶媒を除去するために、１２時間にわたって攪拌しながら１００ｍｌの蒸留水に懸濁されている。固体はそれからろ過によって回収される。
【０３４６】
（ＭＩＬ−８８Ｂ（Ｆｅ）固体の特性データ）
固体の結晶構造の解析によって以下の表に挙げられている特性が示される。
【０３４７】
【表４】
0005756748.tif 000008
【０３４８】
水和された化合物ＭＩＬ−８８Ｂの熱重量分析（空気中、２℃／分の加熱速度）が、実施された（結果は示さず）。
【０３４９】
化合物ＭＩＬ−８８Ｂは、乾燥構造が窒素Ｎ2を取り込むには小さ過ぎる孔径を有しているので、７７Ｋにおける窒素に対する接触可能な表面積（２０ｍ2／ｇを超える）を示さない。
【０３５０】
（ｆ）ＭＩＬ−８９（Ｆｅ）またはＦｅ3Ｏ［Ｃ4Ｈ4−（ＣＯ2）2］3・Ｘ・ｎＨ2Ｏ（Ｘ＝Ｆ、Ｃｌ、ＯＨ）
（ＭＩＬ−８９（Ｆｅ）固体の合成）
１７２ｍｇ（１ｍｍｏｌ）の酢酸鉄（Dziobkowski et al., Inorg. Chem. 1982, 20, 671［参考文献２９］に記載されている合成にしたがって調製された）および１５０ｍｇ（１ｍｍｏｌ）のムコン酸（Fluka、９７％）が、０．３５ｍｌの２Ｍの水酸化ナトリウム（Alfa Aeasr、９８％）を含んでいる１０ｍｌのメタノール（Fluka、９８％）に分散される。混合物は、３日間にわたって１００℃において、金属製のＰＡＡＲ型のボンベに挿入されている２３ｍｌのテフロン容器に放置される。固体は、それからろ過によって回収され、アセトンを用いて洗浄される。
【０３５１】
２００ｍｇの固体は、細孔に残存する溶媒を除去するために、１２時間にわたって攪拌しながら１００ｍｌの蒸留水に懸濁される。固体はそれからろ過によって回収される。
【０３５２】
（ＭＩＬ−８９（Ｆｅ）固体の特性データ）
乾燥したＭＩＬ−８９（Ｆｅ）固体、ＤＭＦを用いて溶媒和されたＭＩＬ−８９（Ｆｅ）固体、および水和されたＭＩＬ−８９（Ｆｅ）固体のＸ線回折分析が実施された（結果は示さず）。
【０３５３】
化合物ＭＩＬ−８９（Ｆｅ）は、乾燥構造が窒素Ｎ2を取り込むには小さ過ぎる孔径を有しているので、７７Ｋにおける窒素に対する接触可能な表面積（２０ｍ2／ｇを超える）を示さない。
【０３５４】
（ｇ）ＭＩＬ−８８Ｃ（Ｆｅ）またはＦｅ3Ｏ［Ｃ10Ｈ6−（ＣＯ2）2］3・Ｘ・ｎＨ2Ｏ（Ｘ＝Ｆ、Ｃｌ、ＯＨ）
（鉄（ＩＩＩ）酢酸塩の調製）
本発明に係るＭＯＦ物質の合成に関する以下の実施例に使用された酢酸鉄（ＩＩＩ）は以下の手法によって合成される。この合成に関する記載が、Dziobkowski et al.による刊行物（Inorg. Chem., 1982, 21, 671［参考文献１４］）に見られ得る。
【０３５５】
６．７２ｇの粉末の金属鉄（Riedel-de Haen、９９％）、６４ｍｌの脱イオン化水、および３３．６ｍｌの７０％の過塩素酸水溶液（Riedel-de Haen）が、電磁攪拌器を用いて混合され、３時間にわたって５０℃に加熱される。加熱が停止され、それから溶液が１２時間にわたって攪拌される。残余の金属鉄がデカンテーションによって除去され、他の容器に移される。２０．６ｍｌの過酸化水素水（Alfa Aeasrによって販売されている、３５％）が、攪拌しながら滴下することによって加えられ、全体が水槽において０℃に維持される。１９．７ｇの酢酸ナトリウム（Aldrich、９９％）が、溶液を０〜５℃に維持し、攪拌しながら、青い溶液に加えられる。溶液は、３日間にわたって放置されて、ガラスの結晶器（容積＝０．５ｌ）におけるフードの下において蒸発させられる。最後に酢酸鉄の赤い結晶が、ろ過によって回収され、氷冷した脱イオン化水を用いて非常に素早く洗浄される。
【０３５６】
（ＭＩＬ−８８Ｃ（Ｆｅ）固体の合成）
１７２ｍｇ（１ｍｍｏｌ）の酢酸鉄（上述の方法によって合成される）および１４０ｍｇ（１ｍｍｏｌ）の２，６−ナフタレンジカルボン酸（Aldrich、９５％）が、５ｍｌのジメチルホルムアミド（ＤＭＦ、Fluka、９８％）に分散される。混合物は、１２時間にわたる温度増加勾配および２４時間にわたる温度低下勾配を用いて、１５０℃において６日間にわたって、金属製のＰＡＡＲ型のボンベに挿入されている２３ｍｌのテフロン容器に放置される。固体はろ過によって回収される。固体は、１５０℃の空気中において１５時間にわたって乾燥される。
【０３５７】
（ＭＩＬ−８８Ｃ（Ｆｅ）固体の特性データ）
固体の結晶構造の分析によって以下の表に挙げられている特性が示される。
【０３５８】
【表５】
0005756748.tif 000009
【０３５９】
未処理の合成化合物ＭＩＬ−８８Ｃの熱重量分析（空気中、２℃／分の加熱速度）が実施された（結果は示さず）。
【０３６０】
この化合物は、乾燥構造が窒素Ｎ2を取り込むには小さ過ぎる孔径を有しているので、７７Ｋにおける窒素に対する接触可能な表面積（２０ｍ2／ｇを超える）を示さない。
【０３６１】
（ｈ）ＭＩＬ−８８Ｄ（Ｆｅ）またはＦｅ3Ｏ［Ｃ12Ｈ8−（ＣＯ2）2］3・Ｘ・ｎＨ2Ｏ（Ｘ＝Ｆ、Ｃｌ、ＯＨ）
（ＭＩＬ−８８Ｄ（Ｆｅ）固体の合成）
０．２７ｇ（１ｍｍｏｌ）のＦｅＣｌ3・６Ｈ2Ｏ（Alfa Aeasr、９８％）および１４０ｍｇ（０．６ｍｍｏｌ）の４，４’−ビフェニルジカルボン酸（Fluka、９５％）が、５ｍｌのジメチルホルムアミド（ＤＭＦ、Aldrich、９９％）に分散される。混合物は、１時間にわたる温度増加勾配および１時間にわたる温度低下勾配を用いて、１２時間にわたって１００℃において、金属製のＰＡＡＲ型のボンベに挿入されている２３ｍｌのテフロン容器に放置される。固体はろ過によって回収される。
【０３６２】
固体は、それから１５時間にわたって１５０℃の空気中において乾燥される。
【０３６３】
（ＭＩＬ−８８Ｄ（Ｆｅ）固体の特性データ）
固体の結晶構造の分析によって、以下の表に挙げられている特性が示される。
【０３６４】
【表６】
0005756748.tif 000010
【０３６５】
未処理のＭＩＬ−８８Ｄ固体および水和されたＭＩＬ−８８Ｄ固体のＸ線回折分析が実施された（結果は示さず）。
【０３６６】
水和された化合物ＭＩＬ−８８Ｄ（Ｆｅ）の熱重量分析（空気中、２℃／分の加熱速度）が、実施された（結果は示さず）。
【０３６７】
この化合物は、乾燥構造が窒素Ｎ2を取り込むには小さ過ぎる孔径を有しているので、７７Ｋにおける窒素に対する接触可能な表面積（２０ｍ2／ｇを超える）を示さない。
【０３６８】
（ｉ）ＭＩＬ−８８Ｂ−ＮＯ2（Ｆｅ）またはＦｅ3Ｏ［Ｃ6Ｈ3ＮＯ2−（ＣＯ2）2］3・Ｘ・ｎＨ2Ｏ（Ｘ＝Ｆ、Ｃｌ、ＯＨ）
（ＭＩＬ−８８Ｂ−ＮＯ2（Ｆｅ）固体の合成）
０．２７ｇ（１ｍｍｏｌ）のＦｅＣｌ3・６Ｈ2Ｏ（Alfa Aeasr、９８％）および２１１ｍｇ（１ｍｍｏｌ）の２−ニトロテレフタル酸（Acros、９９％）が、５ｍｌの蒸留水に分散される。混合物は、１２時間にわたって１００℃において、金属製のＰＡＡＲ型のボンベに挿入されている２３ｍｌのテフロン容器に放置される。固体はろ過によって回収される。
【０３６９】
２００ｍｇの固体が、細孔に残存する酸を除去するために、金属製のＰＡＡＲ型のボンベに挿入されている２３ｍｌのテフロン容器における１０ｍｌの無水エタノールに懸濁される。固体は、ろ過によって回収され、１００℃において乾燥される。
【０３７０】
（ＭＩＬ−８８Ｂ−ＮＯ2（Ｆｅ）固体の特性データ）
未処理のＭＩＬ−８８Ｂ−ＮＯ2固体および水和されたＭＩＬ−８８Ｂ−ＮＯ2固体のＸ線回折分析が実施された（結果は示さず）。
【０３７１】
洗浄および乾燥の後に、ＭＩＬ−８８Ｂ−ＮＯ2（Ｆｅ）の熱重量分析（空気中、２℃／分の加熱速度）が、実施された（結果は示さず）。
【０３７２】
この化合物は、乾燥構造が窒素Ｎ2を取り込むには小さ過ぎる孔径を有しているので、７７Ｋにおける窒素に対する接触可能な表面積（２０ｍ2／ｇを超える）を示さない。
【０３７３】
元素分析は、以下の表に示されている。
【０３７４】
【表７】
0005756748.tif 000011
【０３７５】
（ｊ）ＭＩＬ−８８Ｂ−２ＯＨ（Ｆｅ）またはＦｅ3Ｏ［Ｃ6Ｈ2（ＯＨ）2−（ＣＯ2）2］3・Ｘ・ｎＨ2Ｏ（Ｘ＝Ｆ、Ｃｌ、ＯＨ）
（ＭＩＬ−８８Ｂ−２ＯＨ（Ｆｅ）固体の合成）
３５４ｍｇ（１ｍｍｏｌ）のＦｅ（ＣｌＯ4）3・ｘＨ2Ｏ（Aldrich、９９％）および１９８ｍｇ（１ｍｍｏｌ）の２，５−ジヒドロキソテレフタル酸（対応するジエチルエステル（Aldrich、９７％）の加水分解によって得られる）が、５ｍｌのＤＭＦ（Fluka、９８％）に分散される。混合物は、１２時間にわたって８５℃において、金属製のＰＡＡＲ型のボンベに挿入されている２３ｍｌのテフロン容器に放置される。固体はろ過によって回収される。
【０３７６】
細孔に残存する酸を除去するために、生成物は、１５時間にわたって１５０℃の真空下において、焼成される。
【０３７７】
（ＭＩＬ−８８Ｂ−２ＯＨ（Ｆｅ）固体の特性データ）
未処理のＭＩＬ−８８Ｂ−２ＯＨ固体および水和されたＭＩＬ−８８Ｂ−２ＯＨ固体のＸ線回折分析が実施された（結果は示さず）。
【０３７８】
洗浄および乾燥の後に、ＭＩＬ−８８Ｂ−２ＯＨ（Ｆｅ）の熱重量分析（空気中、２℃／分の加熱速度）が、実施された（結果は示さず）。
【０３７９】
この化合物は、乾燥構造が窒素Ｎ2を取り込むには小さ過ぎる孔径を有しているので、７７Ｋにおける窒素に対する接触可能な表面積（２０ｍ2／ｇを超える）を示さない。
【０３８０】
元素分析は、以下の表に示されている。
【０３８１】
【表８】
0005756748.tif 000012
【０３８２】
（ｋ）ＭＩＬ−８８Ｂ−ＮＨ2（Ｆｅ）またはＦｅ3Ｏ［Ｃ6Ｈ3ＮＨ2−（ＣＯ2）2］3・Ｘ・ｎＨ2Ｏ（Ｘ＝Ｆ、Ｃｌ、ＯＨ）
（ＭＩＬ−８８Ｂ−ＮＨ2（Ｆｅ）固体の合成）
０．２７ｇ（１ｍｍｏｌ）のＦｅＣｌ3・６Ｈ2Ｏ（Alfa Aeasr、９８％）および１８０ｍｇ（１ｍｍｏｌ）の２−アミノテレフタル酸（Fluka、９８％）が、５ｍｌの純粋なエタノールに分散される。混合物は、３日間にわたって１００℃において、金属製のＰＡＡＲ型のボンベに挿入されている２３ｍｌのテフロン容器に放置される。固体はろ過によって回収される。
【０３８３】
細孔に残存する酸を除去するために、生成物は、２日間にわたって２００℃の真空下において、焼成される。
【０３８４】
（ＭＩＬ−８８Ｂ−ＮＨ2（Ｆｅ）固体の特性データ）
未処理のＭＩＬ−８８Ｂ−ＮＨ2固体および真空乾燥したＭＩＬ−８８Ｂ−ＮＨ2固体のＸ線回折分析が実施された（結果は示さず）。
【０３８５】
水和されたＭＩＬ−８８Ｂ−ＮＨ2（Ｆｅ）固体の熱重量分析（空気中、２℃／分の加熱速度）が、実施された（結果は示さず）。
【０３８６】
この化合物は、乾燥構造が窒素Ｎ2を取り込むには小さ過ぎる孔径を有しているので、７７Ｋにおける窒素に対する接触可能な表面積（２０ｍ2／ｇを超える）を示さない。
【０３８７】
（ｌ）ＭＩＬ−８８Ｂ−ＣＨ3（Ｆｅ）またはＦｅ3Ｏ［Ｃ6Ｈ3ＣＨ3−（ＣＯ2）2］3・Ｘ・ｎＨ2Ｏ（Ｘ＝Ｆ、Ｃｌ、ＯＨ）
（ＭＩＬ−８８Ｂ−ＣＨ3（Ｆｅ）固体の合成）
３５４ｍｇ（１ｍｍｏｌ）のＦｅ（ＣｌＯ4）3・ｘＨ2Ｏ（Aldrich、９９％）および１８０ｍｇ（１ｍｍｏｌ）の２−メチルテレフタル酸（Anzalone et al., J. Org. Chem. 1985, 50, 2128［参考文献３０］に記載の合成にしたがって調製される）が、５ｍｌのメタノール（Fluka、９９％）に分散される。混合物は、３日間にわたって１００℃において、金属製のＰＡＡＲ型のボンベに挿入されている２３ｍｌのテフロン容器に放置される。固体はろ過によって回収される。
【０３８８】
２００ｍｇの固体は、細孔に存在する酸をＤＭＦに置換するために、攪拌しながら周囲温度において１０ｍｌのＤＭＦに懸濁され、それからＤＭＦが１２時間にわたる１５０℃の真空下における加熱によって除去される。
【０３８９】
（ＭＩＬ−８８Ｂ−ＣＨ3（Ｆｅ）固体の特性データ）
未処理のＭＩＬ−８８Ｂ−ＣＨ3固体、水和されたＭＩＬ−８８Ｂ−ＣＨ3固体、およびＤＭＦ溶媒和されたＭＩＬ−８８Ｂ−ＣＨ3固体のＸ線回折分析が実施された（結果は示さず）。
【０３９０】
この化合物は、乾燥構造が窒素Ｎ2を取り込むには小さ過ぎる孔径を有しているので、７７Ｋにおける窒素に対する接触可能な表面積（２０ｍ2／ｇを超える）を示さない。
【０３９１】
（ｍ）ＭＩＬ−８８Ｂ−Ｃｌ（Ｆｅ）またはＦｅ3Ｏ［Ｃ6Ｈ3Ｃｌ−（ＣＯ2）2］3・Ｘ・ｎＨ2Ｏ（Ｘ＝Ｆ、Ｃｌ、ＯＨ）
（ＭＩＬ−８８Ｂ−Ｃｌ（Ｆｅ）固体の合成）
３５４ｍｇ（１ｍｍｏｌ）のＦｅ（ＣｌＯ4）3・ｘＨ2Ｏ（Aldrich、９９％）および２００ｍｇ（１ｍｍｏｌ）の２−クロロテレフタル酸（実施例２の合成Ａにしたがって合成される）が、０．１ｍｌの５ＭのＨＦ（SDS、５０％）および０．１ｍｌの１ＭのＨＣｌ（Aldrich、３７％）を含んでいる１０ｍｌのＤＭＦに分散される。混合物は、５日間にわたって１００℃において、金属製のＰＡＡＲ型のボンベに挿入されている２３ｍｌのテフロン容器に放置される。固体はろ過によって回収される。
【０３９２】
得られた固体は、１５０℃の真空下において、焼成される。
【０３９３】
（ＭＩＬ−８８Ｂ−Ｃｌ（Ｆｅ）固体の特性データ）
未処理のＭＩＬ−８８Ｂ−Ｃｌ固体、水和されたＭＩＬ−８８Ｂ−Ｃｌ固体、およびＤＭＦ溶媒和されたＭＩＬ−８８Ｂ−Ｃｌ固体のＸ線回折分析が実施された（結果は示さず）。
【０３９４】
水和されたＭＩＬ−８８Ｂ−Ｃｌ（Ｆｅ）固体の熱重量分析（空気中、２℃／分の加熱速度）が、実施された（結果は示さず）。
【０３９５】
この化合物は、乾燥構造が窒素Ｎ2を取り込むには小さ過ぎる孔径を有しているので、７７Ｋにおける窒素に対する接触可能な表面積（２０ｍ2／ｇを超える）を示さない。
【０３９６】
（ｎ）ＭＩＬ−８８Ｂ−４Ｆ（Ｆｅ）またはＦｅ3Ｏ［Ｃ6Ｆ4−（ＣＯ2）2］3・Ｘ・ｎＨ2Ｏ（Ｘ＝Ｆ、Ｃｌ、ＯＨ）
（ＭＩＬ−８８Ｂ−４Ｆ（Ｆｅ）固体の合成）
２７０ｍｇ（１ｍｍｏｌ）のＦｅＣｌ3・６Ｈ2Ｏ（Alfa Aeasr、９８％）および２３０ｍｇ（１ｍｍｏｌ）のテトラフルオロテレフタル酸（Aldrich、９８％）が、１０ｍｌの蒸留水に分散される。混合物は、１２時間にわたって８５℃において、金属製のＰＡＡＲ型のボンベに挿入されている２３ｍｌのテフロン容器に放置される。固体はそれからろ過によって回収される。
【０３９７】
２００ｍｇの固体が、細孔に残存している酸を除去するために、周囲温度において２時間にわたって攪拌しながら２０ｍｌの水に懸濁される。固体はそれからろ過によって回収される。
【０３９８】
（ＭＩＬ−８８Ｂ−４Ｆ（Ｆｅ）固体の特性データ）
未処理の固体、水和された固体およびエタノール溶媒和された固体のＸ線回折分析が、実施された（結果は示さず）。
【０３９９】
ＭＩＬ−８８Ｂ−４Ｆ（Ｆｅ）固体の熱重量分析（空気中、２℃／分の加熱速度）が、実施された（結果は示さず）。
【０４００】
この化合物は、乾燥構造が窒素Ｎ2を取り込むには小さ過ぎる孔径を有しているので、７７Ｋにおける窒素に対する接触可能な表面積（２０ｍ2／ｇを超える）を示さない。
【０４０１】
（ｏ）ＭＩＬ−８８Ｂ−Ｂｒ（Ｆｅ）またはＦｅ3Ｏ［Ｃ6Ｈ3Ｂｒ−（ＣＯ2）2］3・Ｘ・ｎＨ2Ｏ（Ｘ＝Ｆ、Ｃｌ、ＯＨ）
（ＭＩＬ−８８Ｂ−Ｂｒ（Ｆｅ）固体の合成）
２７０ｍｇ（１ｍｍｏｌ）のＦｅＣｌ3・６Ｈ2Ｏ（Alfa Aeasr、９８％）および２５０ｍｇ（１ｍｍｏｌ）の２−ブロモテレフタル酸（Fluka、９５％）が、０．２ｍｌの５Ｍのフッ化水素酸（SDS、５０％）を含んでいる１０ｍｌのＤＭＦ（Fluka、９８％）に分散される。混合物は、１２時間にわたって１５０℃において、金属製のＰＡＡＲ型のボンベに挿入されている２３ｍｌのテフロン容器に放置される。固体はろ過によって回収される。
【０４０２】
細孔に残存している酸を除去するために、固体が、１５０℃の真空下において１５時間にわたって、焼成される。
【０４０３】
（ＭＩＬ−８８Ｂ−Ｂｒ（Ｆｅ）固体の特性データ）
未処理の固体および水和された固体のＸ線回折分析が、実施された（結果は示さず）。
【０４０４】
水和されたＭＩＬ−８８Ｂ−Ｂｒ（Ｆｅ）固体の熱重量分析（空気中、２℃／分の加熱速度）が、実施された（結果は示さず）。
【０４０５】
この化合物は、乾燥構造が窒素Ｎ2を取り込むには小さ過ぎる孔径を有しているので、７７Ｋにおける窒素に対する接触可能な表面積（２０ｍ2／ｇを超える）を示さない。
【０４０６】
（ｐ）ＭＩＬ−８８Ｅ（Ｐｙｒ）（Ｆｅ）またはＦｅ3Ｏ［Ｃ4Ｈ3Ｎ2−（ＣＯ2）2］3・Ｘ・ｎＨ2Ｏ（Ｘ＝Ｆ、Ｃｌ、ＯＨ）
（ＭＩＬ−８８Ｅ（Ｆｅ）固体の合成）
２７０ｍｇ（１ｍｍｏｌ）のＦｅＣｌ3・６Ｈ2Ｏ（Alfa Aeasr、９８％）および２０４ｍｇ（１ｍｍｏｌ）の２，５−ピラジンジカルボン酸（Aldrichsr、９８％）が、０．０５ｍｌの５ＭのＨＦ（SDS、５０％）を含んでいる５ｍｌのＤＭＦ（Fluka、９８％）に分散される。混合物は、３日間にわたって１００℃において、金属製のＰＡＡＲ型のボンベに挿入されている２３ｍｌのテフロン容器に放置される。固体はろ過によって回収される。
【０４０７】
（ＭＩＬ−８８Ｅ（Ｆｅ）固体の特性データ）
未処理の合成ＭＩＬ−８８Ｅ（Ｆｅ）固体のＸ線回折分析が、実施された（結果は示さず）。
【０４０８】
この化合物は、乾燥構造が窒素Ｎ2を取り込むには小さ過ぎる孔径を有しているので、７７Ｋにおける窒素に対する接触可能な表面積（２０ｍ2／ｇを超える）を示さない。
【０４０９】
（ｑ）ＭＩＬ−８８Ｆ（Ｔｈｉｏ）（Ｆｅ）またはＦｅ3Ｏ［Ｃ4Ｈ2Ｓ−（ＣＯ2）2］3・Ｘ・ｎＨ2Ｏ（Ｘ＝Ｆ、Ｃｌ、ＯＨ）
（ＭＩＬ−８８Ｆ（Ｆｅ）固体の合成）
３５４ｍｇ（１ｍｍｏｌ）のＦｅ（ＣｌＯ4）3・ｘＨ2Ｏ（Aldrich、９９％）および２５８ｍｇ（１ｍｍｏｌ）の２，５−チオフェンジカルボン酸（Aldrich、９９％）が、０．１ｍｌの５ＭのＨＦ（SDS、５０％）を含んでいる２．５ｍｌのＤＭＦに分散される。混合物は、３日間にわたって１００℃において、金属製のＰＡＡＲ型のボンベに挿入されている２３ｍｌのテフロン容器に放置される。固体はろ過によって回収される。
【０４１０】
２００ｍｇの固体が、細孔に残存している酸を除去するために、周囲温度において１２時間にわたって攪拌しながら１００ｍｌの水に懸濁される。固体はそれからろ過によって回収される。
【０４１１】
（ＭＩＬ−８８Ｆ（Ｆｅ）固体の特性データ）
未処理の固体および水和された固体のＸ線回折分析が、実施された（結果は示さず）。
【０４１２】
水和されたＭＩＬ−８８Ｆ（Ｆｅ）固体の熱重量分析（空気中、２℃／分の加熱速度）が、実施された（結果は示さず）。
【０４１３】
この化合物は、乾燥構造が窒素Ｎ2を取り込むには小さ過ぎる孔径を有しているので、７７Ｋにおける窒素に対する接触可能な表面積（２０ｍ2／ｇを超える）を示さない。
【０４１４】
（ｒ）ＭＩＬ−８８Ｄ−４ＣＨ3（Ｆｅ）またはＦｅ3Ｏ［Ｃ12Ｈ4（ＣＨ3）4−（ＣＯ2）2］3・Ｘ・ｎＨ2Ｏ（Ｘ＝Ｆ、Ｃｌ、ＯＨ）
（ＭＩＬ−８８Ｄ−４ＣＨ3（Ｆｅ）固体の合成）
３５４ｍｇ（１ｍｍｏｌ）のＦｅ（ＣｌＯ4）3・ｘＨ2Ｏ（Aldrich、９９％）および２９８ｍｇ（１ｍｍｏｌ）のテトラメチルビフェニル−４，４’−ジカルボン酸（実施例２に記載の合成Ｂにしたがって合成される）が、０．２ｍｌの２Ｍの水酸化ナトリウム（Alfa Aeasr、９８％）を含んでいる５ｍｌのＤＭＦ（Fluka、９８％）に分散される。混合物は、１２時間にわたって１００℃において、金属製のＰＡＡＲ型のボンベに挿入されている２３ｍｌのテフロン容器に放置される。固体はろ過によって回収される。
【０４１５】
２００ｍｇの固体が、細孔に残存している酸と交換するために、周囲温度において時間にわたって攪拌しながら１０ｍｌのＤＭＦに懸濁される。固体は、それからろ過によって回収され、１５時間にわたって１５０℃の真空下において、焼成される。
【０４１６】
（ＭＩＬ−８８Ｄ−４ＣＨ3（Ｆｅ）固体の特性データ）
未処理の固体および水和された固体のＸ線回折分析が、実施された（結果は示さず）。
【０４１７】
水和されたＭＩＬ−８８Ｄ−４ＣＨ3（Ｆｅ）固体の熱重量分析（空気中、２℃／分の加熱速度）が、実施された（結果は示さず）。
【０４１８】
この化合物は、乾燥構造が窒素Ｎ2を取り込むには小さ過ぎる孔径を有しているので、７７Ｋにおける窒素に対する接触可能な表面積（２０ｍ2／ｇを超える）を示さない。
【０４１９】
（ｓ）ＭＩＬ−８８Ｄ−２ＣＨ3（Ｆｅ）またはＦｅ3Ｏ［Ｃ12Ｈ6（ＣＨ3）2−（ＣＯ2）2］3・Ｘ・ｎＨ2Ｏ（Ｘ＝Ｆ、Ｃｌ、ＯＨ）
（ＭＩＬ−８８Ｄ−２ＣＨ3（Ｆｅ）固体の合成）
２７０ｍｇ（１ｍｍｏｌ）のＦｅＣｌ3・６Ｈ2Ｏ（Alfa Aeasr、９８％）および２６８ｍｇ（１ｍｍｏｌ）のジメチルビフェニル−４，４’−ジカルボン酸（実施例２における合成Ｃにしたがって合成される）が、０．２５ｍｌの５ＭのＨＦ（SDS、５０％）を含んでいる５ｍｌのＤＭＦ（Fluka、９８％）に分散される。混合物は、１２時間にわたって１５０℃において、金属製のＰＡＡＲ型のボンベに挿入されている２３ｍｌのテフロン容器に放置される。固体はろ過によって回収される。
【０４２０】
細孔に残存している酸を除去するために、固体が、１５０℃の真空下において１５時間にわたって、焼成される。
【０４２１】
（ＭＩＬ−８８Ｄ−２ＣＨ3（Ｆｅ）固体の特性データ）
未処理の固体、水和されたＭＩＬ−８８Ｄ−２ＣＨ3（Ｈ2Ｏ）固体、および水（Ｈ2Ｏの液滴）に懸濁されているＭＩＬ−８８Ｄ−２ＣＨ3固体のＸ線回折分析が、実施された（結果は示さず）。
【０４２２】
未処理のＭＩＬ−８８Ｄ−２ＣＨ3（Ｆｅ）固体の熱重量分析（空気中、２℃／分の加熱速度）が、実施された（結果は示さず）。
【０４２３】
この化合物は、乾燥構造が窒素Ｎ2を取り込むには小さ過ぎる孔径を有しているので、７７Ｋにおける窒素に対する接触可能な表面積（２０ｍ2／ｇを超える）を示さない。
【０４２４】
（ｔ）ＭＩＬ−８８Ｇ（ＡｚＢｚ）（Ｆｅ）またはＦｅ3Ｏ［Ｃ12Ｈ8Ｎ2−（ＣＯ2）2］3・Ｘ・ｎＨ2Ｏ（Ｘ＝Ｆ、Ｃｌ、ＯＨ）
（ＭＩＬ−８８Ｇ（Ｆｅ）固体の合成）
１１８ｍｇ（０．３３ｍｍｏｌ）のＦｅ（ＣｌＯ4）3・ｘＨ2Ｏ（Aldrich、９９％）および９０ｍｇ（０．３３ｍｍｏｌ）の４，４’−アゾベンゼンジカルボン酸（Ameerunisha et al., J. Chem. Soc. Perkin Trans.2 1995, 1679［参考文献３１］に記載の方法にしたがって合成される）が、１５ｍｌのＤＭＦ（Fluka、９８％）に分散される。混合物は、３日間にわたって１５０℃において、金属製のＰＡＡＲ型のボンベに挿入されている２３ｍｌのテフロン容器に放置される。固体はろ過によって回収される。
【０４２５】
２００ｍｇの固体が、細孔に残存している酸を除去するために、周囲温度において２時間にわたって攪拌しながら１０ｍｌのＤＭＦに懸濁される。固体は、それからろ過によって回収され、細孔に残存しているＤＭＦが、１５０℃の真空下における１５時間にわたる、焼成によって、除去される。
【０４２６】
（ＭＩＬ−８８Ｇ（Ｆｅ）固体の特性データ）
未処理のＭＩＬ−８８Ｇ固体、ＤＭＦ溶媒和された固体、およびピリジン溶媒和された固体のＸ線回折分析が、実施された（結果は示さず）。
【０４２７】
ＭＩＬ−８８Ｇ（Ｆｅ）固体の熱重量分析（空気中、２℃／分の加熱速度）が、実施された（結果は示さず）。
【０４２８】
この化合物は、乾燥構造が窒素Ｎ2を取り込むには小さ過ぎる孔径を有しているので、７７Ｋにおける窒素に対する接触可能な表面積（２０ｍ2／ｇを超える）を示さない。
【０４２９】
（ｕ）ＭＩＬ−８８Ｇ−２Ｃｌ（ＡｚＢｚ−２Ｃｌ）（Ｆｅ）またはＦｅ3Ｏ［Ｃ12Ｈ6Ｎ2Ｃｌ2−（ＣＯ2）2］3・Ｘ・ｎＨ2Ｏ（Ｘ＝Ｆ、Ｃｌ、ＯＨ）
（ＭＩＬ−８８Ｇ−２Ｃｌ（Ｆｅ）固体の合成）
１７７ｍｇ（０．５ｍｍｏｌ）のＦｅ（ＣｌＯ4）３・ｘＨ2Ｏ（Aldrich、９９％）および１６９ｍｇ（０．５ｍｍｏｌ）のジクロロ−４，４’−アゾベンゼンジカルボン酸（実施例２における合成Ｄにしたがって合成される）が、１５ｍｌのＤＭＦ（Fluka、９８％）に分散される。混合物は、１２時間にわたって１５０℃において、金属製のＰＡＡＲ型のボンベに挿入されている２３ｍｌのテフロン容器に放置される。固体はろ過によって回収される。
【０４３０】
２００ｍｇの固体が、細孔に残存している酸を交換するために、周囲温度において２時間にわたって攪拌しながら１０ｍｌのＤＭＦに懸濁される。固体は、それからろ過によって回収され、細孔に残存しているＤＭＦが、１５０℃の真空下における１５時間にわたる、焼成によって、除去される。
【０４３１】
（ＭＩＬ−８８Ｇ−２Ｃｌ（Ｆｅ）固体の特性データ）
未処理のＭＩＬ−８８Ｇ−２Ｃｌ固体、および乾燥ＭＩＬ−８８Ｇ−２Ｃｌ固体のＸ線回折分析が、実施された（結果は示さず）。
【０４３２】
未処理のＭＩＬ−８８Ｇ−２Ｃｌ固体の熱重量分析（空気中、２℃／分の加熱速度）が、実施された（結果は示さず）。
【０４３３】
この化合物は、乾燥構造が窒素Ｎ2を取り込むには小さ過ぎる孔径を有しているので、７７Ｋにおける窒素に対する接触可能な表面積（２０ｍ2／ｇを超える）を示さない。
【０４３４】
（ｖ）ＭＩＬ−１２６（Ｆｅ）またはＦｅ6Ｏ2Ｘ2［Ｃ10Ｈ2−（ＣＯ2）4］3・ｎＨ2Ｏ（Ｘ＝Ｆ、Ｃｌ、・・・）
（ＭＩＬ−１２６（Ｆｅ）固体の合成）
２７０ｍｇ（１ｍｍｏｌ）のＦｅＣｌ3・６Ｈ2Ｏ（Alfa Aeasr、９８％）および１４０ｍｇ（１ｍｍｏｌ）の４，４’−ビフェニルジカルボン酸（Fluka、９５％）が、５ｍｌのジメチルホルムアミド（ＤＭＦ、Aldrich、９９％）に分散される。混合物は、１時間にわたる温度増加勾配および１時間にわたる温度低下勾配を用いて、１２時間にわたって１５０℃において、金属製のＰＡＡＲ型のボンベに挿入されている２３ｍｌのテフロン容器に放置される。固体はろ過によって回収される。
【０４３５】
固体は、それから１５０℃の一次真空下において１５時間にわたって乾燥される。
【０４３６】
（ＭＩＬ−１２６（Ｆｅ）固体の特性データ）
ＭＩＬ−１２６（Ｆｅ）固体の結晶構造は、ＭＩＬ−８８Ｄ（Ｆｅ）の構造の内部を貫通する形態であり、すなわちＭＩＬ−８８Ｄ型の、もつれた２つの結晶の下位骨格を有している（図４３）。
【０４３７】
固体の結晶構造の分析によって、以下の表に挙げられている特性が示される。
【０４３８】
【表９】
0005756748.tif 000013
【０４３９】
完全な結晶解析データが図４３Ｂに示されている。
【０４４０】
図４４は、未処理のＭＩＬ−１２６固体のＸ線回折ダイアグラムを示している。
【０４４１】
未処理の合成ＭＩＬ−１２６（Ｆｅ）化合物の熱重量分析（空気中、２℃／分の加熱速度）の結果が、図４５に示されている（温度Ｔに応じた質量損失Ｐｍ）。
【０４４２】
この化合物は、７７Ｋにおいて窒素に対する実質的に接触可能な表面積（ラングミュア）（２１００ｍ2／ｇ）を示している（図４６）。
【０４４３】
（ｗ）ＭＩＬ−１２７（Ｆｅ）またはＦｅ6Ｏ2［Ｃ12Ｈ6Ｎ2−（ＣＯ2）4］3・Ｘ2・ｎＨ2Ｏ（Ｘ＝Ｆ、Ｃｌ、ＯＨ）
（ＭＩＬ−１２７（Ｆｅ）固体の合成）
本実施例において、Y. Liu et al, Angew. Chem. Int. Ed. 2007, 46, 3278-3283［参考文献５１］に公開されているインジウムの相と同型の相が作製されている。
【０４４４】
固体は、ろ過によって回収され、９０℃において真空乾燥される。
【０４４５】
１１８ｍｇ（０．３ｍｍｏｌ）のＦｅ（ＣｌＯ4）3・ｎＨ2Ｏ（Aldrich、９８％）および１１９ｍｇ（０．６ｍｍｏｌ）の３，３’，５，５’−アゾベンゼンテトラカルボン酸（以下の実施例３における合成Ｅの方法にしたがって合成される）が、０．１ｍｌの５Ｍのフッ化水素酸（ＨＦ、SDS、５０％）を加えた５ｍｌのジメチルホルムアミド（ＤＭＦ、Aldrich、９９％）に分散される。混合物は、１時間にわたる温度増加勾配を用いて、３日間にわたって１５０℃において、金属製のＰＡＡＲ型のボンベに挿入されている２３ｍｌのテフロン容器に放置される。固体はろ過によって回収される。
【０４４６】
固体は、それから２００℃の一次真空下において１５時間にわたって乾燥される。
【０４４７】
（ＭＩＬ−１２７（Ｆｅ）固体：３，３’，５，５’−アゾベンゼンテトラカルボン酸塩の特性データ）
図４７は、未処理の合成３，３’，５，５’−アゾベンゼンテトラカルボン酸塩（ＩＩＩ）固体のＸ線回折ダイアグラムを示している。
【０４４８】
立方体対称の相は、インジウムに関してEddaoudi教授のグループによって公開されている［参考文献５１］相と同型構造である（スペーサ基  Ｐａ３）。
【０４４９】
未処理の合成３，３’，５，５’−アゾベンゼンテトラカルボン酸塩の熱重量分析（空気中、２℃／分の加熱速度）の結果が、図４８に示されている（温度Ｔに応じた質量損失Ｐｍ）。
【０４５０】
２５０℃未満の温度において観察された質量損失は、細孔に存在する溶媒（水、ジメチルホルムアミド）と一致している。
【０４５１】
生成物の変質は、約３００℃において生じ、酸化鉄（ＩＩＩ）をもたらす。
【０４５２】
この化合物は、７７Ｋにおいて窒素に対する実質的に接触可能な表面積（ラングミュア）（２０００ｍ2／ｇを超える）を示している（図３７）（窒素多孔微測装置ＡＳＡＰ２０１０）。図４９は、３，３’，５，５’−アゾベンゼンテトラカルボン酸塩の窒素吸着等温線（Ｐ0＝１気圧）を示している。
【０４５３】
（ｘ）ＣＰＯ−２７（Ｆｅ）、鉄２，５−ジヒドロキソテレフタル酸塩またはＦｅ2（Ｏ2Ｃ−Ｃ6Ｈ2（ＯＨ）2−ＣＯ2）（Ｈ2Ｏ）・ｘＨ2Ｏ
（２，５−ジヒドロキソテレフタル酸鉄固体の合成）
２７０ｍｇ（１ｍｍｏｌ）のＦｅＣｌ3・６Ｈ2Ｏ（Alfa Aeasr、９８％）および２００ｍｇ（１ｍｍｏｌ）の２，５−ジヒドロキソテレフタル酸（対応するジエチルエステル（Aldrich、９７％）の加水分解によって得られる）が、５ｍｌのジメチルホルムアミド（ＤＭＦ、Aldrich、９９％）に分散される。混合物は、１２時間にわたる温度増加勾配および２４時間にわたる温度低下勾配を用いて、３日間にわたって１５０℃において、金属製のＰＡＡＲ型のボンベに挿入されている２３ｍｌのテフロン容器に放置される。固体はろ過によって回収される。
【０４５４】
固体は、それから１５０℃の一次真空下において１５時間にわたって乾燥される。
【０４５５】
（鉄２，５−ジヒドロキソテレフタル酸塩固体の特性データ）
図５０は、未処理の２，５−ジヒドロキソテレフタル酸鉄固体のＸ線回折ダイアグラムを示している。三方対称の相は、コバルトおよびニッケルに関してDietzel et al.によって公開されているものと同型である（スペーサ基）（P.D.C. Dietzel, B. Panella, M. Hirscher, R. Blom, H. Fjellvag, Chem. Commun., 2006, 956-961［参考文献５３］およびP.D.C. Dietzel, R.E. Johnsen, R. Blom, H. Fjellvag, P.Chem. Eur. J., 2008, 14, 2389-2397［参考文献５４］）。
【０４５６】
（ｙ）混合された多孔質のＭＩＬ−１００Ｃｒ／Ｆｅの混成固体の合成例
クロムおよび鉄の２つの異なる金属をその構造に含んでいる混成バイメタルＭＩＬ−１００固体が、以下のモル比（Ｆｅ：Ｃｒ：１，３，５−ベンゼントリカルボン酸：ＨＦ：ＨＮＯ3：Ｈ2Ｏ＝Ｘ：Ｙ：０．６７：２：０．６：２７８（Ｘ＋Ｙ＝１））から開始する、２００℃における１時間にわたるマイクロ波合成を用いて得られた。
【０４５７】
固体はろ過によって回収される。固体（２００ｍｇ）は、細孔に残存するトリメシン酸を除去するために、それから３時間にわたって攪拌しながら還流する条件において１００ｍｌの蒸留水に懸濁される。固体はそれから熱ろ過によって回収される。
【０４５８】
図５１は、Ｆｅ：Ｃｒの異なる比率（上から順に１：０、０．７：０．３、０．５：０．５、０．３：０．７、０：１）から開始して合成されたＭＩＬ−１００固体のＸ線回折ダイアグラムを示している。
【０４５９】
Ｆｅ：Ｃｒ＝０．５：０．５のモル比から開始して合成されたＭＩＬ−１００Ｆｅ／Ｃｒ化合物は、７７Ｋにおいて窒素に対する実質的に接触可能な表面積（ＢＥＴ）（１６００ｍ2／ｇを超える）を示している（図５２）（窒素多孔微測装置ＡＳＡＰ２０１０）。図５２は、Ｆｅ：Ｃｒ＝０．５：０．５のモル比から開始して合成されたＭＩＬ−１００Ｆｅ／Ｃｒ化合物の窒素吸着等温線を示している（Ｐ0＝１気圧）。
【０４６０】
〔実施例２：配位子の合成〕
（ａ）合成Ａ：クロロテレフタル酸の合成
６ｇ（０．０４３ｍｍｏｌ）のクロロキシレン（Aldrichによって販売されている、＞９９％）、１６ｍｌの硝酸（VWRによって販売されている、７０％）および６０ｍｌの蒸留水が、１２０ｍｌのテフロン容器に導入される。これが、金属製のＰＡＡＲ型のボンベに挿入され、１２時間にわたって１７０℃まで加熱される。生成物は、ろ過によって回収され、それから蒸留水において十分に洗浄される。７５％の収量が得られる。
1H NMR (300 MHz, d6-DMSO): δ (ppm): 7.86 (d, J = 7.8 Hz), 7.93 (dd, J = 7.8, 1.2 Hz), 7.96 (d, J = 1.2 Hz)。
【０４６１】
（ｂ）合成Ｂ：３，５，３’，５’−テトラメチルビフェニル−４，４’−ジカルボン酸の合成
この合成に関する反応手順は図２０に示されている。
【０４６２】
（第１段階）
１０．２ｇのテトラメチルベンジジン（９８％、Alfa Aeasr）が、３９ｍｌの濃縮された塩酸（３７％、Aldrichによって販売されている）に、０℃において懸濁される。硝酸ナトリウム（５０ｍｌの水における６ｇ）の溶液の添加によってジアゾ化が行われた。０℃における１５分間にわたる攪拌の後に、ヨウ化カリウム（２００ｍｌの水における７０ｇ）の溶液が、すみれ色の溶液を生じるまでゆっくりと加えられた。添加の完了後に、混合物は周囲温度において２時間にわたって攪拌される。生じた黒色の懸濁物がろ過されて黒色の沈殿物を生じ、これを水において洗浄する。固体は、ジクロロメタン（ＤＣＭ、９８％、SDSによって販売されている）に懸濁され、チオ硫酸ナトリウムの飽和溶液が加えられて、脱色される。１時間にわたる攪拌の後に、有機層がデカントされ、水性相がＤＣＭを用いて抽出される。有機層は硫酸ナトリウムに通して乾燥され、それから蒸発されて、灰色がかった固体の形態としてジヨード中間体を生じる。シリカカラム（SDSによって販売されている）上における純粋なペンタンを用いた抽出によって、モノヨードおよびジヨードの化合物の混合物が生成される。これらの混合物は、以下の段階に直接に使用された。
【０４６３】
（第２段階）
７．２ｇの未処理のヨード化合物が１００ｍｌのテトラヒドロフラン（ＴＨＦ、ナトリウムに通して濃縮されている）に溶解される。−７８℃まで冷却した後に、シクロヘキサンにおける３５ｍｌのｎ−ブチルリチウム（２．５Ｍ、Aldrichによって販売されている）が加えられる。溶液は、周囲温度に戻るまで放置され、２時間後に白色の懸濁物を生じる。−７８℃までふたたび冷却され、１２ｍｌのクロル蟻酸エチルが加えられる。混合物は、周囲温度に戻るまで放置され、１時間後に澄んだ黄色の溶液が得られる。水とジクロロメタンとの分離、およびジクロロメタンを用いた抽出によって、未処理のジエステルが生成される。これは、溶出剤として１／９Ｅｔ2Ｏ／ペンタンの混合物を用いた、シリカゲル上におけるクロマトグラフィー（先端の遅延：Ｒf＝０．３）によって精製される。６．３ｇのジエステルが、無色の固体として得られる（ベンジジンから４２％の収量）。
【０４６４】
得られたジエステルの性質決定：1H NMR (300 MHz, CDCl3): δ (ppm): 1.29 (t, J = 7.2 Hz, 6H), 2.29 (s, 13H), 4.31 (q, J = 7.2 Hz, 4H), 7.12 (s, 4H). 13C NMR (75 MHz, CDCl3): δ (ppm): 14.3 (CH3), 19.9 (CH3), 61.0 (CH2), 126.5 (CH), 133.2 (Cq), 135.5 (Cq), 141.4 (Cq), 169.8 (Cq)。
【０４６５】
（第３段階）
ジエステルは、１００ｍｌの９５％のエタノール（SDSによって販売されている）における９．７ｇの水酸化カリウム（VWRによって販売されている）を用いて、２日間にわたる還流の下に鹸化される。溶液は真空下において濃縮され、生成物は水に溶解される。濃縮された塩酸がｐＨ１まで加えられ、白色の沈殿物が形成される。これは、ろ過によって回収され、水において洗浄され、乾燥される。このようにして、５．３ｇの二価酸が白色の固体として得られる（定量的な収量）。
【０４６６】
（ｃ）合成Ｃ：３，３’−ジメチルビフェニル−４，４’−ジカルボン酸の合成
この合成における反応手順は、図２１に示されている。
【０４６７】
合成Ｂに記載されている同じ手順が、１２．１ｇのジメチルベンジジンから始めて、使用された。第１段階の後に、１８．４ｇの３，３’−ジメチル−４，４’−ジヨードビフェニルが得られる（収量：７４％）。
【０４６８】
得られたジヨード化合物の性質決定：1H NMR (300 MHz, CDCl3): δ (ppm): 2.54 (s, 6H), 7.10 (dd, J = 2.2 and 8.1 Hz, 2H), 7.46 (d, J = 2.2 Hz, 2H), 7.90 (d, J = 8.1 Hz, 2H). 13C NMR (75 MHz, CDCl3): δ (ppm): 28.3 (CH3), 100.3 (Cq), 126.0 (CH), 128.3 (CH), 139.4 (CH), 140.4 (Cq), 141.9 (Cq)。
【０４６９】
第２段階および第３段階の後に、６．９ｇの３，３’−ジメチル−ビフェニル−４，４’−ジカルボン酸が１８．４ｇのジヨード化合物から得られる。
【０４７０】
得られた化合物の性質決定：第２段階の後に得られたジエステル、および第３段階の後に得られた二価酸は、文献（Shiotani Akinori, Z. Naturforsch. 1994, 49, 12, 1731-1736［参考文献３２］）に記載のものと同一の光学的な特徴を有している。
【０４７１】
（ｄ）合成Ｄ：３，３’−ジクロロ−４，４’−アゾベンゼンジカルボン酸の合成
１５ｇのｏ−クロロ安息香酸（Aldrichによって販売されている、９８％）および５０ｇの水酸化ナトリウムが、２２５ｍｌの蒸留水に入れられ、攪拌しながら５０℃まで加熱される。１５０ｍｌの水に溶解された１００ｇのグルコース（Aldrich、９６％）が加えられる。混合物は、１５分間にわたって攪拌され、それから周囲温度において空気によって３時間にわたって通気される。二ナトリウム塩がろ過によって回収され、エタノールにおいて洗浄され、それから１２０ｍｌの水に再溶解される。塩酸（Aldrich VWRによって販売されている、３７％）がｐＨ１になるまで加えられる。固体は、ろ過によって回収され、９０℃において真空乾燥される。
【０４７２】
（ｅ）合成Ｅ：３，５，３’，５’−アゾベンゼンテトラカルボン酸の合成
１９ｇのニトロイソフタル酸（Aldrichによって販売されている、９８％）および５０ｇの水酸化ナトリウムが、２２５ｍｌの蒸留水に入れられ、攪拌しながら５０℃まで加熱される。１５０ｍｌの水に溶解されている１００ｇのグルコース（Aldrich、９６％）が加えられる。混合物は、１５分間にわたって攪拌され、それから周囲温度において３時間にわたって空気によって通気される。四ナトリウム塩が、ろ過によって回収され、それから３００ｍｌの水に再溶解される。塩酸（Aldrich VWRによって販売されている、３７％）が、ｐＨ１になるまで加えられる。固体が、遠心分離（４０００ｒｐｍ／１０分間）によって回収され、水において洗浄され、９０℃において真空乾燥される。
【０４７３】
〔実施例３：ＭＯＦ物質の屈曲性の決定〕
Ｆｅ、Ｃｒ、Ｖ、Ｍｎおよび／またはＣｏのカルボン酸塩のＭＯＦ物質の屈曲性は、Ｘ線回折によって決定され得る。以降の段落には、ＭＯＦ物質の考えられる屈曲性を証明するために使用され得る方法が示されている。特に、本発明者らは、“ＭＩＬ−８８”と名付けられたあるＭＯＦ物質の屈曲性を証明している。
【０４７４】
以下の記載を参照することによって、式（Ｉ）の部分の三次元構造を含んでいるＭＯＦ物質を確立するための方法を適合させることができる。式（Ｉ）の部分は、剛構造を有しており、したがって本発明の方法に使用され得る。
【０４７５】
三価の遷移金属（Ｆｅ、Ｃｒ、Ｖ、Ｍｎ、・・・）の三量体に基づく屈曲性の混成固体の種類は、ＭＩＬ−８８と呼ばれる。これらの化合物は、鉄の八面体の三量体、すなわち、中心の酸素、および鉄原子に２つずつ結合している６つのカルボン酸基によって結合されている３つの鉄原子から典型的に形成されており、その結果として、鉄原子のそれぞれに配位されている１つの水の末端分子が、金属の八面体配位を完成させている。これらの三量体は、それから脂肪族または芳香族のジカルボン酸によって互いに連結されて、ＭＩＬ−８８Ａ、Ｂ、Ｃ、ＤおよびＭＩＬ−８９固体（−Ａがフマル酸に関し、−Ｂがテレフタル酸に関し、−Ｃが２，６−ナフタレンジカルボン酸に関し、−Ｄが４，４’−ビフェニルジカルボン酸に関し、ＭＩＬ−８９がトランス，トランスムコン酸に関する）を形成する。これは、Serre et al., Angew. Chem. Int. Ed. 2004, 43, 6286［参考文献１７］に記載の通りである。また、他のカルボン酸の二価酸を用いた他の類似物が合成されており、ＭＩＬ−８８Ｅ、Ｆ、Ｇ、・・・と名付けられている。
【０４７６】
Ｘ線回折によるこれらの固体の性質の研究は、これらの化合物が、それらの乾燥形態および溶媒和形態の間の大きさを、大きく“呼吸すること”（すなわち膨張および収縮）をともなって、屈曲性を有していることの証明を可能にする。これは、Serre et al., Science, 2007, 315, 1828［参考文献３３］に記載の通り、有機スペーサの性質に依存して８５〜２３０％の間においてセルの容積の変動を生じる（図２３）。本発明者らは、乾燥形態が、使用されるカルボン酸の配位子が何であろうとほとんど同一の孔（トンネル）径を有して、多孔質ではないことに着目した。液相における混成固体の膨張は、有機スペーサの長さの作用である。したがって、膨張した形態における三量体間の距離は、フマル酸の場合（ＭＩＬ−８８Ａ）に１３．８Åからビフェニル配位子の場合（ＭＩＬ−８８Ｄ）に２０．５Åまでの範囲である。したがって、膨張した形態の孔径は、７Å（ＭＩＬ−８８Ａ）から１６Å（ＭＩＬ−８８Ｄ）まで変化する。膨張は、水の存在下におけるＭＩＬ−８８Ａ固体の例（図２４）によって示されるように、可逆的であり、また、Serre et al. J. Am. Chem. Soc., 2005, 127, 16273-16278［参考文献３４］に記載のように使用される溶媒の性質に依存する。“呼吸すること”は、呼吸することの間に明らかな結合の切断を起こすことなく、連続的な様式において生じる。しかし、周囲温度に戻ることによって、固体は、再溶媒和によってふたたび膨張し、呼吸することの可逆的な性質を支持している。
【０４７７】
構造の構成物である三量体間の配置を詳細に観察すると、三量体のそれぞれは、６つの他の三量体（上部に３つ、下部に３つ）と、ジカルボン酸塩によって結合されており、三量体の両錐ケージを形成している。これらのケージ内における三量体間の結合は、軸ｃに沿ってのみ生じており、その屈曲性のために、平面（ａｂ）には何ら結合は存在していない（図２５）。
【０４７８】
【表１０】
0005756748.tif 000014
【０４７９】
実際に、物質に溶媒が挿入されている場合、ケージは、軸ｃに沿って互いに移動し、方向ａおよびｂに分かれて移動する三量体にともなって変形し、ケージの全体的な容積を増大させる（図２５）。最後に、これらの混成固体の屈曲性は、顕著であるが、特定の重合体の屈曲性には及ばない。主な差異は、重合体が非晶質であり、混成固体の結晶性に関する。最後に、重合体とは異なり、膨張は混成固体において異方的に生じる。
【０４８０】
【表１１】
0005756748.tif 000015
【０４８１】
【表１２】
0005756748.tif 000016
【０４８２】
〔実施例４：ＭＩＬ−１００（Ｆｅ）〕
カルボン酸鉄のＭＯＦ物質ＭＩＬ−１００（Ｆｅ）は、トリメシン酸によって結合されているクロムまたは鉄の八面体の三量体から形成されている。これらの三量体が会合して混成の超八面体を形成している（Horcajada et al.［参考文献２８］）。このようにして、全体が、結晶化されたメソ細孔の構造を生じ、２５および２９Åの自由に通過できる大きさを有している当該構造のケージが微小孔の窓を介して接触可能である（図１９）。生じる細孔容積は、非常に大きく、ほぼ１．２ｇ・ｃｍ-1に対して２２００ｍ2・ｇ-1の比表面積（ＢＥＴ）である。
【０４８３】
この固体の顕著な特徴は、金属中心に配位している水の脱離後における構造の安定性である［参考文献３５］。水は、真空下における加熱によって容易に取り出され、不飽和の接触可能な金属中心（配位数５）をもたらす。さらに、真空下において活性化温度が１５０℃を超えると、鉄（ＩＩＩ）から鉄（ＩＩ）への部分的な還元が生じる。真空下におけるＸ線熱回折計によって示されるように、この還元は、温度の増大とともに程度を増し、２８０℃まで構造を不安定化しない（図２７Ｂ）。かなりの長時間にわたって固体を活性化させることを可能にすることによって、１５０℃より低い温度において鉄（ＩＩＩ）を鉄（ＩＩ）に還元可能である。もちろん、活性化温度が高いほど、より速く脱水が生じ、より速く還元が生じる（動的作用）。実際に、Ｃ３分離は、ＭＯＦ固体が１５０℃のＨｅ下において、３時間にわたって活性化される場合と比べて１２時間にわたって活性化される場合に、非常に良好である。ある特定の理論に捕らわれることなく、規定の温度における還元の最大レベルに関して、これが間違いなく熱力学によって制御されることを提案し得ると思われる。
【０４８４】
ＭＩＬ−１００（Ｆｅ）固体の組成は、ＦｅIII3Ｏ（Ｈ2Ｏ）2Ｆ・｛Ｃ6Ｈ3−（ＣＯ2）3｝2・ｎＨ2Ｏ（ｎ〜１４．５）である。その骨格は、鉄三量体につき１つの補償アニオンを有して、カチオン性である。鉄（ＩＩＩ）の鉄（ＩＩ）への部分的な還元に対するＭＩＬ−１００（Ｆｅ）の安定性は、鉄の還元に対する抱合されているフッ素の脱離によって説明され得る。したがって、三量体につき１つの鉄（ＩＩ）が、フッ素イオンの脱離と動じに鉄（ＩＩ）に還元されて、電気的な中性を保持し得ると考えることが全体的に合理的である。空気中において周囲温度に戻ることによって、固体は、鉄に対するＯＨアニオンの予測される配位をともなって、ふたたび酸化する。この特性は、基本であり、我々の認識においてＭＯＦの分野において独自のものであり：構造の統合性を維持する、真空下における不飽和の金属中心の還元である。
【０４８５】
不飽和の鉄（ＩＩ）および鉄（ＩＩＩ）の金属中心は、自然状態において電子を受容し（ルイス酸）、自然状態において電子を供与する分子（ルイス塩基）（例えば、アルケンまたはアルキン）とπ複合体を形成する。このようにして形成された複合体の安定性は、一方でオレフィンの炭素二重結合または炭素三重結合の電子構造、および他方で吸着部位の空の軌道を考慮することによって、デュワー−チャット−ダンカンソンモデル［参考文献９］に基づいて説明され得：アルケンまたはアルキンとの結合は、（ｉ）吸着部位の空の軌道に対する、不飽和炭化水素の結合π軌道の電子の非局在化（σ結合による供与体−受容体相互作用）、および（ｉｉ）不飽和炭化水素の非結合π＊軌道に対する、吸着部位の部分的に満たされているｄ軌道の電子の非局在化に関する。鉄（ＩＩ）は、鉄（ＩＩＩ）と比べて、炭化水素とのπ結合を補強し、したがって形成された複合体の安定性を向上させる付加的なｄ電子を有している。したがって、部分的に還元されたＭＩＬ−１００（Ｆｅ）は、そのような分子とより強固に相互作用し得る（図２６）。
【０４８６】
〔実施例５：活性化されたＭＩＬ−１００（Ｆｅ）固体における鉄（ＩＩＩ）の含有量の決定〕
（活性化）
物質の細孔を空にし（溶媒、残余の酸）、金属の配位部位を開放するために、ＭＩＬ−１００（Ｆｅ）物質は、１５０℃の一次真空下における１５時間にわたる加熱によって活性化される。生じる固体は、酸化レベル＋ＩＩＩにおける鉄のみを含んでいる。
【０４８７】
（Ｆｅ3+／Ｆｅ2+還元）
ＭＩＬ−１００（Ｆｅ）物質は、２５０℃の一次真空下における１５時間にわたる加熱によって部分的に還元される。赤外線分光法によって、相対的な鉄（ＩＩ）／鉄（ＩＩＩ）の含有量が２０／８０％であることを定量できた（図２２）。
【０４８８】
図２２は、実施された熱処理にしたがって活性化されたＭＩＬ−１００（Ｆｅ）固体に存在する配位的に不飽和の鉄の部位の量を示している。ＭＩＬ−１００（Ｆｅ）固体は、過剰の真空下（約０．００７５×１０-5Ｐａ（１０-5ｍｍＨｇ））の、異なる温度において異なる期間にわたって活性化される。Ｔ（Ｆｅ）は、配位的に不飽和な鉄の部位の含有量を表し、Ｔ（Ｆｅ2+）は、配位的に不飽和なＦｅ2+の部位の含有量を表す（活性化された固体の１グラムごとの不飽和な部位のμｍｏｌまたは不飽和な鉄の部位の％）。
【０４８９】
不飽和な鉄の部位の量は、１００ＫにおけるＣＯ吸着、これに続く赤外線分光法によって決定される。数値の誤差は、＋／−１０％と見積もられる。
【０４９０】
〔実施例６〜１３の破過型試験および熱脱離型試験に使用される実験条件〕
ＭＩＬ−１００（Ｆｅ）固体の気体吸着特性が、キャリアガスとしてヘリウムを用いる、等モルの割合におけるＣ3Ｈ8／Ｃ3Ｈ6およびＣ2Ｈ4／Ｃ2Ｈ2の混合物を用いた破過試験を通して、試験された。１．３ｇの水和されたＭＩＬ−１００（Ｆｅ）固体が、ステンレス鋼（９．５ｍｍの外径および２０ｃｍの長さ）のカラムに導入され、圧縮された。カラムは、それから図２９に記載の気体分離装置に取り付けられた。分離試験の前に、サンプルは、要求される温度（１２０〜３００℃）の３０ｍｌ／分のヘリウム流において、１０時間にわたって活性化された。次にサンプルは、４０℃（または明記する場合には他の温度）まで冷却され、２時間にわたってその温度に維持された。大気圧（１バール）における実験のために、ヘリウムにおけるプロパン／プロピレンの７．４ｍｏｌ％の混合物が３０ｍｌ／分の一定の流速において、活性化された吸着剤ＭＩＬ−１００（Ｆｅ）を含んでいるカラムに導入された。同じ条件が、より高圧（５および８バール）における実験に適用された。カラムから現れる組成は、水素炎イオン化検出器およびキャピラリーカラム（J&W、Alumina、３０ｍ×０．５５ｍｍ）を用いて適合された気相クロマトグラフ（Ｄｏｎａｍ  ＤＳ６２００  ＧＣ）を用いて１分ごとに分析された。各気体の濃度は、カラムを通過する前の気体の混合物の浄化の間（特定の放出口）において、同じレベルに標準化された。各破過実験の後に、気体混合物とともに充填された固体に対する温度プログラム化吸着（ＴＰＤ）実験が、キャリアガスとしてヘリウムを用い、吸着温度から３００℃まで１０Ｋ／分の加熱速度の条件において同じ装置において実施された。
【０４９１】
〔重量分析による熱動態平衡における吸着実験に使用される実験条件（実施例６および８）〕
（実験設備の詳細）
共吸着された二元混合物の試験は、２つの気体の組成および平衡の各点について吸着された相の評価を必要とする。ここで使用される設備は、以下の３つの部分：圧力計の導入量系、密度のインシチュ測定に関連する重量測定系、および様々な種類の気体の共吸着を調べることができる気相クロマトグラフから作製されている。
【０４９２】
“手製の”圧力計装置の図による描写は、図３０に示されている。それは、２つの部分から構成されている。まず、混合物の複合体の調製を可能にする５つ以下の気体のシリンダーが接続され得る。気体は、管に連続的に導入され、混合物が容器に貯蔵される。混合物の均一性を確保するために、電磁攪拌器が容器に配置されている。気体は、標準品質（ＳＱ）（Air Liquide）である。つぎに、少量の気体が、バルブＶ１、Ｖ２およびＶ７を介して取り出され、それから組成の分析用のクロマトグラフまで通過させる。
【０４９３】
このようにして調製された混合物は、バルブＤ１およびＤ２を通過して、気体計量システムに注入され得る。１０バール未満の圧力が、計量器Ｐ１４（０．０１％の最大測定限界を有しているMensor brand）によって検出され、より高い圧力において、Ｐ１は圧力計を保護するために自動的に閉じる。計量系における混合物は、いったん重量測定系に導入される。平衡の間に、気体は、測定系、ならびにこの目的のためにピストンの作用および電磁制御を用いた２つの循環器の周囲に移され得る。測定系は、５０バールまで動作し得る。各平衡点において、約０．８ｃｍ3の気体が取り出され得、クロマトグラフにふたたび送られ得る。最後に、２つのバルブＭ１およびＭ２が、同じサンプルを含んでいる第２の装置（例えば、微小熱量測定器など）へ気体を送る補足的な選択を可能にしている。
【０４９４】
重量測定系は、Rubotherm Prazisionsmesstechnik GmbHから購入された。この系は、これまでに説明されている（De Weireld et al.［参考文献３８］、Dreisbach et al.［参考文献３９］）。この場合に、平衡時間は、サンプルの重量が５分間にわたって８０ｍｇを超えて変動しないように十分に考慮された。各平衡点において、サンプルおよび装填量の両方は、クロマトグラフに向かって抽出される前に記録されている。試験の温度は、低温温度調節器によって０．０１Ｋの精度において一定に維持された。
【０４９５】
脱ガス系は、規定の温度（Ｔ＜６２０Ｋ）および圧力（０．０２ｍバール）まで１６時間にわたって固体を脱ガス可能である“制御温度サンプル分析（ＳＣＴＡ）”と呼ばれる方法（Sorensen et al.［参考文献４０］）を使用する。
【０４９６】
気相クロマトグラフは、Agilent３０００、マイクロ−ｃｐｇブランドのものである。ここでは、キャリアガスはヘリウムであった。各平衡点において、抽出された気体は、１ｃｍ3の容積に導入され、それからクロマトグラフに通される。プログラムCerityは、システムの制御、結果の校正および結果の分析を可能にした。
【０４９７】
本試験において、実験は、３０３ＫおよびＰ＝３０バール以下において実施された。各点において、ｍtot、吸着された量の合計ｎtot、圧力の合計ｐtot、および気相の密度を測定することができた。
【０４９８】
〔実施例６、１１および１４の赤外線実験に関する実験の詳細〕
（サンプルの準備）
サンプルは、自立ディスクの形態に圧縮されている。ディスクは、１．６ｃｍの直径１３〜２０ミリグラムの重量を有している。ペレット化圧力は、１０9Ｐａのオーダーである。
【０４９９】
（使用される設備）
ペレット化されたサンプルは、実験室において設計された赤外線セルに配置される。セルは、ガス流の下における実験用の金属製のもの（セルの詳細は、T. Lesage, C. Verrier, P. Bazin, J. Saussey, M. Daturi, Phys. Chem. Chem. Phys. 5 (2003) 4435の文献に示されている）、または真空もしくは大気圧より低いガス圧における実験用の石英製のものであり得る。
【０５００】
赤外線スペクトルは、Thermo Fisher Scientificによって製造されている商品名Nexus（登録商標）またはMagna−５５０（登録商標）のフーリエ変換赤外線分光装置によって記録される。分光装置は、ＭＣＴ／Ａ型の赤外線検出器に適合されている。赤外線スペクトルは、４ｃｍ-1の解像度において記録される。
【０５０１】
（使用される気体）
赤外線試験に使用される気体は、高純度のものである：
一酸化炭素：＞９９．９９７％の純度のalphagazから供給されているＮ４７型
一酸化窒素：＞９９．９％の純度、Air Liquide、Franceから供給されている
ヘリウム、窒素、アルゴン：＞９９．９％の純度、Air Liquideから供給されている。
すべての気体は、分子ふるいおよび／または液体窒素を用いた低温捕捉によってあらかじめ乾燥されている。一酸化窒素は蒸留によって精製されている。
【０５０２】
〔実施例６：プロパンおよびプロピレン吸着等温線〕
プロパンおよびプロピレン測定は、熱動態平衡（図１０）、周囲温度において１ｇのＭＩＬ−１００（Ｆｅ）を用いて実施された。最初の測定は、まず１２０℃の一次真空下（Ｐ＝１Ｐａ、１６時間）において活性化された固体について実施され、ついで２番目の測定が、同じ固体であるがより高い温度において（２６０℃の一次真空下（Ｐ＝１Ｐａ、１６時間）において）活性化された固体について実施された。１２０℃の真空下（またはヘリウム流）における固体の活性化が、酸化レベル＋ＩＩＩの鉄のみを含んでいる固体を生じ、２６０℃の真空下（またはヘリウム流）における活性化が、鉄（ＩＩＩ）および鉄（ＩＩ）の両方（約２０％のＦｅ（ＩＩ）／鉄（ＩＩＩ）の割合）を含んでいる固体を生じることが、赤外線分光法によって示された。鉄の還元の欠如（１２０℃における活性化）においてプロパンおよびプロピレンに関する吸着等温線に違いはないが、部分的に還元された固体（２６０℃における活性化）が、プロピレンの吸着された顕著に大きな量をともなって、低レベルの回収（Ｐ＜０．４バール）における吸着に有意な差を示し、プロピレンに対する鉄（ＩＩ）のより大きな親和性を示している。
【０５０３】
〔実施例７：分離試験〕
５０／５０のプロパン／プロピレン混合物からの、動的な分離試験（ヘリウム流、プロパンの％＝プロピレンの％＝３．７ｍｏｌ％）が、それから異なる圧力の合計（１、３および５バール）２８０℃のヘリウム流（Ｐ＝１０００００Ｐａ、１６時間）においてあらかじめ活性化された１ｇのＭＩＬ−１００（Ｆｅ）固体を用いて充填されたカラム（寸法：２ｍ×０．３１２５ｃｍ（１／８インチ））カラムに関して実施された（図１１）。
【０５０４】
プロパンおよびプロピレンの挙動の間には非常に明確な相違がある。プロパンは、その低い滞留時間から考えて、カラムには実質的に保持されず、プロピレンの滞留時間は非常に高い。さらに、２つの気体の間の滞留時間における差異は、圧力が増加する場合に維持され、明らかな選択性がこの圧力範囲において維持されることを示している。
【０５０５】
〔実施例８：熱動態平衡における温度の影響〕
２つの異なる温度（４０および１００℃）におけるプロパンおよびプロピレン吸着（ヘリウム流、プロパンの％＝プロピレンの％＝３．７ｍｏｌ％）の測定は、２５０℃の一次真空下（Ｐ＝１Ｐａ、１９時間）において活性化されたＭＩＬ−１００（Ｆｅ）固体に対する熱動態平衡において実施された（図１０）。
【０５０６】
〔実施例９：カラム分離における温度の影響〕
プロパン／プロピレン分離（ヘリウム流、プロパンの％＝プロピレンの％＝３．７ｍｏｌ％）に対する温度の影響が、２８０℃におけるヘリウム流（Ｐ＝１００００Ｐａ、１６時間）の下に部分的に還元された１ｇのＭＩＬ−１００（Ｆｅ）固体に基づくカラム（寸法：２ｍ×０．３１２５ｃｍ（１／８インチ））において試験された（図１３）。２つの気体の滞留時間は、温度の上昇にともなって予想の通り減少し、プロパンの低い滞留時間とプロピレンの高い滞留時間との間の相違が１２０℃においてさえ維持されると分かったことは興味深い。
【０５０７】
〔実施例１０：繰返し能試験〕
ＭＩＬ−１００（Ｆｅ）固体の統合性が分離試験の後に維持されていることを確認するために、５０／５０のプロパン／プロピレン混合物のからの動的な分離試験（ヘリウム流、プロパンの％＝プロピレンの％＝３．７ｍｏｌ％）が、２８０℃のヘリウム流（Ｐ＝１００００Ｐａ、１６時間）においてあらかじめ活性化された１ｇのＭＩＬ−１００（Ｆｅ）固体を用いて充填されたカラム（寸法：２ｍ×０．３１２５ｃｍ（１／８インチ））について同じ条件において１０回にわたって実施された。固体は、各吸着サイクルの間に２００℃のヘリウム（Ｐ＝１００００Ｐａ、１６時間）を通すことによって、各試験の間において再活性化された。破過曲線は、全体的に十分に重なり、圧力条件におけるプロパン／プロピレン混合物に対する吸着剤ＭＩＬ−１００（Ｆｅ）の非常に良好な繰返し能を示している。
【０５０８】
〔実施例１１：鉄（ＩＩ）含有量の影響〕
プロパン／プロピレン混合物にとっての動的な分離（ヘリウム流、プロパンの％＝プロピレンの％＝３．７ｍｏｌ％）の特性に対する鉄（ＩＩ）の含有量の影響が、異なる温度（１００〜３００℃）のヘリウム流において活性化された１グラムのＭＩＬ−１００（Ｆｅ）固体を用いて充填したカラム（寸法：２ｍ×０．３１２５ｃｍ（１／８インチ））について試験された（図１５）。活性化温度が１５０℃を超える場合に鉄（ＩＩ）の含有量が活性化温度とほとんど直線的に変化したことが思い起こされるだろう（実施例５、図２２を参照）。
【０５０９】
ごくわずかな鉄（ＩＩ）を含んでいるか、または鉄（ＩＩ）を含んでいない、１００℃において活性化された固体は、プロパンおよびプロピレンの間における滞留時間の有意な差を示さず、熱動態平衡において得られた結果を支持している（実施例６）。より高い温度（１５０〜１８０℃）において活性化された固体は、温度とともに、プロパンおよびプロピレンの間における滞留時間の差の増大を示し、ＭＩＬ−１００（Ｆｅ）固体における鉄（ＩＩ）の含有量の増加を受けて、プロピレンに対するＭＩＬ−１００（Ｆｅ）の親和性の増加と一致している。プロパンおよびプロピレンの間の選択性は、この物質の活性化温度に応じて変化する。３００℃における固体の活性化は、プロパンおよびプロピレンにとっての滞留時間の間には実質的に差がないこと、すなわち選択性がないことを示している。ＭＩＬ−１００（Ｆｅ）が２８０℃の活性化温度（一次真空）を超えると変質することが、真空下におけるＸ線熱回折によって示されており（図４参照）、これらの条件において吸着が起こらないことを示している。
【０５１０】
〔実施例１２：再生〕
カラム（寸法：２ｍ×０．３１２５ｃｍ（１／８インチ））に対するプロパン／プロピレン混合物の吸着（ヘリウム流、プロパンの％＝プロピレンの％＝３．７ｍｏｌ％）の後における、２８０℃のヘリウム流において活性化されたＭＩＬ−１００（Ｆｅ）の再生が、熱脱離によって試験された。非常に少量が存在するプロパンは、低温（＜１００℃）において脱離される。より強く吸着されているプロピレンは、７０〜２００℃の間において遊離され（図１６）、部分的に還元されているＭＩＬ−１００（Ｆｅ）とプロピレンとの間にのより強固な相互作用を支持している。
【０５１１】
〔実施例１３：気体炭化水素の混合物のパルス分離〕
キャリアガスにおける５０／５０のプロパン／プロピレンの混合物および５０／５０のｎ−ブタン／イソ−ブテンの混合物（窒素における１重量％）が、２８０℃のヘリウム流（Ｐ＝１００００Ｐａ、期間：１６時間）においてあらかじめ還元された１グラムのＭＩＬ−１００（Ｆｅ）固体を用いて充填されたカラム（寸法：２ｍ×０．３１２５ｃｍ（１／８インチ））に対して、周囲温度においてパルスとして導入された。各気体の割合が、カラムからの発生に関してガスクロマトグラフィーによって分析された。これらの２つの混合物に関して、オレフィンの大きさとともに増大する差異を有して、アルカンがアルキンより低い滞留時間を示すことが明らかである（図１７）。実際にｎ−ブタン／イソ−ブテンの混合物（パルス化された）は、プロパン／プロピレンの混合物と同様にして分離されるが、３つの炭素を有している炭化水素と比べて、４つの炭素を有している炭化水素によって典型的に生成されるより強い相互作用と一致して、より高い滞留時間を有している（［参考文献４３］(a) Denayer, J. F. M., De Meyer, K., Martens, J. A., Baron, G. V. Angew. Chem., Int. Ed. 2003, 42, 2774-2777.  (b) Denayer, J. F. M., Ocakoglu, R. A., Arik, I. C., Kirschhock, C. E. A., Martens, J. A., Baron, G. V. Angew. Chem., Int. Ed. 2005, 44, 400-403）。
【０５１２】
さらに、ＭＩＬ−１００（Ｆｅ）固体に吸着されるプロパンおよびプロペンの相対的な量が、この固体（同じ条件、ヘリウム流、Ｐ＝１００００Ｐａ、１６時間）の活性化温度に応じて決定された（図１５）。プロパンに対するプロパンの相対的な割合は、活性化温度が２８０℃である場合に固体に保持されるプロパンが最大になるように、温度（１００〜２８０℃）に応じて増加することが明らかに認められ得、３００℃において骨格の崩壊をともなって、固体がプロパンおよびプロピレンをほとんど吸着しなくなることと一致している。
【０５１３】
〔実施例１４：低いブレンステッド酸性度〕
ＭＩＬ−１００（Ｆｅ）の系に対するこれまでの研究によって、水の吸着によってブレンステッド酸部位に転換される多数のルイス酸部位の存在が示された（Vimont et al.［参考文献３５（ａ）］）。わずかに校正されたＣＯの量の添加によって、類似の酸性度、全体的にむしろ弱い２種の水分子の存在が確認された。異なる塩基性のアルコールの導入によって、ブレンステッド酸部位の強度は、配位している分子の性質に依存し、プロトン性の種の塩基性とともに増加することが証明された（図２８）。
【０５１４】
補完的な研究によって、ＭＩＬ−１００（Ｆｅ）固体は、ＭＩＬ−１００（Ｃｒ）固体とほとんど同じ程度に酸性（ブレンステッド酸性度）であることが示されている（Vimont et al.［参考文献３５（ｂ）］を参照）。
【０５１５】
したがって、プロトン供与分子（例えば、水）の配位によってブレンステッド酸に転換され得る場合であっても、ＭＩＬ−１００（Ｆｅ）は、ルイス酸中心である不飽和の金属中心（鉄、バナジウム）を有している（Vimont et al.［参考文献３５（ｂ）］）が、同種のＭＯＦ物質ＭＩＬ−１００（Ｃｒ）におけるＣＯ吸着によって測定される酸性度があまり強くはなく、ＭＩＬ−１００（Ｆｅ）の場合も同じであると予想される。このブレンステッド酸性度は、ＭＯＦ物質の細孔における不飽和の炭化水素（例えば、プロピレン）の任意の重合体化を引き起こすか、または誘発させるには不十分である。温度に応じたプロペンの非重合体化の試験によって、２００℃未満の温度に関して重合体化が起こらないことが確認されている。
【０５１６】
〔実施例１５：アセチレン／エチレン分離〕
分離の開始（時間＜２０分）において、エチレンより遅れてアセチレンがカラムから現れることが観察されており、アルケンと比べてアルキンの滞留時間が大きいことを示している（図３４）。より後の時間（ｔ＞２０分）において、２つの種は、同様に保持されており、競合的な吸着を示している。
【０５１７】
アセチレンおよびエチレンの間の挙動における差異を理解するために、熱脱離実験（温度に応じた脱離）が、上述のように規定されている条件においてアセチレン／エチレンの気体混合物の通過後におけるＭＩＬ−１００（Ｆｅ）固体を利用して、実施された。
【０５１８】
〔実施例１６：アセチレン／エチレン熱脱離曲線〕
ここでは、我々は、無視できない量のアセチレンがエチレンの大部分と同時に脱離するにもかかわらず、ＭＩＬ−１００（Ｆｅ）に吸着されているアセチレンの大部分がアセチレンよりも高い温度において物質から離れることを観察している。これは、吸着部位の不均一性を示している。間違いなく、強力な吸着部位は、アルキンに対する逆供与部位によって相互作用しており、不飽和のＦｅ（ＩＩ）部位と一致しており、ルイス酸部位であるＦｅ（ＩＩＩ）は、同じ強度の相互作用を有してアルケンおよびアルキンを吸着している。
【０５１９】
〔実施例１８：アセチレン／エチレン分離〕
実施例１５の実験は、異なる実験条件（すなわち直径３／８インチのチューブにおける０．５ｇ（１／８インチのチューブにおける０．１５ｇに代えて）のＭＩＬ−１００（Ｆｅ）固体）を用いて繰り返された（図３４）。
【０５２０】
分離の開始（時間＜３５分）において、エチレンより遅れてアセチレンがカラムから現れることが観察されており、アルケンと比べてアルキンの非常に高い滞留時間を示している。より後の時間（ｔ＞４０分）において２つの種は、同様に保持されており、競合的な吸着を示している（図３４）。
【０５２１】
〔実施例１９：アセチレン／エチレン熱脱離曲線〕
アセチレンおよびエチレンの間における挙動の差異を理解するために、熱脱離試験（温度に応じた脱離）が、上述のように規定されている条件においてアセチレン／エチレンの気体混合物の通過後におけるＭＩＬ−１００（Ｆｅ）固体を利用して、実施された（図３５）。
【０５２２】
図３５は、ＭＩＬ−１００（Ｆｅ）に吸着されているアセチレンのほとんどがエチレンより高い温度（Ｔ＝４０〜２００℃、１３５℃において脱離が最大になる）において物質から離れ、一方で最初に吸着されているエチレンのわずかな部分がより低い温度（Ｔ＝４０〜１４０℃、９０℃において脱離が最大になる）において脱離されることを示している。これは、良好なアセチレン／エチレンの選択性だけでなく吸着部位の均一性を同時に示している。間違いなく、強力な吸着部位はアルキンに対する逆供与作用によって相互作用しており、不飽和のＦｅ（ＩＩ）部位と一致しており、ルイス酸部位であるＦｅ（ＩＩＩ）は不良な選択性を有してアルケンおよびアルキンを吸着している。
【０５２３】
〔実施例１７：Ｃ４炭化水素の気体混合物のパルス分離〕
キャリアガスにおける５０／５０のプロパン／プロピレンの混合物および５０／５０のｎ−ブタン／イソ−ブテンの混合物（窒素における１重量％）が、２８０℃のヘリウム流（Ｐ＝１００００Ｐａ、期間：１６時間）においてあらかじめ脱水され、還元された２．２グラムのＭＩＬ−１００（Ｆｅ）固体を用いて充填されたカラム（寸法：２ｍ×０．３１２５ｃｍ（１／８インチ））に対して、周囲温度においてパルスとして導入された。各ガスの比率は、カラムからの出現についてガスクロマトグラフィーによって分析された。この混合物に関して、カラムに最も少なく保持される種がアルケン（ブテン）だけではなく、滞留時間の有意な差を用いてブテンの異なる異性体も分離可能であることは明らかである（図３６）。
【０５２４】
〔実施例１８：ＣＯおよびＣＯ2の吸着等温線〕
ＣＯおよびＣＯ2の吸着の測定が、熱動態平衡（３７図）、周囲温度において１ｇのＭＩＬ−１００（Ｆｅ）を用いて実施された。最初の測定は、まず１００℃の一次真空下（Ｐ＝１Ｐａ、１６時間）において活性化された固体について実施され、ついで２番目の測定が、同じ固体であるがより高い温度において（２６０℃の一次真空下（Ｐ＝１Ｐａ、１６時間）において）活性化された固体について実施された。鉄の還元の欠如（１００℃における活性化）において、吸着されるＣＯ2の量がＣＯと比べてはるかに大きく、部分的に還元された固体（２６０℃における活性化）が、ＣＯの量の非常に大きな増大、およびＣＯ2の量のより少ない増大を示す。低い圧力（Ｐ＜０．２バール）において、吸着されるＣＯの量は、吸着されるＣＯ2の量よりはるかに大きいか、または吸着されるＣＯ2の量と同等である。
【０５２５】
〔実施例１９：ＭＩＬ−１００（Ｆｅ）の活性化温度に応じた選択性〕
カラム（寸法：２ｍ×０．３１２５ｃｍ（１／８インチ））、および異なる温度のヘリウム流において活性化された１グラムのＭＩＬ−１００（Ｆｅ）における５０／５０のプロパン／プロピレン混合物を用いた動的な分離試験（ヘリウム流、プロパンの％＝プロピレンの％＝０．３７ｍｏｌ％）の結果に基づいて、選択性の算出が実施された（図３８）。
【０５２６】
算出は、熱脱離試験の間に脱離された気体の量に基づいてなされた。これらの２つの気体が理想気体として振舞うものと仮定して、選択性は、プロピレンのモル数／プロパンおよびプロピレンの総モル数の比である（Newalkar, B. L., Choudary, N. V., Turaga, U. T., Vijayalakshimi, R. P., Kumar, P., Komarneni, S., Bhat, S. G. T. Chem. Mater.2003, 15, 1474［参考文献４６］を参照）。
【０５２７】
プロパンの含有量および選択性（吸着されたプロパン／プロピレンの比）は、活性化温度とともに１から４．８まで増大し、２８０℃において最大になる（図３８）。これを超えると、物質は変質し、まったく選択性がなくなる。
【０５２８】
〔実施例２０：ＮＨ4Ｆを用いた前処理によるＭＯＦ  ＭＩＬ−１００（Ｆｅ）固体の“前活性化”〕
ＭＯＦ  ＭＩＬ−１００（Ｆｅ）固体は、実施例１の（ａ）にしたがって調製される。
【０５２９】
固体は、７０℃において２４時間にわたって１ｍｏｌ／ｌのＮＨ4Ｆ水溶液に分散され、直ちに熱ろ過され、熱水を用いて洗浄される。固体は、最後に１００℃のオーブンにおいて一晩にわたって乾燥される。
【０５３０】
“前活性化”のこの形態は本願に説明されているＭＯＦ固体のすべてに適用可能である。
【０５３１】
固体は、それから、通常の活性化段階（例えば、２５０℃の二次真空における３〜１２時間にわたる加熱処理）に供される。
【０５３２】
ＮＨ4Ｆを用いてあらかじめ処理されたＭＯＦ  ＭＩＬ−１００（Ｆｅ）固体の特性および分離能が試験された（図５７〜６７）。
【０５３３】
ＮＨ4Ｆを用いて前処理されたＭＩＬ−１００（Ｆｅ）固体による、４０℃におけるプロパン／プロピレン吸着等温線が図５７に示されている。固体は、２５０℃の一次真空下において１２時間にわたって活性化され、ＳBET＝２３４０ｍ2／ｇの比表面積を有している。
【０５３４】
図５８は、異なる温度における、プロパン（図の左）およびプロピレン（図の右）の吸着等温線を示している。これは、ＮＨ4Ｆを用いて前処理され、２５０℃の一次真空下において活性化された（１２時間）ＭＩＬ−１００（Ｆｅ）に関する。
【０５３５】
図５９は、ＮＨ4Ｆを用いて前処理され、２５０℃のヘリウム下において活性化された（３時間）ＭＩＬ−１００（Ｆｅ）固体上における、ヘリウム流における等モルのプロパン／プロピレン混合物に関する、温度に応じた、Ｐ（部分）＝５ｋＰａにおけるプロパン／プロピレン分離の選択性を示している。５ｋＰａの固定された分圧において、選択性は、温度に応じて増加し、４０℃において約７．８から１２０℃において１６．２まで推移することが観察されている。
【０５３６】
図６０は、ＮＨ4Ｆを用いて前処理され、２５０℃の二次真空下において１２時間にわたって脱ガスされたＭＩＬ−１００（Ｆｅ）固体に関するプロパンおよびプロピレンの吸着熱を示している。図の左：図５８の等温線から算出された値（クラウジウス  クラペイロンの方法）、図の右：２５０℃の二次真空下における１２時間にわたる活性化後のＭＩＬ−１００（Ｆｅ）固体における、プロパンおよびプロピレン吸着の３０３Ｋにおける吸着等温線および熱。
【０５３７】
図６１は、ＮＨ4Ｆを用いて前処理されたＭＩＬ−１００（Ｆｅ）固体に対する、水素流（１０〜２０％のヘリウムにおける）における３時間にわたる活性の影響を示している。水素は、工業用ガスにしばしば存在しており、イオンドープされたシリカにおける金属銀または金属銅をＡｇ+またはＣｕ+に還元して吸着剤を不活性化し得る。この場合において相当量の割合の水素を含んでいる、１２０℃の流れにおける処理の後に、プロパン／プロピレンの選択性に関する変化が、水素の存在下における活性化または吸着の前後において観察されず、この吸着剤が水素の存在下において不活性化されないことを示している。
【０５３８】
吸着剤は、気体の分離または吸着において粉末の形態として使用され得ない。したがって、吸着剤を顆粒または押出物の形態に成型することが重要である。これは、吸着剤の特性の大きな変化をしばしば生じる。ＮＨ4Ｆを用いて前処理されたＭＩＬ−１００（Ｆｅ）の場合に、この固体のペレットは、赤外線分光法のためのペレットを作製するために典型的に使用される圧縮（２分間にわたる７５Ｋｇｆ／ｃｍ2の圧力）を用いて作製される。このようにして形成された顆粒の比表面積は、１９５０ｍ2・ｇ-1であり、それらの大きさは１ｍｍである。２５０℃のヘリウム流において３時間にわたって活性化された固体に関するプロパン／プロピレン破過曲線は、同じサンプルの粉末から得られる破過曲線と同様であり、したがって、ＭＩＬ−１００（Ｆｅ）の分離特性が成型後に変化しないことを支持する（図６２）。
【０５３９】
図６３Ａは、ヘリウムにおける異なる分圧の等モル混合物、およびＮＨ4Ｆを用いて前処理され、２５０℃のヘリウム流において３時間にわたって脱ガスされ（ＳBET＝２３００ｍ2／ｇ）、顆粒の形態に成型された（粒径：１ｍｍ、ＳBET＝１９００ｍ2／ｇ）ＭＩＬ−１００（Ｆｅ）固体から得られる、４０℃におけるプロパン／プロピレンの破過曲線を示している。
【０５４０】
図６３Ｂは、吸着等温線に基づいて成型された固体（２５０℃の真空下において１２時間にわたって活性化された固体）、または破過曲線に基づいて成型された固体（２５０℃のヘリウム流において１２時間にわたって活性化された固体）を用いて得られる、プロパン／プロピレン選択性の比較を示している。
【０５４１】
図６３Ｃは、成型された固体から得られる４０℃におけるプロパン／プロピレンの吸着等温線を示している。
【０５４２】
図６４は、ＮＨ4Ｆを用いて前処理され、２５０℃のヘリウム流において一晩にわたって脱ガスされたＭＩＬ−１００（Ｆｅ）固体の再生の影響を示している。５ｋＰａの圧力におけるプロパン／プロピレン混合物は、活性化されたＭＩＬ−１００（Ｆｅ）を含んでいるカラムに、吸着が飽和するまで４０℃において通される。固体は、それから３０ｃｃ／分の流速を有するヘリウム流、４０℃において再生される。４０℃における脱離曲線によって示されているように、プロパンは５０分間未満において全体的に脱離され、プロピレンは２５０分において全体的に取り除かれる。
【０５４３】
図６５は、２００℃、１時間にわたる３０ｃｃ／分（図の左）または４０℃、２時間にわたる１００ｍｌ／分（図の右）の流速を有しているヘリウム流における再生（ＮＨ4Ｆを用いて前処理されたＭＩＬ−１００（Ｆｅ）固体）をともなった、繰返しの破過曲線を示している。第１の再生後のプロピレンに対する選択性（または吸着能）のわずかな損失を除いて、ヘリウム流における再生が非常に有効であることは明らかである。
【０５４４】
図６６は、ＮＨ4Ｆを用いて前処理され、３時間にわたって２５０℃のヘリウム流において一晩にわたって脱ガスされたＭＩＬ−１００（Ｆｅ）固体の再生の影響を示している。５ｋＰａの圧力におけるプロパン／プロピレン混合物は、ＭＩＬ−１００（Ｆｅ）を含んでいるカラムに、吸着が飽和するまで８０℃において通される。固体は、それから１００ｃｃ／分の流速を有する８０℃のヘリウム流において再生される。８０℃における脱離曲線（図の左）によって示されるように、５分未満において全体的に脱離され、プロピレンは４６分において全体的に取り除かれる。したがって、温度およびヘリウムの流速の向上によってＭＩＬ−１００（Ｆｅ）カラムの再生時間の有意な短縮が可能である。つぎに、図の右は、１００ｃｃ／分の流速を有する８０℃のヘリウム下における２時間にわたる再生（ＮＨ4Ｆを用いて前処理されたＭＩＬ−１００（Ｆｅ）固体）を用いた、繰返しの破過曲線を示している。第１の再生後のプロピレンまたはプロパンのいずれに関しても選択性（または吸着能）の損失は観察されず、２時間にわたる８０℃のヘリウム流における再生が非常に有効であることは明らかである。
【０５４５】
図６７は、ＮＨ4Ｆを用いて前処理され、２５０℃のヘリウム流において３時間にわたって活性化されたＭＩＬ−１００（Ｆｅ）固体を用いた、プロパン／プロピレン混合物の破過曲線（４０および８０℃）におけるデータから測定されたプロパン／プロピレンの選択性を示している。比較によって、２５０℃の二次真空下において１２時間にわたって活性化された同じ固体から得られた吸着等温線（４０℃）から推測された選択性が付される。先ず、始めに、破過曲線から推測される選択性が、純物質の吸着等温線から得られる選択性よりもわずかに大きいことが観察され、つづいて温度の上昇が、プロピレン／プロパンの選択性の値を向上し得ることが観察される。
【０５４６】
〔実施例２１：ＣＰＯ−２７（Ｎｉ）におけるプロパン−プロピレン吸着等温線〕
ＣＰＯ−２７（Ｎｉ）またはＮｉ2［Ｃ6Ｈ2（ＯＨ）2−（ＣＯ2）2］（Ｈ2Ｏ）2・８Ｈ2Ｏの合成が、“Hydrogen adsorption in a nickel based coordination polymer with open metal sites in the cylindrical cavities of the desolvated framework”P.D.C. Dietzel, B. Panella, M. Hirscher, R. Blom, H. Fjellvag, Chem. Commun., 2006, 959-961［参考文献５３］に報告されている。
【０５４７】
プロパンおよびプロピレンの吸着の測定が、２５０℃の一次真空下においてあらかじめ活性化された（Ｐ＝１Ｐａ、１６時間）１ｇのＣＰＯ−２７（Ｎｉ）固体について４０℃、熱動態平衡において実施された（図５３）。
【０５４８】
プロパンおよびプロピレン吸着の等温線のプロファイルは、吸着された気体の量の間に、プロパンおよびプロピレンのそれぞれに関して１２５および１５０ｍＬ／ｇという小さな差を示している（図５３）。プロパン−プロピレンの選択性は、低圧（１ｍｍＨｇ）において１０の値を有している。一方で、１５ｍｍＨｇを超える圧力において、選択性は１．５まで変化する。
【０５４９】
〔実施例２２：ＣＰＯ−２７（Ｆｅ）におけるプロパン−プロピレン吸着等温線〕
プロパンおよびプロピレンの吸着の測定は、異なる温度（２０、５０、１００、１５０、２００、２５０℃）の一次真空下においてあらかじめ活性化されたＣＰＯ−２７（Ｆｅ）に関して、４０℃、熱動態平衡において実施され得る。
【０５５０】
プロパンおよびプロピレンの吸着等温線の予想されるプロファイルは、低圧およびより高い値の圧力におけるより高いプロパン−プロピレンの選択性を有して、Ｎｉ化合物のプロファイル（これまでの実施例に示されている）と非常に類似しているであろう。
【０５５１】
〔実施例２３：ＭＩＬ−１２７（Ｆｅ）におけるプロパン−プロピレン吸着等温線〕
プロパンおよびプロピレンの吸着の測定が、１５０℃（図５４）および２５０℃（図５５）の一次真空下においてあらかじめ活性化された（Ｐ＝１Ｐａ、１６時間）１ｇのＭＩＬ−１２７（Ｆｅ）固体について４０℃、熱動態平衡において実施された。
【０５５２】
プロパンおよびプロピレンの吸着等温線のプロファイルは、１５０℃および２５０℃において脱ガスされた物質の両方において、非常に類似している。観察されるプロパン−プロピレンの選択性は非常に低い（１．２）。選択性は、圧力にともなう有意な変化を示さない。
【０５５３】
〔実施例２４：２つの方法によって活性化されたフッ素化されている異なるＭＩＬ−１００（Ｆｅ）、フッ素化されていないＭＩＬ−１００（Ｆｅ）およびＭＩＬ−１２７（Ｆｅ）の還元の比較〕
種々の固体の還元レベルが、実施例５にしたがって赤外線によるＣＯ気体吸収によって決定された。したがって、還元は、異なる温度（１５０〜２５０℃）の一次真空下において種々の時間（３〜１２時間）にわたってあらかじめ処理された固体について試験された。
【０５５４】
以下の物質が比較された：
（ａ）水またはエタノールにおいて３時間にわたって還流しながらあらかじめ前処理された、フッ素化されているＭＩＬ−１００（Ｆｅ）固体（Ｘ＝Ｆ、図２２）
（ｂ）水またはエタノールにおいて３時間にわたって還流しながらあらかじめ前処理された、フッ素化されていないＭＩＬ−１００（Ｆｅ）固体（Ｘ＝ＯＨ、Ｃｌ）
（ｃ）ＮＨ4Ｆの溶液において前処理された、フッ素化されているＭＩＬ−１００（Ｆｅ）
（ｄ）ＭＩＬ−１２７（Ｆｅ）固体。
【０５５５】
（ｃ）の前処理のために、固体は、７０℃において２４時間にわたって、１ｍｏｌ／ｌのＮＨ4Ｆ水溶液に分散され、直ちに熱ろ過され、熱水を用いて洗浄される。最後に、固体は、１００℃のオーブンにおいて一晩にわたって乾燥される。
【０５５６】
この試験は、フッ素化されているＭＩＬ−１００（Ｆｅ）もしくはＦｅ3Ｏ［Ｃ6Ｈ3−（ＣＯ2）3］2・Ｘ・ｎＨ2Ｏ（Ｘ＝Ｆ、図２２）、またはフッ素化されていない（Ｘ＝ＯＨ、Ｃｌ）ＭＩＬ−１００（Ｆｅ）固体（いずれも水またはエタノールにおいて３時間にわたって還流しながらあらかじめ前処理されている）、ならびにＮＨ4Ｆの溶液において前処理されたフッ素化されているＭＩＬ−１００（Ｆｅ）の合成におけるフッ素の存在または非存在の影響の比較を同じ構造について可能にする。
【０５５７】
実施例５に述べられているように、温度の上昇は、鉄の還元に対して明らかな影響を有している。図５６によって示されるように、２５０℃付近の最適な温度（１２時間にわたる真空条件）が、ＭＩＬ−１００（Ｆｅ）物質およびＭＩＬ−１２７の両方について観察される。
【０５５８】
ＮＨ4Ｆを用いた処理は、より有効であると見出され、水における還流によって前処理されたＦあり、またはなしのＭＩＬ−１００（Ｆｅ）固体（約１３〜１５％）よりも高い還元値（約１８％）を示している。
【０５５９】
さらに、ＭＩＬ−１２７固体は、２４０℃の真空下において活性化されている場合に、非常に高い鉄の還元を示した（３０％近く）。
【０５６０】
〔実施例２５：ＭＩＬ−１００における微小熱量測定ならびにプロパン／プロピレンおよびＣＯ／ＣＯ2の吸着等温線〕
プロパン／プロピレンの吸着、ＣＯ／ＣＯ2の吸着および吸着熱の測定が、１００℃または２５０℃（０．２℃／分の直線的な増加であり、それから１２時間後に最終温度に到達する）の二次真空下（１０−５ｍバール）において活性化されたＭＩＬ−１００（Ｆｅ）固体を用いた、周囲温度の熱動態平衡において実施された。実験は、１バール以下の圧力の量の気体を用いて実施された。
【０５６１】
これらの測定に使用された器具は、P. L. Llewellyn & G. Maurin, C.R. Chimie, 8, 283-302 (2005)［参考文献５５］に記載されている。図６８に図式的に示されている手製の気相の吸着微小熱量計が、気体吸着の容積測定器具（Micrometritics ASAP 2010）と連結されている。したがって、気体の吸着および微小熱量の測定は同時に実施された。
【０５６２】
（プロパン／プロピレン）
物質ＭＩＬ−１００（Ｆｅ）は、２５０℃の真空下における処理の後に部分的に還元され、調査された圧力範囲の全体にわたって良好なプロパン／プロピレンの選択性を示す（図６９）。したがって、低圧（５ｍｍＨｇ）および７．５ｍｍＨｇの値において、増加する圧力（４〜２００ｍｍＨｇまたは３〜３０ｍｍＨｇ）にともない低下。プロピレンの吸着のエンタルピーは、プロパンに関して観察されるエンタルピーよりも大きい（−３０ＫＪ／ｍｏｌ）が、プロパンと比べて不飽和の金属部位とプロピレンのはるかに大きな相互作用と一致して、低圧において非常に顕著なエネルギーの差（−６５ＫＪ／ｍｏｌ）をともなう。
【０５６３】
プロピレンの吸着および吸着の熱に対する、前処理温度の影響が、試験された（図７０）。２５０℃において活性化された（一次真空下において１６時間にわたって）ＭＩＬ−１００（Ｆｅ）固体は、１００℃の同じ条件（一次真空下において１６時間にわたって）において活性化された物質よりはるかに大量のプロピレンを吸着し、活性化温度が上昇する場合のより高い吸着の熱と一致する。これは、不飽和の金属部位Ｆｅ3+と比べて逆供与作用によってプロピレンとより強く相互作用する不飽和の金属部位Ｆｅ2+の存在に起因している。
【０５６４】
（ＣＯ／ＣＯ2）
１００℃の真空下における活性化後の物質ＭＩＬ−１００（Ｆｅ）は、約７のＣＯ2／ＣＯ選択性を示す（図７１）。しかし、ＣＯ2の吸着のエンタルピー（２８．４ｋＪ／ｍｏｌ）は、ＣＯについてのエンタルピー（３４．５ｋＪ／ｍｏｌ）よりわずかに低い。これは、ＣＯが不飽和の金属部位とのみ相互作用する一方で、ＣＯ2がより多くの数の部位（金属、芳香族環、カルボン酸塩の酸素、・・・）と相互作用し得るからである。
【０５６５】
表１３は、気体−固体相互作用のみを定量するように、ゼロ回帰（zero recovery）レベルまで推定された吸着のエンタルピー（ｋＪ／ｍｏｌ）を示している（＋／−０．２ｋＪ／ｍｏｌの測定誤差）。
【０５６６】
【表１３】
0005756748.tif 000017
【０５６７】
〔実施例２６：ＦｅＩＩ部位の逆提供（retrodonate）特性に対する配位子の性質の影響〕
配位的に不飽和のＦｅ（ＩＩ）部位に対して配位されているニトロシル種のνＮＯの伸縮バンドの位置は、ＮＯ分子および金属部位の間の相互作用の強度を反映している。波数が低いほど、逆供与に関する相互作用がより強力になるだろう（A.A. Davidov, Infrared Spectroscopy of Adsorbed Species on the Surface of Transition Metal Oxides, Wiley Interscience, 1990 p123-130 chapter 2［参考文献５８］）。この相互作用は、有機配位子の性質によって調節され得る（Structure and nuclearity of active sites in Fe-zeolites: comparison with iron sites in enzymes and homogeneous catalysts Adriano Zecchina, Mickael Rivallan, Gloria Berlier, Carlo Lamberti, Gabriele Ricchiardi, Phys. Chem. Chem. Phys., 2007, (27), 3483-3499［参考文献５６］）。図７２は、鉄（ＩＩ）に対するニトロシル種のνＮＯバンドの位置が使用される配位子および構造に依存していることを示している。ＭＩＬ−１２７（Ｆｅ）に関して、ＮＯバンドのより低い値は、他の固体に対するよりも大きい逆供与作用を反映している。
【０５６８】
〔実施例２７：Ｈ2／ＣＯ2／ＣＯ混合物の精製に対するＦｅII含有量の影響〕
ＭＩＬ−１２７固体（Ｆｅ）は、赤外線セルにおいてペレット化され、それから１５０℃または２５０℃のアルゴン流（２０ｃｃ／分）において３時間にわたって加熱された。
【０５６９】
固体は、それからアルゴン（４８％容積）、Ｈ2（５０％）、ＣＯ2（１％）およびＣＯ（１％）からなる流れに、３０℃において供された。図７３は、ＣＯ2が１５０℃および２５０℃において活性化された固体に吸着され（２３３９ｃｍ-1におけるバンド）、２５０℃における活性化のみが表面に対するＣＯの吸着を生じる（２３３９ｃｍ-1におけるバンド）ことを示している。ν（ＣＯ）のバンド（２１６４ｃｍ-1）の位置は、ＦｅII部位に配位しているＣＯに特徴的である。この結果は、Ｈ2／ＣＯ2／ＣＯ流における固体が、ＦｅII部位を示している場合に、ＣＯに対するより強い親和性を有していることを示している。したがって、あらかじめ還元された固体は、水素精製過程においてより良好な性質を示すであろう。
【０５７０】
〔実施例２８：ＭＩＬ−１００（Ｆｅ）のプロピン（Ｃ3Ｈ4）への親和性に対する、ＦｅII含有量の影響〕
ＮＨ4Ｆを用いて前処理されたＭＩＬ−１００（Ｆｅ）固体は、石英製の赤外線セルに入れられ、それから３時間にわたる１５０℃、または１２時間にわたる２５０℃の二次真空下において活性化された。固体は、３０℃において増加しているプロピンの圧力と接触させられた。吸着されたプロピンの量は、赤外線分光法および容積測定法によって同時に測定された（図７４）。図７４および図７５は、２５０℃において還元された固体が非常に低い圧力（０−１ｍｍＨｇ）においてプロピンをより吸着することを示している。図７６は、プロピンが低い圧力において鉄（ＩＩ）部位に対して好ましく吸着されることを示している。
【０５７１】
〔実施例２９：ＭＩＬ−１００（Ｆｅ）のプロペン（Ｃ3Ｈ6）への親和性に対する、ＦｅII含有量の影響〕
フッ素化されているＭＩＬ−１００（Ｆｅ）固体（Ｘ＝Ｆ）は、石英製の赤外線セルに入れられ、それから１２時間にわたる１５０℃、または１２時間にわたる２５０℃の二次真空下において活性化された。固体は、３０℃において増加しているプロピンの圧力と接触させられた。気相における圧力に応じて鉄ＩＩに吸着されたプロペンの量は、赤外線分光法によって定量的に見積もられた（図７７）。Ｆｅ（ＩＩ）部位に吸着された量は、２５０℃（０〜２０ｍｍＨｇの範囲）において活性化された固体に関して顕著に高い。
【０５７２】
〔実施例３０：Ｃｏに基づくＭＯＦの還元〕
ＰＩＺＡ−１と名付けられた多孔質のコバルト（ＩＩＩ）金属ポルフィリン［ＣｏＴ（ｐ−ＣＯ2）ＰＰＣｏｌ．５］の合成が、“A functional zeolite analogue assembled from metalloporphyrins”M.E. Kosal, J-H Chou, S. R. Wilson, K. S. Suslick, Nature, 2002, 1, 118-121［参考文献５２］に報告された。
【０５７３】
コバルト（ＩＩＩ）のコバルト（ＩＩ）への還元は、例えば、以下の２つの方法によって実施され得る。
還元ガス（Ｈｅ、Ｈ2）の存在下において、２００ｍｇの固体が、種々の流速（０．０１〜１０ｍＬ／分）のガス流が通されるカラムに配置される。
２００ｍｇの固体が、一次真空下（１０-2バール）においてスリンクライン（slink line）に配置され、異なる温度（５０〜２５０℃）に２４時間にわたって加熱される。
【０５７４】
このようにして還元された固体は、気体の分離に使用され得る。
【０５７５】
〔実施例３１：スペーサ（酸化還元配位子）：ＭＩＬ−８８Ｂ−２ＯＨの酸化による電荷補償を用いたＭＯＦの金属の還元〕
多孔質のＭＯＦ固体の還元は、金属の対イオンの損失による電荷補償の変更によって実施され得るが、また、酸化還元配位子を用いた有機配位子の酸化によって実施され得る。したがって、ＭＯＦにおける酸化還元配位子の存在は、気体の分離のためのＭＯＦの還元に有用であり得る。
【０５７６】
例えば鉄カルボン酸塩であるＭＩＬ−８８Ｂ−２ＯＨ（Ｆｅ）、Ｆｅ3Ｏ［Ｃ6Ｈ2−（ＣＯ2）2］3・Ｘ・ｎＨ2Ｏ（Ｘ＝Ｆ、Ｃｌ、ＯＨ）において、有機配位子は、２，５−ジヒドロキソテレフタル酸である。この配位子は、その還元された形態（すなわちヒドロキノン）またはその酸化された形態（キノン）において存在し得る。
【０５７７】
【化４】
0005756748.tif 000018
【０５７８】
（ＭＩＬ−８８Ｂ−２ＯＨ（Ｆｅ）固体の合成：実施例１の項目（ｊ）を参照）
ＭＩＬ−８８Ｂ−２ＯＨ（Ｆｅ）の還元：
鉄（ＩＩＩ）から鉄（ＩＩ）への還元は、例えば以下の２つの方法による酸化還元配位子、２，５−ジヒドロキソテレフタル酸の酸化によって実施される。
１００ｍｇのＭＩＬ−８８Ｂ−２ＯＨ（Ｆｅ）が、種々の流速（０．０１〜１０ｍＬ／分）の還元ガス（Ｈｅ、Ｈ2）流が２〜４８時間にわたって通されるカラムに配置される。
２００ｍｇの固体が、一次真空下（１０-2バール）においてスリンクラインに配置され、異なる温度（５０〜２５０℃）に２４時間にわたって加熱される。
【０５７９】
［参考文献の一覧］
［１］米国特許出願公開第２００３−００７８３１１号
［２］米国特許第６，９２９，６７９号
［３］米国特許第６，９３０，１９３号
［４］(a) C. Staudt-Bickel, J.W. Koros, J. Membr. Sci., 1993, 82, 117, (b)  J.S. Yang G.H. Hsuie, J. Membr. Sci., 1998, 138, 203, (c) A. Sungpet, J.D. Way, C.A. Koval, M. E. Eberhart, J. Membr. Sci., 2001, 189, 271, (d) O.H. Leblanc, W. J. Ward, S. L. Matson, S. G. Kimura, J. Membr. Sci., 1980, 6, 339, (e) I. Pinnau, L.G. Toyl, J. Membr. Sci., 2001, 184, 39, (f) C.M. Shue, S. Kulvaranon, M.E. Findlay, A. I. Liapis, Sep. Technol., 1990, 1, 18
［５］P. Glanz, B. Korner, G. H. Findenegg, Adsorption Sci. Technol., 1984, 1, 41
［６］H. Jarvelin, J.R. Fair, Ind. Eng. Chem. Res.1993, 32, 2201
［７］M. Kargol, J. Zajac, D. J. Jones, Th. Steriotis, J. Rozeire, P. Vitse, Chem. Mater., 2004, 16, 3911
［８］E.R. Gilliland, H.L. Bliss, C.E. Kip, J. Am. Chem. Soc., 1941, 63, 2088
［９］(a) Dewar, M. Bull. Soc. Chim. Fr. 1951, 1 8 , C79, (b) J. Chatt and L. A. Duncanson, J. Chem. Soc., 1953, 2939 doi: 10.1039/JR9530002939 "Olefin co-ordination compounds. Part III. Infra-red spectra and structure: attempted preparation of acetylene complexes", (c) J. Chatt, L. A. Duncanson, L. M. Venanzi, J. Chem. Soc., 1955, 4456-4460  doi: 10.1039/JR9550004456 Directing effects in inorganic substitution reactions. Part I. A hypothesis to explain the trans-effect, (d) Miessler, Gary L., Donald A. Tarr (2004). Inorganic Chemistry. Upper Saddle River, New Jersey: Pearson Education, Inc. Pearson Prentice Hall. ISBN 0-13-035471-6., (e) Herrmann/Brauer: Synthetic Methods of Organometallic and Inorganic Chemistry Georg Thieme, Stuttgart, 1996
［１０］(a) D.L. Peterson, F. Helfferich, R. K. Griep, in: Molecular Sieves p. 217-229 Proc. 1st Int. Conf. On Molecular Sieves, London 1967 published by Soc. for Chem. Ind. in 1968. (b) C. M. Shu, K. Kulvaranon, M. E. Findley, A.T. Liapis, Sep. Sci. Technol. 1990, 1, 18
［１１］(a) Y. Boucheffa, C. Thomazeau, P. Cartraud, P. Magnoux, M. Guisnet, S. Jullian, Ind. Eng. Chem. Res. 1997, 36, 3198, (b) H. Jarvelin, J.R. Fair, Ind. Eng. Chem. Res.1993, 32, 2201, (c) J. Karger, D.M. Ruthven, Diffusion in zeolites, John Wiley & Sons: New York, 1992, p 104
［１２］D. M. Ruthven, S. C. Reyes, Microp. Mesop. Mater., 2007, 104, 59
［１３］D. H. Olson, X. Yang, M. A. Camblor, J. Phys. Chem. B, 2004, 108, 11044
［１４］B. Xiao, P. S. Wheatley, X. Zhao, A. J. Fletcher, S. Fox, A. G. Rossi, S. Bordiga, L. Regli, I. L. Megson, K. M. Thomas and R. E. Morris,  J. Am. Chem. Soc. 2007, 129, 1203
［１５］A. Wagener, M. Schindler, F. Rudolphi, S. Ernst," Metallorganische Koordinationspolymere zur adsorptiven Trennung von Propan/Propen-Gemischen", Chem. Ing. Tech., 2007, Volume 79, Issue 6 , Pages 851 - 855
［１６］米国特許第６，４９１，７４０号
［１７］Serre et al., "A new route to the synthesis of trivalent transition metals porous carboxylates with trimeric SBU",  Angew. Chem. Int. Ed. 2004, 43, 6286
［１８］K. Byrapsa, M. Yoshimura, "Handbook of hydrothermal technology", Noyes Publications, Parkridge, New Jersey USA, William Andrew Publishing, LLC, Norwich NY USA, 2001
［１９］G. Tompsett, W. C. Conner, K. S. Yngvesson, ChemPhysChem. 2006, 7, 296
［２０］S.-E. Park, J.-S. Chang, Y. K. Hwang, D. S. Kim, S. H. Jhung, J.-S. Hwang, Catal. Survey Asia 2004, 8, 91
［２１］C. S. Cundy, Collect. Czech. Chem. Commum. 1998, 63, 1699
［２２］S. H. Jhung, J.-H. Lee, J.-S. Chang, Bull. Kor. Chem. Soc. 2005, 26, 880
［２３］A. Pichon, Cryst. Eng. Comm. 8, 2006, 211-214
［２４］D. Braga, Angew. Chem. Int. Ed. 45, 2006, 142-246
［２５］D. Braga, Dalton Trans., 2006, 1249-1263.
［２６］Rostrup-Nielsen, Catal. Today, 2005, 106:293-296
［２７］J. Karger, D.M. Ruthven, Diffusion in zeolites, John Wiley & Sons: New York, 1992, p 104
［２８］Patricia Horcajada, Suzy Surble, Christian Serre, Do-Young Hong, You-Kyong Seo, Jong-San Chang, Jean-Marc Greneche, Irene Margiolaki and Gerard Ferey, Chem Comm, 2007, 2820: Synthesis and catalytic properties of MIL-100(Fe), an iron(III) carboxylate with large pore
［２９］Dziobkowski et al., Inorg. Chem. 1982, 20, 671
［３０］Anzalone et al., J. Org. Chem. 1985, 50, 2128
［３１］Ameerunisha et al., J. Chem. Soc. Perkin Trans.2 1995, 1679
［３２］Shiotani Akinori, Z. Naturforsch. 1994, 49, 12, 1731-1736
［３３］Serre et al., "Role of solvent-host interactions that lead to very large swelling of hybrid frameworks", Science, 2007, 315, 1828-1831
［３４］Serre et al. J. Am. Chem. Soc., 2005, 127, 16273-16278
［３５］(a) A. Vimont, J.-M. Goupil, J.-C. Lavalley, and M. Daturi, S. Surble, C. Serre, F. Millange, G. Ferey, N. Audebrand, J. Am. Chem. Soc. , 2006, 128, 3218-3227: First characterization of acid sites in a new chromium(III) dicarboxylate with giant pores, (b) A. Vimont, H. Leclerc, F. Mauge, M. Daturi, J. C. Lavalley, S. Surble, C. Serre and G. Ferey, , Journal of Physical Chemistry C, 111 (2007), 383-388:  Creation of Controlled Bronsted Acidity on a Zeotypic Mesoporous Chromium(III) Carboxylate by Grafting Water and Alcohol Molecules
［３６］(a) R.B. Eldridge, Ind. Eng. Chem. Res., 1993, 32, 2208, (b) H. Jarvelin, J.R. Fair, Ind. Eng. Chem. Res., 1993, 32, 2201
［３７］Suzy Surble, Christian Serre, Caroline Mellot-Draznieks, Franck Millange, and Gerard Ferey: Chem. Comm. 2006 284-286: A new isoreticular class of Metal-Organic-Frameworks with the MIL-88 topology
［３８］De Weireld, G., Frere, M., Jadot R. Meas.Sci. Technol. 10, 117, 1999.
［３９］Dreisbach, F., Seif, R., Losch, H.W. Fundamental of Adsorption 7, 255, 2002.
［４０］Sorensen, O., Rouquerol, J. Sample Controlled Thermal Analysis, Kluwer Academic Publishers, 2003.
［４１］Battiston A.A. et al., "Reactivity of Fe-binuclear complexes in over-exchanged Fe/ZSM5 studied by in situ XAFS spectroscopy. Part 1: Heat treatment in He and O2", Journal of Catalysis, 215, 279-293, 2003.
［４２］Magnacca G. et al., "Structural and surface characterization of pure and sulfated iron oxides", Chem. Mater., 15, 675-687, 2003.
［４３］(a) Denayer, J. F. M., De Meyer, K., Martens, J. A., Baron, G. V. Angew. Chem., Int. Ed. 2003, 42, 2774-2777.  (b) Denayer, J. F. M., Ocakoglu, R. A., Arik, I. C., Kirschhock, C. E. A., Martens, J. A., Baron, G. V. Angew. Chem., Int. Ed. 2005, 44, 400-403.
［４４］米国特許第６，０２４，７８１号
［４５］国際公開第９８／００６６８４号
［４６］Newalkar, B. L., Choudary, N. V., Turaga, U. T., Vijayalakshimi,R. P., Kumar, P., Komarneni, S., Bhat, S. G. T. Chem. Mater.2003, 15, 1474
［４７］Surble et al., "A new isoreticular class of metal-organic frameworks with the MIL-88 topology", Chem. Comm., 2006, 284-286
［４８］Mellot-Draznieks et al., "Very large swelling in hybrid frameworks: a combined computational and power diffraction study", J. Am. Chem. Soc., 2005, Vol. 127, 16273-16278
［４９］Ferey et al., "A chromium terephthalate-based solid with unusually large pore volumes and surface area", Science, 2005, Vol. 309, 2040-2042
［５０］S. Surble, F. Millange, C. Serre, T. Duren, M. Latroche, S. Bourrelly, P.L. Llewellyn and G. Ferey "MIL-102: A Chromium Carboxylate Metal Organic Framework with Gas Sorption Analysis" J. Am. Chem. Soc. 128 (2006), 46, 14890
［５１］Y. Liu and al, Angew. Chem. Int. Ed. 2007, 46, 3278-3283
［５２］Kosal et al., "A functional zeolite analogue assembled from metalloporphyrins", Nature, 2002, 1, 118-121
［５３］Dietzel et al., "Hydrogen adsorption in a nickel based coordination polymer with open metal sites in the cylindrical cavities of the desolvated framework", Chem. Commun., 2006, 959-961
［５４］P.D.C. Dietzel, R.E. Johnsen, R. Blom, H. Fjellvag, P.Chem. Eur. J., 2008, 14, 2389-2397
［５５］P. L. Llewellyn & G. Maurin, C.R.Chimie, 8, 283-302 (2005).
［５６］Adriano Zecchina, Mickael Rivallan, Gloria Berlier, Carlo Lamberti, Gabriele Ricchiardi, Phys. Chem. Chem. Phys., 2007, (27),3483-3499
［５７］Philip L. Llewellyn, Sandrine Bourrelly, Christian Serre, Alexandre Vimont, Marco Daturi, Lomig Hamon, Guy De Weireld, Jong-San Chang, Do-Young Hong,  Young Kyu Hwang, Sung Hwa Jhung, Gerard Ferey "High Uptakes of CO2 and CH4 in Mesoporous Metal Organic Frameworks MIL-100 and MIL-101", Langmuir, 2008, 24, 7245-7250
［５８］A.A. Davidov, Infrared Spectroscopy of Adsorbed Species on the Surface of Transition Metal Oxides, Wiley Interscience, 1990 p123-130 chapter 2
【図面の簡単な説明】
【０５８０】
【図１】ＭＩＬ−１００（Ｆｅ）固体のＸ線回折ダイアグラムを示している図である。
【図２】ＭＩＬ−１００（Ｆｅ）固体の、７７Ｋにおける窒素吸着等温線を示している図である。
【図３】化合物ＭＩＬ−１００（Ｆｅ）の熱重量分析（空気中、２℃／分の加熱速度）を示している図である。
【図４】ＭＩＬ−１０１（Ｆｅ）固体のＸ線回折ダイアグラム（λCu＝１．５４０６Å）を示している図である。
【図５】化合物ＭＩＬ−１０１（Ｆｅ）の熱重量分析（空気中、２℃／分の加熱速度）を示している図である。
【図６】未処理のＭＩＬ−１０２（Ｆｅ）固体（曲線（ａ））および基準のＭＩＬ−１０２（Ｆｅ）固体（曲線（ｂ））のＸ線回折ダイアグラムを示している図である。
【図７】未処理の合成化合物のＭＩＬ−１０２（Ｆｅ）の熱重量分析（空気中）を示している図である。
【図８】未処理（曲線（ｂ）、下）および水和（曲線（ｃ）、上）のＭＩＬ−８８Ｂ−４ＣＨ3（Ｆｅ）固体のＸ線回折ダイアグラムを示している図である。
【図９】水和化合物ＭＩＬ−８８Ｂ−４ＣＨ3（Ｆｅ）の熱重量分析（空気中、２℃／分の加熱速度）を示している図である。
【図１０Ａ】１２０℃において活性化されたＭＩＬ−１００（Ｆｅ）（鉄（ＩＩＩ））を用いた３０３Ｋにおけるプロパン／プロピレン吸着等温線を示している図である。
【図１０Ｂ】２６０℃において活性化されたＭＩＬ−１００（Ｆｅ）（鉄（ＩＩ）／鉄（ＩＩＩ））を用いた３０３Ｋにおけるプロパン／プロピレン吸着等温線を示している図である。
【図１１】ＮＨ4Ｆを用いて前処理され、ヘリウム存在下の２５０℃において活性化された（３時間）ＭＩＬ−１００（Ｆｅ）固体を用いた、プロパンおよびプロピレンの５０／５０混合物の、２．５、５、１０、１５および２０ｋＰａ、４０℃における破過曲線：プロパン／プロピレン分離に対する分圧の影響を示している図である。
【図１２】真空条件の２５０℃において活性化されたＭＩＬ−１００（Ｆｅ）固体における、４０℃および１００℃におけるプロパンおよびプロピレンの吸収等温線を示している（中空き：プロピレン、塗りつぶし：プロパン）図である。
【図１３】ＮＨ4Ｆを用いて前処理され、ヘリウム存在下の２５０℃において活性化された（３時間）ＭＩＬ−１００（Ｆｅ）固体を用いた、異なる温度におけるプロパンおよびプロピレンの５０／５０混合物の５ｋＰａにおける破過曲線：プロパン／プロピレン分離における、異なる温度に応じたプロパン／プロピレン分離（等モルのプロパン／プロピレン混合物のＰ＝５ｋＰａ、ヘリウム中）を示している（中空き：プロピレン、塗りつぶし：プロパン）図である。
【図１４】ヘリウム流の下に２８０℃において活性化されたＭＩＬ−１００（Ｆｅ）固体を用いた、２９８Ｋにおけるプロパンおよびプロピレンの５０／５０混合物の１バールにおける繰返し能試験の破過曲線を示している（中空き：プロピレン、塗りつぶし：プロパン）図である。
【図１５】ＮＨ4Ｆを用いて前処理され、ヘリウム存在下の異なる温度において活性化されたＭＩＬ−１００（Ｆｅ）固体を用いた、４０℃におけるプロパンおよびプロピレンの５０／５０混合物の５ｋＰａにおける破過曲線：４０℃におけるプロパン／プロピレン分離（合計のプロパン＋プロピレンの分圧（等モル混合物）＝５ｋＰａ）に対するヘリウム存在下の活性化温度（３時間）の影響を示している（中空き：プロピレン、塗りつぶし：プロパン）図である。
【図１６】ＮＨ4Ｆを用いて前処理され、（ａ）ヘリウム存在下の２５０℃において（３時間）か、または（ｂ）二次真空条件において１２時間にわたって活性化された、ＭＩＬ−１００（Ｆｅ）固体におけるプロパン／プロピレンの熱脱離（プロパン／プロピレンの等モル混合物のヘリウムにおける分圧＝５ｋＰａ）を示している図である。
【図１７】２８０℃において活性化されたＭＩＬ−１００（Ｆｅ）に関する、２９８Ｋにおけるアルカンおよびアルケンの５０／５０混合物（窒素の存在下において１重量％）のパルスの分離を示している図である。
【図１８】ＭＩＬ−１００（Ｆｅ）固体の構造を示している図である。
【図１９】真空下における活性化後の、ＭＩＬ−１００（Ｆｅ）の五角形および六角形の窓を示している図である。
【図２０】３，５，３’，５’−テトラメチルビフェニル−４，４’−ジカルボン酸の調製のための反応手順を示している図である。
【図２１】３，３’−ジメチルビフェニル−４，４’−ジカルボン酸の調製のための反応手順を示している図である。
【図２２】真空条件の異なる温度において活性化された、フッ素化ＭＩＬ−１００（Ｆｅ）（Ｘ＝Ｆ）に存在する不飽和鉄の部位の量を示している図である。
【図２３】ＭＩＬ−８８Ａ、ＭＩＬ−８８Ｂ、ＭＩＬ−８８Ｃ、ＭＩＬ−８８ＤおよびＭＩＬ−８９固体における呼吸（膨張および収縮）現象の模式図を示している。乾燥形態（上）および開放形態（下）の間における膨張の大きさが図面の脚部に％として示されている図である。
【図２４】上段、Ｘ線回折によるＭＩＬ−８８Ａの膨張（〜１．７９Å）の可逆性の試験、および下段、溶媒の存在下におけるＭＩＬ−８８Ａ固体のＸ線回折ダイアグラム（〜１．５４０６Å）を示している図である。
【図２５】混合相のＭＩＬ−５３（ａ）およびＭＩＬ−８８（ｂおよびｃ）における屈曲性の説明図である。
【図２６】ＭＩＬ−１００（Ｆｅ）固体の活性化の要約図である。
【図２７Ａ】メスバウアー分光法による真空下における活性化温度に応じたＭＩＬ−１００（Ｆｅ）における鉄（ＩＩＩ）のレベルの変動を示すグラフである。
【図２７Ｂ】ＭＩＬ−１００（Ｆｅ）固体のＸ線回折ダイアグラム（真空下におけるＸ線熱回折）を示している（λCu＝１．５４０６Å）図である。
【図２８】ＣＯの吸着後における、ＩＲによって分析されたＭＩＬ−１００（Ｃｒ）にグラフト接合された異なる種のＯＨ基のブレンステッド酸強度のグラフ：ν（ＯＨ）置換の間の相関、Ｈ0およびν（ＣＯ）位の値を示している図である。
【図２９】実施例６〜１３のカラム分離試験に使用された実験設備の要約図である。
【図３０】実施例６および８に使用された量の気体を導入するためのマノメータシステムの模式図である。
【図３１】上段：混成超テトラヘドロンおよび最後に大孔径の混成ゼオライト構造を形成するための、鉄のオクタヘドラの三量体および１，４−ベンゼンジカルボン酸に由来するＭＩＬ−１０１固体の構造、下段：多孔質の骨格、および開放された容積を有している２種類のメソ細孔ケージの代表の模式図である。
【図３２】ＭＯＦ固体の構造を示している図である。
【図３３】ＭＯＦ固体ＭＩＬ−８８Ｂ＿４ＣＨ3（Ｆｅ）の構造を示している図である。
【図３４】ヘリウム流の下に２７０℃において活性化されたＭＩＬ−１００（Ｆｅ）を用いた、アセチレンおよびエチレンの５０／５０混合物の１バールおよび４０℃における破過曲線を示している図である。
【図３５】４０℃における５０／５０の比率における１バールのアセチレンおよびエチレンに供され、ヘリウム流の下に２７０℃において活性化されたＭＩＬ−１００（Ｆｅ）固体からの、アセチレン／エチレン混合物の熱脱離曲線を示している図である。
【図３６】Ｃ４異性体の混合物のパルス分離（４０℃）を示している図である。
【図３７】１００℃において活性化されたＭＩＬ−１００（Ｆｅ）（鉄（ＩＩＩ））および２６０℃において活性化されたＭＩＬ−１００（Ｆｅ）（鉄（ＩＩ）／鉄（ＩＩＩ））を用いた、３０３ＫにおけるＣＯ／ＣＯ2吸着等温線を示している（ＣＯ2：上部における２つの曲線、ＣＯ：下部における曲線）図である。
【図３８】ＮＨ4Ｆを用いて前処理されたＭＩＬ−１００（Ｆｅ）固体の、ヘリウム存在下における活性化温度に応じたプロピレン／プロパン選択性：４０℃におけるプロパン／プロピレン分離（プロパン＋プロピレンの合計の分圧（等モル混合物）＝５ｋＰａ）に対する、ヘリウム存在下における活性化温度の影響を示している図である。
【図３９】ＮＨ4Ｆを用いて前処理されたＭＩＬ−１００（Ｆｅ）固体による４０℃におけるプロパン／プロピレン分離（プロパン＋プロピレンの合計の分圧（等モル混合物）＝５ｋＰａ）に対する、ヘリウム存在下の種々の温度（１００〜２５０℃）における活性化時間の影響を示している図である。
【図４０】鉄のカルボン酸塩ＭＩＬ−８８Ａ（水和物）の構造を示している図である。
【図４１】鉄のカルボン酸塩ＭＩＬ−８９（Ｆｅ）の構造を示している図である。
【図４２】ＭＩＬ−８８Ｂ＿４ＣＨ3固体（一次真空下の１００℃において１６時間にわたって脱ガスされている）の７７Ｋにおける窒素吸着等温線を示している図である。
【図４３Ａ】ＭＩＬ−１２６（Ｆｅ）の結晶構造を示している図である。
【図４３Ｂ】ＭＯＦ固体ＭＩＬ−１２６（Ｆｅ）の結晶構造を示している図である。
【図４４】ＭＩＬ−１２６（Ｆｅ）のＸ線回折ダイアグラムを示している図である。
【図４５】大気中におけるＭＩＬ−１２６（Ｆｅ）の熱重量分析を示している図である。
【図４６】ＭＩＬ−１２６（Ｆｅ）の窒素吸着等温線を示している図である。
【図４７】未処理の合成した鉄３，３’，５，５’−アゾベンゼンテトラカルボン酸塩（ＩＩＩ）固体のＸ線回折ダイアグラムを示している図である。
【図４８】未処理の合成化合物、鉄３，３’，５，５’−アゾベンゼンテトラカルボン酸塩の、２℃／分の加熱速度、大気中における熱重量分析の結果を示している図である。
【図４９】鉄３，３’，５，５’−アゾベンゼンテトラカルボン酸塩の窒素吸着等温線を示している図である。
【図５０】未処理の２，５−ジヒドロクソテレフタレート（ＣＰＯ−２７（Ｆｅ））固体のＸ線回折ダイアグラムを示している図である。
【図５１】Ｆｅ：Ｃｒの異なる割合から合成されたＭＩＬ−１００固体のＸ線回折ダイアグラムを示している図である。
【図５２】Ｆｅ：Ｃｒのモル比＝０．５：０．５から合成された化合物ＭＩＬ−１００  Ｆｅ／Ｃｒの窒素吸着等温線を示している図である。
【図５３】一次真空下の２５０℃において前処理した（Ｐ＝１Ｐａ、１６時間）１ｇのＣＰＯ−２７（Ｎｉ）から得られる、４０℃、熱力学平衡におけるプロパンおよびプロピレンの吸着等温線を示している図である。
【図５４】一次真空下の１５０℃において前処理した（Ｐ＝１Ｐａ、１６時間）１ｇのＣＰＯ−２７（Ｆｅ）から得られる、４０℃、熱力学平衡におけるプロパンおよびプロピレンの吸着等温線を示している図である。
【図５５】一次真空下の２５０℃において前処理した（Ｐ＝１Ｐａ、１６時間）１ｇのＣＰＯ−２７（Ｆｅ）から得られる、４０℃、熱力学平衡におけるプロパンおよびプロピレンの吸着等温線を示している図である。
【図５６】フッ素化されていないＭＩＬ−１００（Ｆｅ）（Ｘ＝ＯＨ、Ｃｌ）、ＮＨ4Ｆを用いて前処理されたフッ素化されているＭＩＬ−１００（Ｆｅ）（Ｘ＝Ｆ）、およびＭＩＬ−１２７（Ｆｅ）に関して得られたＦｅ2+イオンの含有量の比較を示している図である。
【図５７】ＮＨ4Ｆを用いて前処理されたＭＩＬ−１００（Ｆｅ）固体から得られる、４０℃におけるプロパン／プロピレンの吸着等温線を示している図である。
【図５８】ＮＨ4Ｆを用いて前処理され、二次真空下の２５０℃において活性化された（１２時間）ＭＩＬ−１００（Ｆｅ）固体に関するプロパン／プロピレンの吸着等温線に対する温度の影響を示している図である。
【図５９】ＮＨ4Ｆを用いて前処理され、ヘリウム存在下の２５０℃において活性化された（３時間）ＭＩＬ−１００（Ｆｅ）固体によるＰ（分圧）＝５ｋＰａにおけるプロパン／プロピレン分離に関する、Ｈｅにおける等モルのプロパン／プロピレン混合物の、温度に応じたプロパン／プロピレン分離の選択性の試験を示している図である。
【図６０】ＮＨ4Ｆを用いて前処理され、二次真空下の２５０℃において活性化された（１２時間）ＭＩＬ−１００（Ｆｅ）固体に対する吸着のプロパン／プロピレン加熱の算出（純粋な物質の吸着等温線から推測される（図５９を参照））を示している図である。
【図６１】ＮＨ4Ｆを用いて前処理され、ヘリウム存在下の２５０℃において活性化された（３時間）ＭＩＬ−１００（Ｆｅ）におけるプロパン／プロピレン分離に対する、プロパン／プロピレン混合物における水素（Ｈ2）の存在の影響を示している図である。
【図６２】ＭＩＬ−１００（Ｆｅ）の顆粒を用いたＣ３吸着等温線を示している図である。
【図６３】ＭＩＬ−１００（Ｆｅ）の顆粒を用いた分離試験を示している図である。
【図６４】ＮＨ4Ｆを用いて前処理されたＭＩＬ−１００（Ｆｅ）固体に関する４０℃および分圧＝５ｋＰａにおける（等モルプロパン／プロピレン混合物の）破過試験後の、ヘリウム流（３０ｃｃ／分（左）および１００ｃｃ／分（右））の４０℃における脱離等温線を示している図である。
【図６５】ＮＨ4Ｆを用いて前処理されたＭＩＬ−１００（Ｆｅ）固体の、ヘリウム存在下における再生にともなう繰返しの破過曲線を示している図である。
【図６６Ａ】ＮＨ4Ｆを用いて前処理されたＭＩＬ−１００（Ｆｅ）固体に関する８０℃および分圧＝５ｋＰａにおける（等モルプロパン／プロピレン混合物の）破過試験後の、ヘリウム流（１００ｃｃ／分）の４０℃における脱離等温線を示している図である。
【図６６Ｂ】ＮＨ4Ｆを用いて前処理されたＭＩＬ−１００（Ｆｅ）固体の再生の効果を示している図である。
【図６７】ＮＨ4Ｆを用いて前処理され、２５０℃のヘリウム流において３時間にわたって脱ガスされたＭＩＬ−１００（Ｆｅ）固体に関する、ヘリウム存在下におけるプロパン／プロピレン分離（等モルのプロパン＋プロピレン混合物）に対する、種々の温度（４０または８０℃）における圧力の影響を示している図である。
【図６８】実施例２５の微小熱量試験に使用された装置の図である。
【図６９】二次真空下の２５０℃における１２時間にわたる活性化後のＭＩＬ−１００（Ｆｅ）固体におけるプロパンおよびプロピレンの３０３Ｋにおける吸着等温線および吸着熱を示している図である。
【図７０】二次真空下の１００または２５０℃における１２時間にわたる処理後のＭＩＬ−１００（Ｆｅ）固体におけるプロパンおよびプロピレンの３０３Ｋにおける吸着等温線および吸着熱を示している図である。
【図７１】二次真空下の１００℃における１２時間にわたる処理後のＭＩＬ−１００（Ｆｅ）固体におけるＣＯおよびＣＯ2の３０３Ｋにおける吸着等温線および吸着熱を示している図である。
【図７２】真空下の２２５℃において１２時間にわたって活性化された物質ＭＩＬ−１０２（Ｆｅ）（スペクトルａ）、ＮＨ4Ｆを用いて前処理され、真空下の２５０℃において１２時間にわたって活性化された物質ＭＩＬ−１００（Ｆｅ）（スペクトルｂ）、および真空下の１５０℃において１２時間にわたって活性化された物質ＭＩＬ−１２７（鉄）（スペクトルｃ）の配位的に不飽和なＦｅ（ＩＩ）部位と相互作用しているＮＯ分子の伸縮振動に関する赤外線バンドを示している図である。
【図７３】アルゴン流の下に１５０℃（スペクトルａ）、２５０℃（ｂ）における加熱後の、３０℃におけるＨ2／ＣＯ／ＣＯ2流におけるＭＩＬ−１２７（鉄）固体の赤外線スペクトルを示している図である。
【図７４】ＮＨ4Ｆを用いて前処理され、二次真空下の１５０℃および２５０℃において活性化されたＭＩＬ−１００（Ｆｅ）上におけるＣ3Ｈ4の２５℃における吸着等温線を示している図である。
【図７５】ＮＨ4Ｆを用いて前処理され、０〜０．３ｍｍＨｇの範囲の圧力、二次真空下の１５０℃および２５０℃において活性化されたＭＩＬ−１００（Ｆｅ）に対するＣ3Ｈ4の２５℃における吸着等温線を示している図である。
【図７６】ＮＨ4Ｆを用いて前処理され、２５０℃において活性化されたＭＩＬ−１００（Ｆｅ）の、ＦｅＩＩおよびＦｅＩＩＩの部位に、気相におけるＣ3Ｈ4の圧力（０〜２．５ｍｍＨｇの範囲）に応じて吸着されたＣ3Ｈ4赤外線バンドν（Ｃ≡Ｃ）の変動を示している図である。
【図７７】０〜６０ｍｍＨｇの範囲の圧力、１５０℃および２５０℃において活性化されたフッ素化されているＭＩＬ−１００（Ｆｅ）（Ｘ＝Ｆ）に対するＣ3Ｈ6の吸着等温線を示している図である。
【図１】
0005756748.tif 000020
【図２】
0005756748.tif 000021
【図３】
0005756748.tif 000022
【図４】
0005756748.tif 000023
【図５】
0005756748.tif 000024
【図６】
0005756748.tif 000025
【図７】
0005756748.tif 000026
【図８】
0005756748.tif 000027
【図９】
0005756748.tif 000028
【図１０Ａ】
0005756748.tif 000029
【図１０Ｂ】
0005756748.tif 000030
【図１１】
0005756748.tif 000031
【図１２】
0005756748.tif 000032
【図１３】
0005756748.tif 000033
【図１４】
0005756748.tif 000034
【図１５】
0005756748.tif 000035
【図１６】
0005756748.tif 000036
【図１７】
0005756748.tif 000037
【図１８】
0005756748.tif 000038
【図１９】
0005756748.tif 000039
【図２０】
0005756748.tif 000040
【図２１】
0005756748.tif 000041
【図２２】
0005756748.tif 000042
【図２３】
0005756748.tif 000043
【図２４】
0005756748.tif 000044
【図２５】
0005756748.tif 000045
【図２６】
0005756748.tif 000046
【図２７Ａ】
0005756748.tif 000047
【図２７Ｂ】
0005756748.tif 000048
【図２８】
0005756748.tif 000049
【図２９】
0005756748.tif 000050
【図３０】
0005756748.tif 000051
【図３１】
0005756748.tif 000052
【図３２】
0005756748.tif 000053
【図３３】
0005756748.tif 000054
【図３４】
0005756748.tif 000055
【図３５】
0005756748.tif 000056
【図３６】
0005756748.tif 000057
【図３７】
0005756748.tif 000058
【図３８】
0005756748.tif 000059
【図３９】
0005756748.tif 000060
【図４０】
0005756748.tif 000061
【図４１】
0005756748.tif 000062
【図４２】
0005756748.tif 000063
【図４３Ａ】
0005756748.tif 000064
【図４３Ｂ】
0005756748.tif 000065
【図４４】
0005756748.tif 000066
【図４５】
0005756748.tif 000067
【図４６】
0005756748.tif 000068
【図４７】
0005756748.tif 000069
【図４８】
0005756748.tif 000070
【図４９】
0005756748.tif 000071
【図５０】
0005756748.tif 000072
【図５１】
0005756748.tif 000073
【図５２】
0005756748.tif 000074
【図５３】
0005756748.tif 000075
【図５４】
0005756748.tif 000076
【図５５】
0005756748.tif 000077
【図５６】
0005756748.tif 000078
【図５７】
0005756748.tif 000079
【図５８】
0005756748.tif 000080
【図５９】
0005756748.tif 000081
【図６０】
0005756748.tif 000082
【図６１】
0005756748.tif 000083
【図６２】
0005756748.tif 000084
【図６３】
0005756748.tif 000085
【図６４】
0005756748.tif 000086
【図６５】
0005756748.tif 000087
【図６６Ａ】
0005756748.tif 000088
【図６６Ｂ】
0005756748.tif 000089
【図６７】
0005756748.tif 000090
【図６８】
0005756748.tif 000091
【図６９】
0005756748.tif 000092
【図７０】
0005756748.tif 000093
【図７１】
0005756748.tif 000094
【図７２】
0005756748.tif 000095
【図７３】
0005756748.tif 000096
【図７４】
0005756748.tif 000097
【図７５】
0005756748.tif 000098
【図７６】
0005756748.tif 000099
【図７７】
0005756748.tif 000100